(57)【要約】  １３位の炭素原子と共にスピロ環を形成する基を有するインデノナフトピラン部位を少なくとも１つ以上有し、さらに、該インデノナフトピラン部位が、繰り返し単位を３つ以上有する、ポリアルキレンオキシドオリゴマー鎖基およびポリエステルオリゴマー鎖基から選ばれるオリゴマー鎖基を有するマトリックス依存性が低減されクロメン化合物であり、下記式【化１】2019013249.tif 000081ここで、Ｒ１、およびＲ２は、オリゴマー鎖基を有してもよい基であり、該クロメン化合物の１３位の炭素原子と結合する環Ｚはスピロ環基であり、Ｒ３、およびＲ４は、オリゴマー鎖基を有してもよいアリール基又はヘテロアリール基である、分子内に少なくとも１つの前記オリゴマー鎖基を有するクロメン化合物が好ましい。
2019013249.tif 000002
【特許請求の範囲】
【請求項１】
インデノナフトピラン部位を有するクロメン化合物であって、
該インデノナフトピラン部位が、
１３位に１３位の炭素原子と共に形成するスピロ環を有し、かつ
繰り返し単位を３つ以上有する、ポリアルキレンオキシドオリゴマー鎖基およびポリエステルオリゴマー鎖基よりなる群から選ばれるオリゴマー鎖基を有することを特徴とするクロメン化合物。
【請求項２】
下記式（１）で示される請求項１に記載のクロメン化合物。
【化１】
2019013249.tif 000072
式中、
Ｒ１、およびＲ２は、それぞれ独立に、前記オリゴマー鎖基、ヒドロキシル基、アルキル基、ハロアルキル基、置換基を有してもよいシクロアルキル基、アルコキシ基、アミノ基、置換アミノ基、置換基を有してもよい複素環基、シアノ基、ハロゲン原子、アルキルチオ基、置換基を有してもよいアリールチオ基、ニトロ基、ホルミル基、ヒドロキシカルボニル基、アルキルカルボニル基、アルコキシカルボニル基、置換基を有してもよいアラルキル基、置換基を有してもよいアラルコキシ基、置換基を有してもよいアリールオキシ基、置換基を有してもよいアリール基、置換基を有してもよいヘテロアリール基、チオール基、アルコキシアルキルチオ基、ハロアルキルチオ基、又は置換基を有してもよいシクロアルキルチオ基であり、
ａは０〜４の整数であり、ｂは０〜４の整数であり、
ａが２〜４である場合には、複数のＲ１は互いに同一でも異なってもよく、
ｂが２〜４である場合には、複数のＲ２は互いに同一でも異なってもよく、
また、ａが２〜４であって、隣接するＲ１が存在する場合には、隣接する２つのＲ１が一緒になってそれらＲ１と結合する炭素原子と共に、酸素原子、炭素原子、硫黄原子、又は窒素原子を含んでもよい環を形成してもよく、さらに該環は置換基を有してもよい、
また、ｂが２〜４であって、隣接するＲ２が存在する場合には、隣接する２つのＲ２が一緒になってそれらＲ２と結合する炭素原子と共に、酸素原子、炭素原子、硫黄原子、又は窒素原子を含んでもよい環を形成してもよく、さらに該環は置換基を有してもよい、
Ｒ３、およびＲ４は、それぞれ独立に、置換基を有してもよいアリール基、又は置換基を有してもよいヘテロアリール基であり、
該クロメン化合物の１３位に１３位の炭素原子と共に結合する下記式（Ｚ）
【化２】
2019013249.tif 000073
で示されるスピロ環Ｚは、
該１３位の炭素原子と共に該環を構成する炭素数が３〜２０である、置換基を有してもよい脂肪族環、
該脂肪族環に置換基を有してもよい芳香族環若しくは芳香族複素環が縮環した縮合多環、
該１３位の炭素原子と共に該環を構成する原子数が３〜２０である、置換基を有してよい複素環、又は
該複素環に置換基を有してもよい芳香族環若しくは芳香族複素環が縮環した縮合多環が縮環した縮合多環であり、
分子内に少なくとも１つの前記オリゴマー鎖基を有するために、前記置換基を有してもよい基の置換基は、前記オリゴマー鎖基であってもよい。
【請求項３】
前記式（Ｚ）で示されるスピロ環Ｚが、
シクロペンタン環、シクロヘキサン環、シクロヘプタン環、シクロオクタン環、シクロノナン環、シクロデカン環、シクロウンデカン環、シクロドデカン環、およびスピロジシクロヘキサン環から選ばれる環であって、
該環は、炭素数１〜３のアルキル基もしくは炭素数５〜７のシクロアルキル基を１〜１０個置換基として有してもよい、または、
該環は、炭素数５〜７のシクロアルキル基が縮環してもよい環である請求項１又は２に記載のクロメン化合物。
【請求項４】
前記式（Ｚ）で示されるスピロ環Ｚが、下記式
【化３】
2019013249.tif 000074
式中、点線の結合手を有する炭素原子が１３位の炭素原子である。
から選ばれる環である請求項１〜３の何れかに記載のクロメン化合物。
【請求項５】
下記式（２）で示される請求項１〜４の何れかに記載のクロメン化合物。
【化４】
2019013249.tif 000075
式中、
Ｒ１、Ｒ２、ａ、ｂ、およびスピロ環Ｚは、前記式（１）におけるものと同義であり、
Ｒ１００、およびＲ１０１は、それぞれ独立に、前記オリゴマー鎖基、水素原子、ヒドロキシル基、炭素数１〜６のアルキル基、炭素数１〜６のハロアルキル基、炭素数３〜８のシクロアルキル基、炭素数１〜６のアルコキシ基、アミノ基、置換アミノ基、置換基を有してもよい複素環基、シアノ基、ハロゲン原子、炭素数１〜６のアルキルチオ基、置換基を有してもよい炭素数６〜１０のアリールチオ基、ニトロ基、ホルミル基、ヒドロキシカルボニル基、炭素数２〜７のアルキルカルボニル基、炭素数２〜７のアルコキシカルボニル基、置換基を有してもよい炭素数７〜１１のアラルキル基、置換基を有してもよい炭素数７〜１１のアラルコキシ基、置換基を有してもよい炭素数６〜１２のアリールオキシ基、置換基を有してもよい炭素数６〜１２のアリール基、置換基を有してもよい炭素数３〜１２のヘテロアリール基、チオール基、炭素数２〜９のアルコキシアルキルチオ基、炭素数１〜６のハロアルキルチオ基、又は炭素数３〜８のシクロアルキルチオ基であり、
また、Ｒ１００、およびＲ１０１は、一緒になって下記式（３）
【化５】
2019013249.tif 000076
式中、＊は、６位又は７位の炭素原子を指し、Ｘ、およびＹは、一方または両方が硫黄原子、メチレン基、酸素原子、または下記式（４）
【化６】
2019013249.tif 000077
式中、Ｒ７は、前記オリゴマー鎖基、水素原子、ヒドロキシル基、炭素数１〜６のアルキル基、炭素数１〜６のハロアルキル基、炭素数３〜８のシクロアルキル基、炭素数１〜６アルコキシ基、置換基を有してもよい炭素数６〜１２のアリール基、置換基を有してもよい炭素数３〜１２のヘテロアリール基である、
で示される基であり、
Ｒ５およびＲ６は、それぞれ独立に、前記オリゴマー鎖基、ヒドロキシ基、炭素数１〜６のアルキル基、炭素数１〜６のハロアルキル基、炭素数３〜８のシクロアルキル基、炭素数１〜６のアルコキシ基、アミノ基、置換アミノ基、置換基を有してもよい複素環基、シアノ基、ニトロ基、ホルミル基、ヒドロキシカルボニル基、炭素数２〜７のアルキルカルボニル基、炭素数２〜７のアルコキシカルボニル基、ハロゲン原子、置換基を有してもよい炭素数７〜１１のアラルキル基、置換基を有してもよい炭素数７〜１１のアラルコキシ基、置換基を有してもよい炭素数６〜１２のアリール基、チオール基、炭素数１〜６のアルキルチオ基、炭素数２〜９のアルコキシアルキルチオ基、炭素数１〜６のハロアルキルチオ基、炭素数３〜８のシクロアルキルチオ基、又は置換基を有してもよい炭素数６〜１０のアリールチオ基であり、また、Ｒ５およびＲ６は、それらが結合する炭素原子と共に、置換基を有してもよい脂肪族環を形成してもよく、ｃは、１〜３の整数である、
で示されるような環を形成してもよく、
Ｒ２００は、前記オリゴマー鎖基、水素原子、ヒドロキシ基、炭素数１〜６のアルキル基、炭素数１〜６のハロアルキル基、炭素数３〜８のシクロアルキル基、炭素数１〜６のアルコキシ基、アミノ基、置換アミノ基、置換基を有してもよい複素環基、シアノ基、ニトロ基、ホルミル基、ヒドロキシカルボニル基、炭素数２〜７のアルキルカルボニル基、炭素数２〜７のアルコキシカルボニル基、ハロゲン原子、置換基を有してもよい炭素数７〜１１のアラルキル基、置換基を有してもよい炭素数７〜１１のアラルコキシ基、置換基を有してもよい炭素数６〜１２のアリール基、チオール基、炭素数１〜６のアルキルチオ基、炭素数２〜９のアルコキシアルキルチオ基、炭素数１〜６のハロアルキルチオ基、炭素数３〜８のシクロアルキルチオ基、又は置換基を有してもよい炭素数６〜１０のアリールチオ基であり、
Ｒ３００、およびＲ４００は、それぞれ独立に、前記オリゴマー鎖基、ヒドロキシル基、炭素数１〜６のアルキル基、炭素数１〜６のハロアルキル基、炭素数３〜８のシクロアルキル基、炭素数１〜６のアルコキシ基、アミノ基、置換アミノ基、置換基を有してもよい複素環基、シアノ基、ハロゲン原子、炭素数１〜６のアルキルチオ基、又は置換基を有してもよい炭素数６〜１０のアリールチオ基であり、
ａ’は０〜５の整数であり、ａ’が２以上である場合には、Ｒ３００は、互いに同一でも異なる基であってもよく
ｂ’は０〜５の整数であり、ｂ’が２以上である場合には、Ｒ４００は、互いに同一でも異なる基であってもよく、
分子内に少なくとも１つの前記オリゴマー鎖基を有するために、前記置換基を有してもよい基の置換基は、前記オリゴマー鎖基であってもよい。
【請求項６】
前記オリゴマー鎖基が、下記式（５ａ）〜（５ｃ）
【化７】
2019013249.tif 000078
式中、
Ｒ８は、炭素数１〜２０の直鎖状又は分岐鎖状のアルキレン基であり、同一分子内に複数のＲ８を含む場合は、Ｒ８は、互いに同一であっても異なっていてもよく、
ｎは、前記オリゴマー鎖基の繰り返し単位の数であり、３〜２００の整数であり、複数ある繰り返し単位の２価の基は、互いに同一であっても異なっていてもよく、
Ｌは、２価の結合基であり、下記式（６）
【化８】
2019013249.tif 000079
式中、Ｒ１０は、２価の基であり、炭素数が１〜２０の直鎖状若しくは分岐鎖状アルキレン基、環を形成する炭素数が３〜１２の置換基を有してもよいシクロアルキル基、環を形成する炭素数が６〜１２の置換基を有してもよいアリール基、又は環を形成する原子の数が３〜１２である置換基を有してもよい複素環基であり、
Ｒ１１およびＲ１１’は、それぞれ独立に、２価の基であり、炭素数が１〜２０の直鎖状若しくは分岐鎖状アルキレン基、環を形成する炭素数が３〜１２の置換基を有してもよいシクロアルキル基、又は環を形成する炭素数が６〜１２の置換基を有してもよいアリール基であり、
Ｒ１２は、２価の基であり、炭素数が１〜２０の直鎖状若しくは分岐鎖状アルキレン基、環を形成する炭素数が３〜１２の置換基を有してもよいシクロアルキル基、又は環を形成する炭素数が６〜１２の置換基を有してもよいアリール基であり、
Ｘ１、およびＸ２は、２価の基であり、それぞれ独立に、直結、Ｏ、Ｓ、アミノ基、置換アミノ基、（チオ）アミド基、又は（チオ）エステル基であり、
ｄは０〜５０の整数であり、ｅおよびｅ’は、それぞれ独立に、０〜５０の整数であり、ｆは０〜５０の整数であり、
ｄが２以上の場合、複数あるＲ１０は、互いに同一であっても異なっていてもよく、
ｅおよびｅ’は、２以上の場合、それぞれ独立に、複数あるｅおよびｅ’について、それぞれのカッコ内の単位の２価の基は、互いに同一であっても異なっていてもよく、
ｆが２以上の場合、複数あるｆの単位の２価の基は、互いに同一であっても異なっていてもよい。）
で示される基であり、複数あるＬは互いに同一であっても異なっていてもよく、
破線部は、前記インデノナフトピラン部位との結合を表し、
ｔは、該オリゴマー鎖基の数を指すものであり、１〜１０の整数であり、
ｔが１の場合には、Ｒ９は、水素原子、炭素数１〜２０のアルキル基であり、
ｔが２の場合には、Ｒ９は、結合手、又は２価の有機残基であり、
ｔが３〜１０の場合には、Ｒ９は、ｔの数と同じ有機残基である。｝となる基から選ばれる、あるいはこれら基の組み合わせからなる請求項１〜６の何れかに記載のクロメン化合物。
【請求項７】
前記結合基Ｌが、下記式
【化９】
2019013249.tif 000080
式中、破線部は、前記インデノナフトピラン部位と結合することを表す、
から選ばれる基である請求項１〜６の何れかに記載のクロメン化合物。
【請求項８】
請求項１〜７の何れかに記載のクロメン化合物と、重合性化合物を含んでなるフォトクロミック硬化性組成物。
【請求項９】
請求項８に記載のフォトクロミック硬化性組成物が重合してなるフォトクロミック光学物品。
【請求項１０】
請求項１〜７の何れかに記載のクロメン化合物が内部に分散した高分子成型体。
【請求項１１】
請求項１〜７の何れかに記載のクロメン化合物が分散した高分子膜で被覆された光学物品。
【発明の詳細な説明】
【技術分野】
【０００１】
本発明は、新規なクロメン化合物、該クロメン化合物を含む新規なフォトクロミック硬化性組成物、および該フォトクロミック硬化性組成物の硬化体からなる新規な光学物品に関する。
【背景技術】
【０００２】
フォトクロミズムとは、ある化合物に太陽光あるいは水銀灯の光のような紫外線を含む光を照射すると速やかに色が変わり、光の照射をやめて暗所に置くと元の色に戻る可逆反応のことである。このような性質を有する化合物はフォトクロミック化合物と呼ばれ、これまでに色々な化合物が開発されている。これらフォトクロミック化合物の中でもクロメン化合物は耐久性が良く、様々な色調に発色することが知られているため、近年特に活発に研究されている。【０００３】
例えば、メガネレンズにフォトクロミック性を付与したフォトクロミックメガネレンズは、太陽光が照射される屋外では、速やかに着色して、サングラスとして機能し、屋内では退色し、通常のメガネレンズとして機能するものであり、その需要は増加している。【０００４】
光学材料に使用されるフォトクロミック化合物においては、一般的に以下の特性が求められている。
（１）紫外線を照射する前の可視光領域での着色度（初期着色）が小さい。
（２）紫外線を照射した時の着色度（発色濃度）が高い。
（３）紫外線を照射し始めてから発色濃度が飽和に達するまでの速度が大きい（発色感度が高い）。
（４）紫外線の照射を止めてから元の状態に戻るまでの速度（退色速度）が大きい。
（５）この可逆作用の繰り返し耐久性がよい。
（６）使用されるホスト材料への分散性が高くなるように、硬化後にホスト材料となるモノマー組成物に高濃度に溶解する。【０００５】
これまで見出されているクロメン化合物においては、その物自体のフォトクロミック特性は優れており、例えば溶液中では速い発・退色速度および高い発色濃度を示すものも知られている。クロメン化合物の色変化は、構造変化によって起こることが知られている。そのため、クロメン化合物は、溶液中などの構造変化が起こりやすい環境下においては光応答性がよい。しかしながら、高分子固体マトリックス中などの構造変化が起こりにくい環境下においては光応答性が悪く、退色半減期が長くなる傾向、すなわち光応答性が低下する傾向にある。この原因は、溶液中に比べて高分子固体マトリックス中では自由空間が圧倒的に小さいため、クロメン化合物の構造変化が制約を受けるためと考えられる。クロメン化合物を、このように各種プラスチック材料のような高分子マトリックスに分散させた場合には、クロメン化合物が本来有する優れたフォトクロミック特性を十分に発揮することができず、特に退色速度が低下すると言う問題があった。この問題は、特に硬度または耐熱性の高い合成樹脂（高分子）にクロメン化合物を錬り込んだ場合、顕著になる傾向にあった。【０００６】
この問題を解決する方法として、様々な構造を有するフォトクロミック化合物が検討されている。例えば、退色速度を大きくするために、ナノカプセル化が可能なフォトクロミック化合物が提案されている。具体的には、ポリアルキレンオキシドオリゴマー鎖基やポリシロキサンオリゴマー鎖基を有する下記式（Ａ）、（Ｂ）で示されるフォトクロミック化合物が開示されている（特許文献１、２参照）。【０００７】
【化１】
2019013249.tif 000003
【０００８】
しかしながら、本発明者等の検討によれば、前記式（Ａ）や（Ｂ）で示されるクロメン化合物は、ナノカプセル化が可能であるが、近年要求される高度なフォトクロミック特性、および繰り返し耐久性に応えるには、さらなる改良が必要であることが分かった。【０００９】
また、この他に、フォトクロミック部位を少なくとも２つ以上の有する、フォトクロミック化合物も提案されている（特許文献３〜５参照）。しかしながら、このようにフォトクロミック部位を複数有する、色素濃度を高めた化合物であっても、従来の化合物においては、近年要求される高度なフォトクロミック特性に応えるには、さらなる改良が必要であった。特に、マトリックスへの依存性が少なく、退色速度をより高めることは困難であった。
【先行技術文献】
【特許文献】
【００１０】
【特許文献１】国際公開ＷＯ２００４／０４１９６１号パンフレット
【特許文献２】国際公開ＷＯ２０００／０１５６３０号パンフレット
【特許文献３】国際公開ＷＯ２００９／１４６５０９号パンフレット
【特許文献４】国際公開ＷＯ２０１２／１４９５９９号パンフレット
【特許文献５】国際公開ＷＯ２０１２／１６２７２５号パンフレット
【発明の概要】
【発明が解決しようとする課題】
【００１１】
以上の通り、合成樹脂をマトリックスとした場合には、特に、退色速度において、従来技術では改善の余地があった。【００１２】
さらに、近年、光学物品用材料には様々な高分子が用いられてきている。そこで、如何なる高分子固体マトリックス中でも、溶液中のように、高い発色濃度かつ速い退色速度を示すようなマトリックス依存性（マトリックス環境依存性）の低いフォトクロミック化合物が製造できれば、その利用価値は高まる。加えて、高価なフォトクロミック硬化性組成物（フォトクロミック化合物と重合性化合物とを含む硬化性組成物）のコストを低減することも可能となる。【００１３】
したがって、本発明の目的は、マトリックス環境依存性が低くかつ、早い退色速度、高い繰り返し耐久性を有するクロメン化合物の提供にある。
【課題を解決するための手段】
【００１４】
本発明者らは、上記課題を解決するために鋭意検討を重ねた。先に記載したとおり、従来、オリゴマー鎖基を導入したフォトクロミック化合物は、マトリックス中で該オリゴマー鎖がフォトクロミック化合物を包み込むような形態（ナノカプセル化）をとるため、高分子固体マトリックス中では退色速度が速くなると考えられている。【００１５】
本発明者等は、この形態を利用すると、マトリックス依存性の低いフォトクロミック化合物ができるのではないかと考えた。しかしながら、オリゴマー鎖基を導入することにより、マトリクス依存性は低減できるものの、フォトクロミック化合物自体の退色速度を大きくできるわけではない。そのため、さらなる改良が必要となり、様々な置換基を有するインデノナフトピラン化合物を検討したところ、以下の構造を有するインデノナフトピラン化合物（以下、クロメン化合物とする場合もある）により、上記課題を解決できることを見出し、本発明を完成するに至った。【００１６】
すなわち、第一の本発明は、インデノナフトピラン部位を有するクロメン化合物であって、
該インデノナフトピラン部位が、
１３位に１３位の炭素原子と共に形成するスピロ環を有し、かつ
いずれのオリゴマー鎖も繰り返し単位を３つ以上有する、ポリアルキレンオキシドオリゴマー鎖基およびポリエステルオリゴマー鎖基よりなる群から選ばれるオリゴマー鎖基を有することを特徴とするクロメン化合物である。【００１７】
第二の本発明は、本発明のクロメン化合物と重合性単量体とを含有するフォトクロミック硬化性組成物である。【００１８】
第三の本発明は、その内部に本発明のクロメン化合物が分散した高分子成型体を構成部材として有するフォトクロミック光学物品である。【００１９】
第四の本発明は、光学基材の少なくとも１つの面の全部または一部が本発明のクロメン化合物が分散した高分子膜で被覆された光学基材を構成部材として有する光学物品である。
【発明の効果】
【００２０】
本発明のクロメン化合物は、
１３位に１３位の炭素原子と共に形成するスピロ環（以下、単に「１３位のスピロ環基」とする場合もある。）を有するインデノナフトピラン部位（インデノナフトピラン構造）を少なくとも１つ以上有し、さらに、該インデノナフトピラン部位が、繰り返し単位を３つ以上有するポリアルキレンオキシドオリゴマー鎖基および繰り返し単位を３つ以上有するポリエステルオリゴマー鎖基よりなる群から選ばれるオリゴマー鎖基（以下、単に「オリゴマー鎖基」とする場合もある。）を有するものである。該クロメン化合物は、このような構造をとることにより、優れた効果を発揮する。すなわち、１３位のスピロ環基、および該オリゴマー鎖基の両方を有するクロメン化合物であるという構造上の特徴により、優れた効果を発揮する。具体的には、マトリックス依存性が小さく、退色速度が速く、耐久性の良好なクロメン化合物とすることができる。【００２１】
具体的には、１３位のスピロ環基のみを有したり、該オリゴマー鎖基のみを有する場合には、より十分な効果は得られない。例えば、１３位のスピロ環基を有さず、１３位にアルキル基が置換しているような場合には、該オリゴマー鎖基を有していたとしても、高度なフォトクロミック特性、特に、退色速度の優れた化合物とはならない。また、１３位に、直接、該オリゴマー鎖基が置換された化合物であっても、耐久性が低下する傾向にある。【００２２】
以上のことから明らかなように、本発明の構造を有することにより、環境依存性が低減され、固体マトリックスの材質が変化しても、それぞれのマトリックス中で優れた退色速度を有することができる。加えて、従来のオリゴマー鎖基を有する類似のクロメン化合物を用いた光学物品に比べ、高い繰り返し耐久性を付与することができる。【００２３】
本発明のクロメン化合物のような、１３位のスピロ環基、および該オリゴマー鎖基の両方を有する化合物は、従来存在していない。【００２４】
したがって、例えば、本発明のクロメン化合物をフォトクロミックメガネレンズに用いた場合には、高硬度のメガネレンズ、および比較的高度の低いメガネレンズを製造しても、それぞれのメガネレンズは、高い発色濃度、早い退色速度を有するものとなる。
【発明を実施するための形態】
【００２５】
本発明のクロメン化合物は、分子内に、
１３位に１３位の炭素原子と共に形成するスピロ環を有するインデノナフトピラン部位を少なくとも１つ以上有する化合物である。
【００２６】
該インデノナフトピラン部位の数は、分子内に少なくとも１つあれば特に制限されるものではない。中でも、クロメン化合物自体の生産性、フォトクロミック特性、および高分子固体マトリックスとの相溶性等を考慮すると、該インデノナフトピラン部位の数は、１〜１０であることが好ましく、１〜６であることがより好ましく、１〜４であることがさらに好ましく、１であることが特に好ましい。
【００２７】
なお、複数のインデノナフトピラン部位を有する場合には、インデノナフトピラン部位は、同一の構造であっても、異なる構造であってもよい。また、その内、少なくとも１つのインデノナフトピラン部位が、１３位のスピロ環基を有するものであればよい。ただし、優れたフォトクロミック特性を発揮するためには、全てのインデノナフトピラン部位が、１３位のスピロ環基を有するものであることが好ましい。
【００２８】
また、本発明のクロメン化合物は、該インデノナフトピラン部位が、繰り返し単位を３つ以上有するオリゴマー鎖基を有するものである。そして、該オリゴマー鎖基は、ポリアルキレンオキシドオリゴマー鎖基およびポリエステルオリゴマー鎖基よりなる群から選ばれる基である。本発明において、繰り返し単位を３つ以上有するとは、「同じ組成の結合部位である繰り返し単位が３つ以上存在する」ことを指し、具体的に、例えば繰り返し単位が３つ以上のポリアルキレンオキシドオリゴマー鎖基（式；−（Ｒ−Ｏ）ｓ−、Ｒ：アルキレン基、ｓ：繰り返し単位の数）とは、該式におけるｓが３以上のものを指す。
【００２９】
該オリゴマー鎖基において、繰り返し単位が３未満となる場合には、優れたフォトクロミック特性、およびマトリックス中への相溶性が低下するため、好ましくない。該繰り返し単位の上限は、特に制限されものではなく、該オリゴマー鎖基の数、該オリゴマー鎖基を形成する構造式、および該インデノナフトピラン部位の数等に応じて適宜決定される。中でも、クロメン化合物自体の生産性、フォトクロミック特性等を考慮すると、２００未満であることが好ましい。そして、繰り返し単位は、３〜１５０であることが好ましく、１０〜１００あることがより好ましい。
【００３０】
該オリゴマー鎖基の平均分子量は、特に制限されるものではなく、３００〜２０，０００であることが好ましく、３５０〜１５，０００であることより好ましく、３５０〜１２，０００であることがさらに好ましく、４４０〜７，５００であることが特に好ましい。前記オリゴマー鎖基の平均分子量が小さ過ぎる（オリゴマー鎖長が短い）場合、フォトクロミック化合物を包み込んだナノカプセルの形成が、困難であったり、カプセルのサイズが小さくなる傾向にある。そのため、フォトクロミック化合物の周りに自由空間の確保が不十分になり、マトリックス環境依存性を低減する効果が低下する傾向にある。また、平均分子量が大きすぎる場合、単位重量当たりのフォトクロミック化合物の割合が減少してしまう傾向にあり、発色濃度が不十分になり、添加量を多くする必要がある。
【００３１】
本発明のクロメン化合物において、該オリゴマー鎖基の数は、特に制限されるものではなく、クロメン化合物１分子内に少なくとも１つ存在すればよい。中でも、クロメン化合物自体の生産性、フォトクロミック特性等を考慮すると、該オリゴマー鎖基の数は、１〜１０であることが好ましく、１〜５であることがより好ましい。また、インデノナフトピラン部位１つに対して、該オリゴマー鎖基の数は、０．５〜６であることが好ましく、０．５〜３であることがより好ましく、０．５〜２であることがさらに好ましい。中でも、生産性、効率のよいフォトクロミック特性を考慮すると、０．５〜１であることが好ましい。インデノナフトピラン部位１つに対して、該オリゴマー鎖基の数が０．５となる場合は、該オリゴマー鎖基の両末端に、インデノナフトピラン部位が存在する場合である。なお、該オリゴマー鎖基が複数存在する場合には、該オリゴマー鎖基は、同一の基であっても、異なる基であってもよい。ただし、クロメン化合物の生産性を考慮すると、同一の基であることが好ましい。そして、フォトクロミック特性を考慮すると、ポリアルキレンオリゴマー鎖基であることが最も好ましい。
【００３２】
また、前記オリゴマー鎖基はインデノナフトピランの３位、６位、７位、１１位、又は１３位のスピロ環基に置換していることが、本発明の効果、クロメン化合物自体の生産性を向上できるために好ましい。
【００３３】
＜好適なクロメン化合物＞
本発明においては、該インデノナフトピラン部位が、下記式（１）
【００３４】
【化２】
2019013249.tif 000004
【００３５】
で示される構造であることが好ましい。下記で詳細に説明するが、当然、式Ｚは、１３位のスピロ環基である。また、前記オリゴマー鎖基は、前記式（１）で示されるインデノナフトピラン部位に、少なくとも１つ結合している必要がある。つまり、Ｒ１、Ｒ２、Ｒ３、Ｒ４の少なくとも１つが前記オリゴマー鎖基となるか、又は、Ｒ１、Ｒ２、Ｒ３、Ｒ４、および式Ｚのスピロ環基が、前記オリゴマー鎖基を置換基として有する基であればよい。
【００３６】
本発明のクロメン化合物は、前記式（１）で示されるインデノナフトピラン部位を分子内に少なくとも１つ有することが好ましい。一般的に、インデノナフトピラン骨格を有するクロメン化合物は、優れたフォトクロミック特性を示すことが知られている。以下、特定の置換基について順を追って説明する。なお、この式（１）で示されるインデノナフトピラン部位の好適な数、種類等、および前記オリゴマー鎖基の好適な数、種類等は、前記で説明したものと同じである。
【００３７】
＜Ｒ１、およびＲ２＞は、それぞれ独立に、繰り返し単位を３つ以上有するオリゴマー鎖基（繰り返し単位を３つ以上有するポリアルキレンオキシドオリゴマー鎖基、繰り返し単位を３つ以上有するポリエステルオリゴマー鎖基、および繰り返し単位を３つ以上有するポリエステルポリエーテルオリゴマー鎖基から選ばれるオリゴマー鎖基）、ヒドロキシル基、アルキル基、ハロアルキル基、置換基を有してもよいシクロアルキル基、アルコキシ基、アミノ基、置換アミノ基、置換基を有してもよい複素環基、シアノ基、ハロゲン原子、アルキルチオ基、置換基を有してもよいアリールチオ基、ニトロ基、ホルミル基、ヒドロキシカルボニル基、アルキルカルボニル基、アルコキシカルボニル基、置換基を有してもよいアラルキル基、置換基を有してもよいアラルコキシ基、置換基を有してもよいアリールオキシ基、置換基を有してもよいアリール基、置換基を有してもよいヘテロアリール基、チオール基、アルコキシアルキルチオ基、ハロアルキルチオ基、又は置換基を有してもよいシクロアルキルチオ基であることが好ましい。
【００３８】
なお、前記式（１）において、ａはＲ１の個数を示す。ｂはＲ２の個数を示す。そして、ａは０〜４の整数であり、ｂは０〜４の整数であり、
ａが２〜４である場合には、複数のＲ１は互いに同一でも異なってもよく、
ｂが２〜４である場合には、複数のＲ２は互いに同一でも異なってもよい。
【００３９】
また、ａが２〜４であって、隣接するＲ１が存在する場合には、隣接する２つのＲ１が一緒になってそれらのＲ１が結合する２つの炭素原子と共に、酸素原子、炭素原子、硫黄原子、又は窒素原子を含んでもよい環を形成してもよく、さらに該環は置換基を有してもよい、
また、ｂが２〜４であって、隣接するＲ２が存在する場合には、隣接する２つのＲ２が一緒になってそれらのＲ２が結合する２つの炭素原子と共に、酸素原子、炭素原子、硫黄原子、又は窒素原子を含んでもよい環を形成してもよく、さらに該環は置換基を有してもよい。
【００４０】
＜Ｒ３、およびＲ４＞は、それぞれ独立に、置換基を有してもよいアリール基、又は置換基を有してもよいヘテロアリール基であることが好ましい。
【００４１】
なお、Ｒ１、Ｒ２、Ｒ３、およびＲ４において、前記置換基を有してもよい基の置換基は、分子内に少なくとも１つのオリゴマー鎖基であってもよい。
【００４２】
以下、Ｒ１、Ｒ２、Ｒ３、およびＲ４について、詳細に説明する。先ず、Ｒ１、およびＲ２がなり得るオリゴマー鎖基と、オリゴマー鎖基以外のその他の基について説明する。
【００４３】
＜Ｒ１、およびＲ２；オリゴマー鎖基＞
本発明のクロメン化合物は、前記式（１）で示されるインデノナフトピラン部位が少なくとも前記オリゴマー鎖基を有するものであればよく、Ｒ１、およびＲ２の少なくとも１つが該オリゴマー鎖基となることができる。
【００４４】
前記オリゴマー鎖基は、繰り返し単位を３つ以上有するものであれば、特に制限されるものではない。中でも、繰り返し単位を３つ以上有するポリアルキレンオキシドオリゴマー鎖を有する基であることが好ましい。さらに、ただし、前記の通り、３〜２００であることが好ましく、さらには３〜１５０であることが好ましい。さらに、該オリゴマー鎖基の平均分子量は、３００〜２０，０００であることが好ましく、３５０〜１５，０００であることより好ましく、３５０〜１２，０００であることがさらに好ましく、４４０〜７，５００であることが特に好ましい。
【００４５】
以上のようなオリゴマー鎖基の中でも、優れたフォトクロミック特性、マトリックスへの依存性を小さくするためには、下記で詳述する式（５a）〜（５ｃ）で示される基とすることが好ましい。分子内に、これら基を必ず１つ有し、かつ１３位のスピロ環基を有するクロメン化合物が特に優れた効果を発揮する。
【００４６】
＜Ｒ１、およびＲ２；好適なオリゴマー鎖基＞
本発明において、特に好ましいオリゴマー鎖基としては、下記式（５a）〜（５ｃ）
【００４７】
【化３】
2019013249.tif 000005
【００４８】
｛式中、
Ｒ８は、炭素数１〜２０の直鎖状又は分岐鎖状のアルキレン基であり、同一分子内に複数のＲ８を含む場合は、Ｒ８は、互いに同一であっても異なっていてもよく、
ｎは、前記オリゴマー鎖基の繰り返し単位の数を指すものであり、３〜２００の整数であり、複数ある繰り返し単位の２価の基は、互いに同一であっても異なっていてもよく、
Ｌは、２価の結合基であり、下記式（６）
【００４９】
【化４】
2019013249.tif 000006
【００５０】
（式中、
Ｒ１０は、２価の基であり、炭素数が１〜２０の直鎖状若しくは分岐鎖状アルキレン基、環を形成する炭素数が３〜１２の置換基を有してもよいシクロアルキル基、環を形成する炭素数が６〜１２の置換基を有してもよいアリール基、又は環を形成する原子の数が３〜１２である置換基を有してもよい複素環基であり、
Ｒ１１およびＲ１１’はそれぞれ独立に、２価の基であり、炭素数が１〜２０の直鎖状若しくは分岐鎖状アルキレン基、環を形成する炭素数が３〜１２の置換基を有してもよいシクロアルキル基、又は環を形成する炭素数が６〜１２の置換基を有してもよいアリール基であり、
Ｒ１２は、２価の基であり、炭素数が１〜２０の直鎖状若しくは分岐鎖状アルキレン基、環を形成する炭素数が３〜１２の置換基を有してもよいシクロアルキル基、又は環を形成する炭素数が６〜１２の置換基を有してもよいアリール基であり、
Ｘ１、およびＸ２は、２価の基であり、それぞれ独立に、直結、Ｏ、Ｓ、アミノ基、置換アミノ基、（チオ）アミド基、又は（チオ）エステル基であり、
ｄは０〜５０の整数であり、ｅおよびｅ’は、それぞれ独立には０〜５０の整数であり、ｆは０〜５０の整数であり、
ｄが２以上の場合、複数あるＲ１０は、互いに同一であっても異なっていてもよく、
ｅおよびｅ’は、それぞれ独立に、２以上の場合、複数あるｅおよびｅ’について、それぞれのカッコ内の単位の２価の基は、互いに同一であっても異なっていてもよく、
ｆが２以上の場合、複数あるｆの単位の２価の基は、互いに同一であっても異なっていてもよい。）
で示される基であり、複数あるＬは互いに同一であっても異なっていてもよく、
破線部は、前記インデノナフトピラン部位との結合を表し、
ｔは、該オリゴマー鎖基の数を指すものであり、１〜１０の整数であり、
ｔが１の場合には、Ｒ９は、水素原子、炭素数１〜２０のアルキル基であり、
ｔが２の場合には、Ｒ９は、結合手、又は２価の有機残基であり、
ｔが３〜１０の場合には、Ｒ９は、ｔの数と同じ有機残基である。｝
となる基から選ばれることが好ましい。
【００５１】
前記式（５ａ）で示されるオリゴマー鎖基は、好ましいポリアルキレンオキシドオリゴマー鎖基である。前記式（５ｂ）で示されるオリゴマー鎖基と前記式（５ｃ）で示されるオリゴマー鎖基は、いずれも好ましいポリエステルオリゴマー鎖基である。
【００５２】
このうち、特に好ましいものを例示すると、
Ｒ８は、エチレン基、プロピレン基、又はブチレン基が好ましく、プロピレン基が特に好ましい。
【００５３】
ｎは、オリゴマー鎖基の繰り返し単位の数を指すものであり、３〜２００の整数である。クロメン化合物自体の生産性、フォトクロミック特性等を考慮すると、ｎは３〜１５０が好ましく、特に１０〜１００が好ましい。
【００５４】
Ｌのうち、特に好ましいものを例示すると、下記式
【００５５】
【化５】
2019013249.tif 000007
【００５６】
で示される２価の基が挙げられる。なお、前記Ｌの好適な２価の基、および前記式（５ａ）〜（５ｃ）において、破線部は、前記インデノナフトピラン部位と結合していることを示している。
【００５７】
前記式（５ａ）〜（５ｃ）で示されるオリゴマー鎖基において、ｔは、オリゴマー鎖基の数と一致する。
【００５８】
ｔが１である場合、すなわち該オリゴマー鎖基が１つである場合、Ｒ９の炭素数１〜２０のアルキル基としては、例えばメチル基、エチル基、プロピル基、ブチル基、ペンチル基、又はヘキシル基が好ましい。
【００５９】
ｔが２である場合、Ｒ９は、結合手であってもよい。すなわち、Ｒ９が結合手になる場合には、実質オリゴマー鎖が２倍の長さとなり、その両末端にインデノナフトピラン部位を有することとなる。
【００６０】
ｔが３〜１０である場合、Ｒ９は、ｔの数に応じた有機残基となるが、このとき、ｔは３〜６であることが好ましい。好ましい有機残基（Ｒ９）を例示すると、下記式
【００６１】
【化６】
2019013249.tif 000008
【００６２】
で示される何れかの多価の有機残基が挙げられる。該多価の有機残基において、破線部はＬとの結合を示すものである。
【００６３】
以上がＲ１、およびＲ２における好適なオリゴマー鎖基である。
【００６４】
＜Ｒ１、およびＲ２；その他の基＞
本発明のクロメン化合物は、前記式（１）で示されるインデノナフトピラン部位が少なくとも１つの前記オリゴマー鎖基を有すればよく、その他のＲ１、およびＲ２は、前記の通り、該オリゴマー鎖基以外の基となることもできる。
【００６５】
Ｒ１、およびＲ２がなり得る前記アルキル基としては、特に制限されるものではないが、炭素数１〜６のアルキル基であることが好ましい。炭素数１〜６の好適なアルキル基の例としては、メチル基、エチル基、ｎ−プロピル基、イソプロピル基、ｎ−ブチル基、ｓｅｃ−ブチル基、ｔｅｒｔ−ブチル基、ペンチル基、ヘキシル基等を挙げることができる。
【００６６】
前記ハロアルキル基としては、特に制限されるものではないが、炭素数１〜６のハロアルキル基であることが好ましい。炭素数１〜６のハロアルキル基としては、フッ素原子、塩素原子もしくは臭素原子で置換されたアルキル基が好ましい。好適なハロアルキル基の例としては、トリフルオロメチル基、テトラフルオロエチル基、クロロメチル基、２−クロロエチル基、ブロモメチル基等を挙げることができる。
【００６７】
前記シクロアルキル基としては、特に制限されるものではないが、炭素数３〜８シクロアルキル基（環を形成する炭素原子の数が３〜８であるシクロアルキル基）であることが好ましい。炭素数３〜８のシクロアルキル基の例としては、シクロプロピル基、シクロブチル基、シクロペンチル基、シクロヘキシル基等を挙げることができる。なお、前記シクロアルキル基は、置換基を有してもよいが、前記炭素数の数（炭素数３〜８）には、置換基の炭素数は含まれないものとする。
【００６８】
前記アルコキシ基としては、特に制限されるものではないが、炭素数１〜６のアルコキシ基であることが好ましい。 前記炭素数１〜６の好適なアルコキシ基の例としては、メトキシ基、エトキシ基、ｎ−プロポキシ基、イソプロポキシ基、ｎ−ブトキシ基、ｓｅｃ−ブトキシ基、ｔｅｒｔ−ブトキシ基等を挙げることができる。
【００６９】
前記アミノ基は、一級アミノ基（−ＮＨ２）であり、置換アミノ基は、１つまたは２つの水素原子が置換された２級または３級アミノ基である。置換アミノ基が有する置換基としては、特に制限されるものではないが、前記オリゴマー鎖基、炭素数１〜６のアルキル基、炭素数１〜６のハロアルキル基、炭素数１〜６のアルコキシ基、炭素数３〜７のシクロアルキル基、炭素数６〜１４のアリール基、炭素数４〜１４のヘテロアリール基等が挙げられる。好適なアミノ基の例としては、アミノ基、メチルアミノ基、ジメチルアミノ基、エチルアミノ基、ジエチルアミノ基、フェニルアミノ基、ジフェニルアミノ基等を挙げることできる。
【００７０】
前記複素環基としては、原子数が３〜１０である複素環基が好ましい。具体的には、例えば、モルホリノ基、ピペリジノ基、ピロリジニル基、ピペラジノ基、Ｎ−メチルピペラジノ基のような脂肪族複素環基、又はインドリニル基のような芳香族複素環基等を挙げることができる。さらに、該複素環基は、置換基を有していてもよい。好ましい置換基としては、前記オリゴマー鎖基、又は炭素数１〜６のアルキル基が挙げられる。置換基を有する好適な複素環基としては、例えば２，６−ジメチルモルホリノ基、２，６−ジメチルピペリジノ基および２，２，６，６−テトラメチルピペリジノ基等が挙げられる
前記ハロゲン原子としては、例えばフッ素原子、塩素原子、臭素原子、ヨウ素原子を挙げることができる。
【００７１】
前記アルキルチオ基としては、特に制限されるものではないが、炭素数１〜６のアルキルチオ基が好ましい。炭素数１〜６のアルキルチオ基としては、メチルチオ基、エチルチオ基、ｎ−プロピルチオ基、イソプロピルチオ基、ｎ−ブチルチオ基、ｓｅｃ−ブチルチオ基、ｔ−ブチルチオ基等を挙げることができる。
【００７２】
前記アリールチオ基としては、特に制限されるものではないが、炭素数６〜１０のアリールチオ基が好ましい。炭素数６〜１０のアリールチオ基としては、フェニルチオ基、１−ナフチルチオ基、２−ナフチルチオ基等を挙げることができる。
【００７３】
前記アルキルカルボニル基としては、特に制限されるものではないが、炭素数２〜７のアルキルカルボニル基が好ましい。炭素数２〜７のアルキルカルボニル基としては、アセチル基、エチルカルボニル基が挙げられる。
【００７４】
前記アルコキシカルボニル基としては、特に制限されるものではないが、炭素数２〜７のアルコキシカルボニル基が好ましい。炭素数２〜７のアルコキシカルボニル基としてはメトキシカルボニル基、エトキシカルボニル基が挙げられる。
【００７５】
前記アラルキル基としては、特に制限されるものではないが、炭素数７〜１１のアラルキル基であることが好ましい。炭素数７〜１１のアラルキル基としてはベンジル基、フェニルエチル基、フェニルプロピル基、フェニルブチル基、ナフチルメチル基等を挙げることができる。
【００７６】
前記アラルコキシ基としては、特に制限されるものではないが、炭素数７〜１１のアラルコキシ基が好ましい。前記炭素数７〜１１のアラルコキシ基としては、ベンジロキシ基、ナフチルメトキシ基等を挙げることができる。
【００７７】
前記アリールオキシ基としては、特に制限されるものではないが、炭素数６〜１２のアリールオキシ基であることが好ましい。炭素数６〜１２のアリールオキシ基としては、フェニルオキシ基、ナフチルオキシ基等を挙げることができる。
【００７８】
前記アリール基としては、特に制限されるものではないが、炭素数６〜１２のアリール基が好ましい。炭素数６〜１２のアリール基としては、フェニル基、１−ナフチル基、２−ナフチル基等を挙げることができる。
【００７９】
前記ヘテロアリール基としては、特に制限されるものではないが、炭素数３〜１２のヘテロアリール基が好ましい。炭素数３〜１２のヘテロアリール基は、チエニル基、フリル基、ピロリニル基、ピリジル基、ベンゾチエニル基、ベンゾフラニル基、ベンゾピロリニル基等を挙げることができる。
【００８０】
前記アルコキシアルキルチオ基としては、特に制限されるものではないが、炭素数２〜９のアルコキシアルキルチオ基が好ましい。炭素数２〜９のアルコキシアルキルチオ基としては、メトキシメチルチオ基、メトキシエチルチオ基、メトキシｎ−プロピルチオ基、メトキシｎ−ブチルチオ基、エトキシエチルチオ基、ｎ−プロポキシプロピルチオ基等を挙げることができる。
【００８１】
前記ハロアルキルチオ基としては、特に制限されるものではないが、炭素数１〜６のハロアルキルチオ基が好ましい。炭素数１〜６のハロアルキルチオ基としては、トリフルオロメチルチオ基、テトラフルオロエチルチオ基、クロロメチルチオ基、２−クロロエチルチオ基、ブロモメチルチオ基等を挙げることができる。
【００８２】
前記シクロアルキルチオ基としては、特に制限されるものではないが、炭素数３〜８のシクロアルキルチオ基が好ましい。炭素数３〜８のシクロアルキルチオ基としては、シクロプロピルチオ基、シクロブチルチオ基、シクロペンチルチオ基、シクロヘキシルチオ基等を挙げることができる。なお、なお、前記シクロアルキルチオ基は、置換基を有してもよいが、前記炭素数の数（炭素数３〜８）には、置換基の炭素数は含まれないものとする。
【００８３】
なお、前記シクロアルキル基、前記アリールチオ基、前記アラルキル基、前記アラルコキシ基、前記アリールオキシ基、前記アリール基、前記ヘテロアリール基、および前記シクロアルキルチオ基は、非置換であってもよい。ただし、置換基を有する場合、環を形成する基における１〜８個の水素原子、特に好ましくは１〜４個の水素原子が、前記オリゴマー鎖基、ヒドロキシル基、炭素数１〜６のアルキル基、炭素数１〜６のハロアルキル基、炭素数３〜８のシクロアルキル基、炭素数１〜６のアルコキシ基、アミノ基、置換アミノ基、原子数３〜８の複素環基、シアノ基、ニトロ基、およびハロゲン原子から選ばれる置換基で置換されることが好ましい。これら置換基の具体例は、前記で説明したのと同じ基が挙げられる。
【００８４】
なお、前記アラルキル基、前記アラルコキシ基、前記アリールオキシ基、前記アリール基、および前記ヘテロアリール基で記載した炭素数は、置換基の炭素数を含むものではない。
【００８５】
＜ａ、ｂについて＞
前記式（１）において、ａはＲ１の個数を示す。ｂはＲ２の個数を示す。そして、
ａは０〜４の整数であり、ｂは０〜４の整数であり、
ａが２〜４である場合には、複数のＲ１は互いに同一でも異なってもよく、
ｂが２〜４である場合には、複数のＲ２は互いに同一でも異なってもよい。
【００８６】
＜ａ、ｂが２以上の場合＞
また、ａが２〜４であって、隣接するＲ１が存在する場合には、隣接する２つのＲ１が一緒になってそれらのＲ１と結合する２つの炭素原子と共に、酸素原子、硫黄原子、炭素原子、又は窒素原子を含んでもよい環を形成してもよく、さらに該環は置換基を有してもよい。なお、該環は、酸素原子、硫黄原子、炭素原子、又は窒素原子の２つ以上の原子を同時に有することもできる。
【００８７】
隣接するＲ１の組み合わせとしては、該クロメン化合物の５位と６位、または６位と７位、７位と８位である。
【００８８】
また、ｂが２〜４であって、隣接するＲ２が存在する場合には、隣接する２つのＲ２が一緒になってそれらのＲ２と結合する２つの炭素原子と共に、酸素原子、硫黄原子、炭素原子、又は窒素原子を含んでもよい環を形成してもよく、さらに該環は置換基を有してもよい。なお、該環は、酸素原子、硫黄原子、炭素原子、又は窒素原子の２つ以上の原子を同時に有することもできる。
【００８９】
隣接するＲ２の組み合わせとしては、該クロメン化合物の９位と１０位、または１０位と１１位、１１位と１２位である。
【００９０】
Ｒ１、およびＲ２は、それぞれ独立に、互いに隣接する２つが一緒になって、酸素原子、硫黄原子、炭素原子、又は窒素原子を含んでもよい環基を形成できる。この環基は、特に制限されるものではないが、  Ｒ１、およびＲ２が結合する炭素原子を含めて、原子数が５〜７である環となることが好ましい。そして、該環は、置換基を有することもできるが、該置換基としては、前記オリゴマー鎖基、ヒドロキシル基、炭素数１〜６のアルキル基、炭素数１〜６のハロアルキル基、炭素数３〜８のシクロアルキル基、炭素数１〜６のアルコキシ基、アミノ基、置換アミノ基、原子数３〜８の複素環基、シアノ基、ニトロ基、およびハロゲン原子から選ばれる置換基が挙げられる。これら置換基の具体例は、前記で説明したのと同じ基が挙げられる。その中でも、後述する式（３）で示される環となることが好ましい。
【００９１】
＜特に好適なＲ１、およびＲ２＞
以上のような基の中でも、得られたフォトクロミック化合物の発色色調、発色濃度等を考慮すると、Ｒ１、およびＲ２は、前記オリゴマー鎖基、前記アルキル基、前記アルコキシ基、前記複素環基、前記アリール基、前記アリールチオ基が好ましい。隣接するＲ１同士、又は隣接するＲ２同士が結合して環を形成する基となることも好ましい。また、前記置換基を有してもよい基の置換基は、前記オリゴマー鎖基であってもよい。
【００９２】
＜Ｒ３、およびＲ４＞
Ｒ３、およびＲ４は、それぞれ独立に、置換基を有してもよいアリール基、又は置換基を有してもよいヘテロアリール基である。
【００９３】
該アリール基、又は該ヘテロアリール基としては前記＜Ｒ１、およびＲ２＞で例示した具体的な基が挙げられ、特にフェニル基が最も好ましい。
【００９４】
また、これらアリール基、又はヘテロアリール基は置換基を有していてもよい。該置換基は、それぞれ独立に、オリゴマー鎖基、ヒドロキシル基、炭素数１〜６のアルキル基、炭素数１〜６のハロアルキル基、炭素数３〜８のシクロアルキル基、炭素数１〜６のアルコキシ基、アミノ基、複素環基、シアノ基、ハロゲン原子、又は炭素数１〜６のアルキルチオ基、置換基を有してもよい炭素数６〜１０のアリールチオ基ヒドロキシル基、アルキル基、ハロアルキル基、シクロアルキル基、アルコキシ基、アミノ基、置換アミノ基、置換基を有していてもよい複素環基、シアノ基、ニトロ基、およびハロゲン原子から選ばれる置換基が挙げられる。これら具体的な置換基は、前記＜Ｒ１、およびＲ２＞で例示した具体的な基が挙げられる。
【００９５】
前記アリール基、前記ヘテロアリール基の置換基としては、中でも、優れたフォトクロミック特性を発揮するという観点から、前記オリゴマー鎖基、前記アルキル基、前記アルコキシ基、前記アミノ基、前記置換アミノ基、前記複素環基、前記ハロゲン原子、前記アリールチオ基から選ばれる基であることが好ましい。
【００９６】
＜環Ｚ（基）＞
該クロメン化合物の１３位に、１３位の炭素原子と共に結合する下記式（Ｚ）
【００９７】
【化７】
2019013249.tif 000009
【００９８】
で示されるスピロ環Ｚ（１３位のスピロ環基）は、
該１３位の炭素原子と共に該環を構成する炭素数が３〜２０である、置換基を有してもよい脂肪族環、
該脂肪族環に置換基を有してもよい芳香族環若しくは芳香族複素環が縮環した縮合多環、
該１３位の炭素原子と共に該環を構成する原子数が３〜２０である、置換基を有してよい複素環、又は
該複素環に置換基を有してもよい芳香族環若しくは芳香族複素環が縮環した縮合多環が縮環した縮合多環である。なお、当然のことであるが、前記環基において示した炭素数、又は原子数は、環を構成する炭素、又は原子の数を示すものであり、置換基の炭素数、又は原子数を含むものではない。
【００９９】
前記脂肪族環としては、例えば、シクロペンタン環、シクロヘキサン環、シクロオクタン環、シクロヘプタン環、ノルボルナン環、ビシクロノナン環、アダマンタン環、およびスピロジシクロヘキサン環が挙げられる。
【０１００】
また、前記脂肪族環に芳香族環もしくは芳香族複素環が縮環した縮合多環としては、例えばフェナントレン環が挙げられる。
【０１０１】
前記複素環としては、例えばチオフェン環、フラン環、ピリジン環が挙げられる。
【０１０２】
また、前記複素環に、芳香族環もしくは芳香族複素環が縮環した縮合多環としては、例えば、フェニルフラン環、ビフェニルチオフェン環が挙げられる。
【０１０３】
前記脂肪族環、前記脂肪族環に芳香族環もしくは芳香族複素環が縮環した縮合多環、前記複素環、又は前記複素環に芳香族環もしくは芳香族複素環が縮環した縮合多環は、置換基を有してもよい。該環（縮合多環）に置換する置換基としては、前記オリゴマー鎖基、炭素数１〜６のアルキル基、炭素数１〜６のハロアルキル基、炭素数３〜８のシクロアルキル基、炭素数１〜６のアルコキシ基、アミノ基、置換アミノ基、およびハロゲン原子から選ばれる置換基が挙げられる。なお、これら置換基は、＜Ｒ１、およびＲ２＞で既に説明した基と同様の基が挙げられる。このスピロ環Ｚが有する置換基の中でも、本発明のクロメン化合物が特に優れた効果を発揮するものとしては、炭素数１〜６のアルキル基、シクロアルキル基、炭素数１〜６のハロアルキル基、炭素数１〜６のアルコキシ基が特に好ましい。
【０１０４】
前記のスピロ環Ｚの中でも、早い退色速度を得るためには、スピロ環を構成する炭素数が６〜１６よりなる前記脂肪族炭化水素環基であり、これら脂肪族炭化水素環に炭素数１〜６のアルキル基（好ましくは炭素数１〜３のアルキル基）が置換した環基、又は該脂肪族炭化水素環に炭素数３〜８のシクロアルキル基が結合、または縮環した環基であることが好ましい。
【０１０５】
これらの中でも、優れた退色速度および、高い発色濃度が得られるという観点から以下の環となることが好ましい。すなわち、スピロ環Ｚは、
シクロペンタン環、シクロヘキサン環、シクロヘプタン環、シクロオクタン環、シクロノナン環、シクロデカン環、シクロウンデカン環、シクロドデカン環、およびスピロジシクロヘキサン環から選ばれる環であって、
該環は、炭素数１〜３のアルキル基もしくは炭素数５〜７のシクロアルキル基を１〜１０個置換基として有してもよい、または、
該環は、炭素数５〜７のシクロアルキル基が縮環してもよい環となることが好ましい。
【０１０６】
特に好適なスピロ環Ｚを具体的に例示すると、下記式
【０１０７】
【化８】
2019013249.tif 000010
【０１０８】
で示されるスピロ環Ｚとなることが好ましい。なお、前記式中、点線の結合手を有する炭素原子が１３位の炭素原子である。
【０１０９】
＜好適なオリゴマー鎖基の置換位置＞
本発明のクロメン化合物は、分子内に少なくとも１つの前記オリゴマー鎖基を有さなければならない。そのため、Ｒ１、Ｒ２、Ｒ３、およびＲ４で説明した基において、置換基を有してもよい基が有する置換基は、前記オリゴマー鎖基であってもよい。中でも、前記オリゴマー鎖基は、インデノナフトピランの３位（Ｒ３、およびＲ４）、６位（Ｒ１）、７位（Ｒ１）、１１位（Ｒ２）、又は１３位のスピロ環基（式Ｚ）に置換していることが、本発明の効果、クロメン化合物自体の生産性を向上できるために好ましい。なお、３位、６位、７位、１１位は、直接、前記オリゴマー鎖基が結合していてもよいし、該位置に結合している基が有する置換基として、オリゴマー鎖基が導入されてもよい。
【０１１０】
＜特に好適なクロメン化合物＞
本発明において、好適なクロメン化合物としては、下記式（２）で示されるクロメン化合物が挙げられる。ただし、このクロメン化合物も、分子内に少なくとも１つの前記オリゴマー鎖基を有するものでなくてはならない。
【０１１１】
【化９】
2019013249.tif 000011
【０１１２】
式中、
Ｒ１、Ｒ２、ａ、ｂ、および環Ｚは、前記式（１）におけるものと同義である。ａ−２とは、整数ａから２を引いた数であり、ａ−２は、０〜２の整数となる。また、ｂ−１は、整数ｂから１を引いた数であり、ｂ−１は、０〜３の整数となる。
【０１１３】
＜Ｒ１００、およびＲ１０１＞
Ｒ１００、およびＲ１０１は、前記＜Ｒ１、およびＲ２＞で説明した基の中でも、以下の基であることが好ましい。具体的には、前記オリゴマー鎖基、水素原子、ヒドロキシル基、炭素数１〜６のアルキル基、炭素数１〜６のハロアルキル基、炭素数３〜８のシクロアルキル基、炭素数１〜６のアルコキシ基、アミノ基、置換アミノ基、置換基を有してもよい複素環基、シアノ基、ハロゲン原子、炭素数１〜６のアルキルチオ基、置換基を有してもよい炭素数６〜１０のアリールチオ基、ニトロ基、ホルミル基、ヒドロキシカルボニル基、炭素数２〜７のアルキルカルボニル基、炭素数２〜７のアルコキシカルボニル基、置換基を有してもよい炭素数７〜１１のアラルキル基、置換基を有してもよい炭素数７〜１１のアラルコキシ基、置換基を有してもよい炭素数６〜１２のアリールオキシ基、置換基を有してもよい炭素数６〜１２のアリール基、置換基を有してもよい炭素数３〜１２のヘテロアリール基、チオール基、炭素数２〜９のアルコキシアルキルチオ基、炭素数１〜６のハロアルキルチオ基、又は炭素数３〜８のシクロアルキルチオ基である。これら具体的な基は、前記＜Ｒ１、およびＲ２＞で説明した基と同じ基が挙げられる。
【０１１４】
また、Ｒ１００、およびＲ１０１は、一緒になって下記式（３）
【０１１５】
【化１０】
2019013249.tif 000012
【０１１６】
式中、２つの＊印は、それぞれ、６位と７位の炭素原子に結合していることを表している、
で示されるような環を形成してもよい。
【０１１７】
＜Ｘ、およびＹ＞
式中、Ｘ、およびＹは、一方または両方が硫黄原子、メチレン基、酸素原子、または下記式（４）
【０１１８】
【化１１】
2019013249.tif 000013
【０１１９】
で示される基である。
【０１２０】
前記式において、Ｒ７は、前記オリゴマー鎖基、水素原子、ヒドロキシル基、炭素数１〜６のアルキル基、炭素数１〜６のハロアルキル基、炭素数３〜８のシクロアルキル基、炭素数１〜６アルコキシ基、置換基を有してもよい炭素数６〜１２のアリール基、置換基を有してもよい炭素数３〜１２のヘテロアリール基である。これら具体的な基は、前記＜Ｒ１、およびＲ２＞で例示した具体的な基が挙げられ、好ましい基も同じである。
【０１２１】
＜Ｒ５、およびＲ６＞
Ｒ５およびＲ６は、それぞれ独立に、前記オリゴマー鎖基、ヒドロキシ基、炭素数１〜６のアルキル基、炭素数１〜６のハロアルキル基、炭素数３〜８のシクロアルキル基、炭素数１〜６のアルコキシ基、アミノ基、置換アミノ基、置換基を有してもよい複素環基、シアノ基、ニトロ基、ホルミル基、ヒドロキシカルボニル基、炭素数２〜７のアルキルカルボニル基、炭素数２〜７のアルコキシカルボニル基、ハロゲン原子、置換基を有してもよい炭素数７〜１１のアラルキル基、置換基を有してもよい炭素数７〜１１のアラルコキシ基、置換基を有してもよい炭素数６〜１２のアリール基、チオール基、炭素数１〜６のアルキルチオ基、炭素数２〜９のアルコキシアルキルチオ基、炭素数１〜６のハロアルキルチオ基、炭素数３〜８のシクロアルキルチオ基、又は置換基を有してもよい炭素数６〜１０のアリールチオ基であることが好ましい。これら具体的な基は、前記＜Ｒ１、およびＲ２＞で例示した具体的な基が挙げられ、好ましい基も同じである。
【０１２２】
また、Ｒ５およびＲ６は、それらが結合する炭素原子と共に、置換基を有してもよい脂肪族環を形成してもよい。脂肪族環を具体的に例示すると、シクロペンタン環、シクロヘキサン環などが挙げられる。また、該脂肪族環が有する置換基は、特に制限されるものではないが、環を形成する基における１〜８個の水素原子、特に好ましくは１〜４個の水素原子が、前記オリゴマー鎖基、ヒドロキシル基、炭素数１〜６のアルキル基、炭素数１〜６のハロアルキル基、炭素数３〜８のシクロアルキル基、炭素数１〜６のアルコキシ基、アミノ基、置換アミノ基、原子数３〜８の複素環基、シアノ基、ニトロ基、およびハロゲン原子から選ばれる置換基が挙げられる。これら置換基の具体例は、前記＜Ｒ１、およびＲ２＞で説明したのと同じ基が挙げられる。
【０１２３】
式中、ｃは１〜３の整数である。
【０１２４】
＜特に好適なＲ１００、およびＲ１０１＞
以上のような基の中でも、得られたフォトクロミック化合物の発色色調、発色濃度等を考慮すると、Ｒ１００、およびＲ１０１は、前記オリゴマー鎖基、水素原子、前記アルキル基、前記アルコキシ基、前記複素環基、前記アリール基、前記アリールチオ基が好ましい。また、前記式（３）で示される環となってもよい。なお、前記置換基を有してもよい基の置換基は、オリゴマー鎖基であってもよい。
【０１２５】
＜Ｒ２００＞
Ｒ２００は、前記＜Ｒ１、およびＲ２＞で説明した基の中でも、以下の基であることが好ましい。具体的には、前記オリゴマー鎖基、水素原子、ヒドロキシ基、炭素数１〜６のアルキル基、炭素数１〜６のハロアルキル基、炭素数３〜８のシクロアルキル基、炭素数１〜６のアルコキシ基、アミノ基、置換アミノ基、置換基を有してもよい複素環基、シアノ基、ニトロ基、ホルミル基、ヒドロキシカルボニル基、炭素数２〜７のアルキルカルボニル基、炭素数２〜７のアルコキシカルボニル基、ハロゲン原子、置換基を有してもよい炭素数７〜１１のアラルキル基、置換基を有してもよい炭素数７〜１１のアラルコキシ基、置換基を有してもよい炭素数６〜１２のアリール基、チオール基、炭素数１〜６のアルキルチオ基、炭素数２〜９のアルコキシアルキルチオ基、炭素数１〜６のハロアルキルチオ基、炭素数３〜８のシクロアルキルチオ基、又は置換基を有してもよい炭素数６〜１０のアリールチオ基である。これら基の具体例は、前記＜Ｒ１、およびＲ２＞で説明したのと同じ基が挙げられる。好ましい基も同じである。
【０１２６】
＜特に好適なＲ２００＞
以上のような基の中でも、得られたフォトクロミック化合物の発色色調、発色濃度等を考慮すると、Ｒ２００は、前記オリゴマー鎖基、水素原子、前記アルコキシ基、前記複素環基、前記アリール基が好ましい。前記置換基を有してもよい基の置換基は、前記オリゴマー鎖基であってもよい。
【０１２７】
＜Ｒ３００および、Ｒ４００＞
Ｒ３００、およびＲ４００は、それぞれ独立に、前記オリゴマー鎖基、ヒドロキシル基、炭素数１〜６のアルキル基、炭素数１〜６のハロアルキル基、炭素数３〜８のシクロアルキル基、炭素数１〜６のアルコキシ基、アミノ基、置換アミノ基複素環基、シアノ基、ハロゲン原子、炭素数１〜６のアルキルチオ基、又は置換基を有してもよい炭素数６〜１０のアリールチオ基であることが好ましい。これら具体的な基は、前記＜Ｒ１、およびＲ２＞で例示した具体的な基が挙げられ、好ましい基も同じである。
【０１２８】
ａ’はＲ３００の個数を示し、０〜５の整数であり、ａ’が２以上である場合には、Ｒ３００は、互いに同一でも異なる基であってもよい。
【０１２９】
ｂ’はＲ４００の個数を示し、０〜５の整数であり、ｂ’が２以上である場合には、Ｒ４００は、互いに同一でも異なる基であってもよい。
【０１３０】
＜特に好適なＲ３００および、Ｒ４００＞
以上のような基の中でも、得られたフォトクロミック化合物の発色色調、発色濃度等を考慮すると、Ｒ３００および、Ｒ４００は、前記オリゴマー鎖基、前記アルキル基、前記アルコキシ基、前記置換アミノ基、前記複素環基が好ましい。前記置換基を有してもよい基の置換基は、前記オリゴマー鎖基であってもよい。
【０１３１】
＜好適なオリゴマー鎖基の好適な置換位置＞
前記オリゴマー鎖基はインデノナフトピランの３位（Ｒ３００、又はＲ４００）、６位（Ｒ１００）、７位（Ｒ１０１）、１１位（Ｒ２００）、又は１３位（環（Ｚ））にあることが、本発明の効果、クロメン化合物自体の生産性を向上できるため好ましい。また、３位（Ｒ３００、又はＲ４００）に存在する場合には、Ｒ３００、又はＲ４００は、パラ位に前記オリゴマー鎖基を有するフェニル基となることが好ましい
＜好適なクロメン化合物の具体例＞
本発明において、特に好適なクロメン化合物を具体的に例示すれば、下記式で示されるクロメン化合物が挙げられる。
なお、当然のことながら、下記式において、
ｎは、オリゴマー鎖基の繰り返し単位の数を指すものであり、３〜２００の整数である。クロメン化合物自体の生産性、フォトクロミック特性等を考慮すると、ｎは３〜１５０が好ましく、特に１０〜１００が好ましい。
【０１３２】
【化１２】
2019013249.tif 000014
【０１３３】
【化１３】
2019013249.tif 000015
【０１３４】
＜クロメン化合物の製造方法＞
本発明のクロメン化合物は、如何なる合成法によって製造してもよい。クロメン化合物の製造方法の代表的な例について説明するが、この方法に限定されるわけではない。尚、以下の説明において、各式中の符号は、特記しないかぎり、前述した式について説明したとおりの意味を示す。
【０１３５】
クロメン化合物の製造は下記式（７）
【０１３６】
【化１４】
2019013249.tif 000016
【０１３７】
式中、Ｒ１、Ｒ２、ａおよびｂの定義は式（１）におけると同じである、
で示されるナフトール化合物と、
下記式（８）
【０１３８】
【化１５】
2019013249.tif 000017
【０１３９】
式中、Ｒ３およびＲ４、の定義は式（１）におけると同じである、
で示されるプロパルギルアルコール化合物とを、酸触媒存在下で反応させる方法によりクロメン化合物が好適に行うことができる。ナフトール化合物とプロパルギルアルコール化合物との反応比率は、好ましくは１：１０〜１０：１（モル比）の範囲から選択される。また、酸触媒としては例えば硫酸、ベンゼンスルホン酸、ｐ−トルエンスルホン酸、酸性アルミナ等が用いられる。酸触媒はナフトール化合物とプロパルギルアルコール化合物との総和１００重量部当り、好ましくは０．１〜１０重量部の範囲で用いられる。反応温度は、０乃至２００℃が好ましい。溶媒としては、好ましくは非プロトン性有機溶媒、例えば、Ｎ−メチルピロリドン、ジメチルホルムアミド、テトラヒドロフラン、ベンゼン、トルエン等が使用される。かかる反応により得られた生成物の精製方法は特に限定されない。例えば、シリカゲルカラム精製を行い、さらに再結晶により、生成物の精製を行なうことができる。
【０１４０】
具体的に、ポリアルキレンオキシドオリゴマー鎖基（例えば、前記式（５ａ）で示されるオリゴマー鎖基）を導入したクロメン化合物の製造例を以下に例示する。すなわち、前記式（７）で示されるナフトール化合物にポリアルキレンオキシドオリゴマー鎖基を置換させる方法を以下に例示する。
【０１４１】
下記式（９）
【０１４２】
【化１６】
2019013249.tif 000018
【０１４３】
式中、Ｒ８、Ｒ９およびｎの定義は式（５ａ）に同じである、
で表されるポリアルキレングリコールモノアルキルエーテルを下記式（１０）
【０１４４】
【化１７】
2019013249.tif 000019
【０１４５】
式中、Ｙはトシル基やハロゲン原子などの脱離基であり、Ｒ８、Ｒ９およびｎの定義は式（５ａ）に同じである、
で表されるトシル基やハロゲン原子など脱離性の高い置換基に変換する。
【０１４６】
トシル基に変換する方法例としては、トリエチルアミンなどの３級アミンなどの塩基性触媒存在下、ｐ−トルエンスルホニルクロリドと反応させる方法が好適に採りうる。ヨウ素原子や、臭素原子、塩素原子への変換方法としては、アッペル反応により変換できる。具体的にはトリフェニルホスフィン存在下、四ハロゲン化炭素、ヨウ素、ヨウ化メチル、ヘキサアセトンやトリホスゲンなどと反応させることが好適に採りうる。
【０１４７】
続いて、ヒドロキシル基を有するベンゾフェノン化合物と前記式（１０）とを、ジメチルホルムアミド、ジメチルスルホキシドなどの非プロトン性極性溶媒中で、炭酸カリウムなどの塩基存在下反応させることにより、下記式（１１）
【０１４８】
【化１８】
2019013249.tif 000020
【０１４９】
式中、Ｒは式（１０）で表わされる基からＹを除去した基であり、Ｒ１、Ｒ２、ａおよびｂは、式（１）における定義と同じである、
で表されるポリアルキレングリコールオリゴマー鎖が置換したベンゾフェノン化合物を得ることができる。
【０１５０】
前記式（１１）のベンゾフェノン化合物を公知の方法を用いて、Ｓｔｏｂｂｅ反応、環化反応、アルカリ又は、酸を用いた加水分解反応、ベンジル保護、アルカリ又は、酸を用いた加水分解反応による脱ベンジル化により、下記式（１２）
【０１５１】
【化１９】
2019013249.tif 000021
【０１５２】
式中、Ｂｎはベンジル基であり、Ｒの定義は式（１１）に同じであり、Ｒ１、Ｒ２、ａおよびｂの定義は式（１）に同じである、
で示されるベンジル保護されたカルボン酸を得る。該ベンジル保護されたカルボン酸を、Ｃｕｒｔｉｕｓ転位、Ｈｏｆｍａｎｎ転位、Ｌｏｓｓｅｎ転位等の方法によりアミンに変換し、これからそれ自体公知の方法によりジアゾニウム塩を調製する。このジアゾニウム塩を、Ｓａｎｄｍｅｙｅｒ反応等によりブロマイドに変換し、得られたブロマイドをマグネシウムやリチウム等と反応させて有機金属化合物を調製する。この有機金属化合物を、下記式（１３）
【０１５３】
【化２０】
2019013249.tif 000022
【０１５４】
式中、環Ｚの定義は式（１）に同じである、
で示されるケトンと、−８０〜７０℃、１０分〜４時間、有機溶媒中で反応させ、次いで水素とパラジウム炭素等で、脱ベンジル化反応を行い、中性〜酸性条件下で、１０〜１２０℃で１０分〜２時間、Ｆｒｉｅｄｅｌ−Ｃｒａｆｔｓ反応を行うことにより、下記式（１４）
【０１５５】
【化２１】
2019013249.tif 000023
【０１５６】
式中、Ｒの定義は式（１）に同じであり、Ｒ１、Ｒ２、環Ｚ、ａおよびｂの定義は式（１）に同じである、
のナフトール化合物を合成することができる。かかる反応において、前記有機金属化合物と前記式（１３）で示されるケトンとの反応比率は、好ましくは、１：１０〜１０：１（モル比）の範囲から選択される。反応温度は、−８０〜７０℃が好ましい。溶媒としては、非プロトン性有機溶媒、例えば、ジエチルエーテル、テトラヒドロフラン、ベンゼン、トルエン等が好ましく使用される。また、前記中性〜酸性条件下でのＦｒｉｅｄｅｌ−Ｃｒａｆｔｓ反応は、例えば酢酸、塩酸、硫酸、ベンゼンスルホン酸、ｐ−トルエンスルホン酸、酸性アルミナ等の酸触媒を用いて行うことが好ましい。この反応に際しては、例えばテトラヒドロフラン、ベンゼン、トルエン等の非プロトン性有機溶媒が使用される。
【０１５７】
前記式（１４）のナフトール化合物と、前記式（８）で表されるプロパルギルアルコールとを反応させることにより、ポリアルキレンオキシドオリゴマー鎖基がインデノ位またはナフト位に（Ｒ１またはＲ２）に置換された本発明のクロメン化合物を得ることができる。
【０１５８】
また、前記式（８）で表されるプロパルギルアルコールにポリアルキレンオキシドオリゴマー鎖基を導入する方法としては、前記式（１１）で表されるようなポリアルキレンオキシドオリゴマー鎖基を有するベンゾフェノン化合物から下記式（１５）
【０１５９】
【化２２】
2019013249.tif 000024
【０１６０】
式中、Ｒの定義は式（１１）に同じであり、Ｒ４の定義は式（１）に同じである、
で示されるプロパルギルアルコールを合成した後、国際公開第ＷＯ２００１／６０８８１パンフレット、国際公開第ＷＯ２００５／０２８４６５号パンフレット等の論文に記載の反応方法に基づいて合成した前記式（７）のナフトール化合物と、反応させることにより、ポリアルキレンオキシドオリゴマー鎖基がＲ３およびＲ４に置換された本発明のクロメン化合物を得ることができる。
【０１６１】
また、あらかじめポリアルキレンオキシドオリゴマー鎖基を導入した方法以外にも、クロメン化合物合成後に、導入することも可能である。具体的には、ポリアルキレンオキシドオリゴマー鎖基を導入したい位置にヒドロキシル基や、１級または２級アミノ基、チオール基などの反応性置換基を置換しておく。次いで、ポリアルキレンオキシドオリゴマー鎖基を有する本発明のクロメン化合物の前駆体を上記方法により製造する。そして、得られた前駆体の反応性置換基と、反応可能な置換基（この基は、前記２価の結合基Ｌを形成する基であることが好ましい。）を有するポリアルキレンオキシドオリゴマーとを、反応させることにより、本発明のクロメン化合物を製造する。
【０１６２】
例えば、カルボキシル基を有するポリアルキレンオキシドオリゴマーとの、エステル化反応を行うことにより前記Ｌを形成することができる。具体的には、硫酸、塩酸等の鉱酸、芳香族スルホン酸等の有機酸、あるいはフッ化ホウ素エーテル等のルイス酸存在下にトルエン等の溶媒中、必要に応じて加熱しながら撹拌し、生成する水を共沸により除去して反応させることができる。なお、前記エステル化反応において、水を除去する方法としては、無水硫酸マグネシウム、若しくはモレキュラーシーブス等の乾燥剤により水を除去する方法、又は、ジシクロヘキシルカルボジイミド等に代表される脱水剤の存在下で水を除去する方法が挙げられる。
【０１６３】
また、カルボン酸ハライドを有するポリアルキレンオキシドオリゴマーとエステル化反応を行うことにより前記Ｌを形成することもできる。具体的には、ピリジン、ジメチルアニリン等の塩基の存在下、テトラヒドロフラン等のエーテル系溶媒中、必要に応じて加熱しながら撹拌し、生成するハロゲン化水素を除去する方法等を採用することができる。
【０１６４】
カルボキシル基やカルボン酸ハライドを有するポリアルキレンオキシドオリゴマーは公知の方法により合成しうる。具体的には、前記式（９）のポリアルキレンオキシドオリゴマーモノアルキルエーテルとコハク酸無水物などの環状酸無水物とを塩基または酸触媒存在下、反応させることにより、カルボキシル基を有するポリアルキレンオキシドオリゴマーモノアルキルエーテルを得ることができる。また、前記式（１０）のハロゲン原子を有するポリアルキレンオキシドオリゴマーモノアルキルエーテルをマグネシウムやリチウム等と反応させて有機金属化合物を調製した後、二酸化炭素と反応させることによっても、カルボキシル基を有するポリアルキレンオキシドオリゴマーモノエーテルを得ることができる。得られたカルボキシル基を有するポリアルキレンオキシドオリゴマーモノエーテルを塩化チオニルや、塩化オキサリルと反応させることにより、カルボン酸ハライドを有するポリアルキレンオキシドオリゴマーモノエーテルを得ることができる。
【０１６５】
以上、ポリアルキレングリコール鎖基をインデノナフトピラン部位に導入して、本発明のクロメン化合物を製造する方法を説明したが、他のオリゴマー鎖基を導入する場合にも、同様の方法が採用できる。具体的には、ポリアルキレンオリゴマー鎖（基）を有する化合物の代わりに、ポリエステルオリゴマー鎖（基）、又はポリエステルポリエーテルオリゴマー鎖（基）を有する化合物を使用して、同様の操作を行えばよい。
【０１６６】
＜クロメン化合物の同定＞
本発明のクロメン化合物は、一般に常温常圧での固体又は粘稠な液体として存在し、次の手段で確認できる。具体的には、薄層クロマトグラフィー、シリカゲルカラムクロマトグラフィー、高速液体クロマトグラフィー、ガスクロマトグラフィーなどの分離操作により、該クロメン化合物以外に、原料化合物および着色分などの副生成物が無いこと確認する。
【０１６７】
得られたクロメン化合物を、プロトン核磁気共鳴スペクトル（１Ｈ−ＮＭＲ）で測定することにより、δ：５．０〜９．０ｐｐｍ付近にアロマティックなプロトンおよびアルケンのプロトンに基づくピーク、δ：１．０〜４．０ｐｐｍ付近にアルキル基およびアルキレン基のプロトンに基づくピークが現れる。また、それぞれのスペクトル強度を相対的に比較することにより、それぞれの結合基のプロトンの個数を知ることができる。
【０１６８】
なお、フォトクロミック硬化性組成物、および該硬化性組成物からなる硬化体から、該クロメン化合物を抽出して前記と同様の方法で確認することもできる。
【０１６９】
＜他のフォトクロミック化合物との組み合わせ（フォトクロミック組成物）＞ 
本発明のクロメン化合物は、トルエン、クロロホルム、テトラヒドロフラン等の一般の有機溶媒によく溶ける。このような溶媒に前記式（１）で示されるクロメン化合物を溶かしたとき、一般に溶液はほぼ無色透明であり、太陽光あるいは紫外線を照射すると速やかに発色し、光を遮断すると可逆的に速やかに元の無色にもどる良好なフォトクロミック作用を呈する。
【０１７０】
そして、本発明のクロメン化合物は、目的とする用途に応じて、その他のフォトクロミック化合物と組み合わせて使用することができる。例えば、フォトクロミックレンズとして要求される様々な色調を得るために他のフォトクロミック化合物と組み合わせて用いることもできる。組み合わせるフォトクロミック化合物は、公知の化合物を何ら制限なく用いることができる。例えば、フルギド、フルギミド、スピロオキサジン、クロメン等が挙げられる。中でも、発退色時の色調を均一に保つことができ、フォトクロミック性の劣化に伴う発色時の色ずれを抑制でき、さらに、初期着色を小さくできるという点からクロメン化合物が特に好ましい。ただし、環境依存性の違いによる発退色時の色調の色ずれを抑制するという観点から、他のフォトクロミック化合物も、オリゴマー鎖を有するクロメン化合物であることが好ましい。または、本発明のクロメン化合物を複数種使用し、色調を調整することが好ましい。
【０１７１】
本発明のクロメン化合物と他のクロメン化合物とを含むフォトクロミック組成物とする場合、各クロメン化合物の配合割合は、所望とする色調に応じて適宜決定される。
＜フォトクロミック硬化性組成物＞
本発明のクロメン化合物、および前記フォトクロミック組成物は、重合性化合物と組み合わせて、フォトクロミック硬化性組成物として使用することが好ましい。
【０１７２】
本発明において、フォトクロミック硬化性組成物は、クロメン化合物の発色強度、選択されたレンズ材料、およびレンズの厚さに依存するため、一概には言えないが、以下の配合割合とすることが好ましい。具体的には、重合性化合物１００質量部に対し、本発明のクロメン化合物、又はフォトクロミック組成物を０．００１〜１０質量部とするのが好ましい。
【０１７３】
この配合量は、使用する用途に応じて、最適配合量を調整することが好ましい。例えば、該フォトクロミック硬化性組成物を薄膜の光学物品として使用する場合と、厚膜の光学物品として使用する場合には、以下の通りである。
【０１７４】
具体的に、該フォトクロミック硬化性組成物をコーティングのような薄膜、例えば１００μｍ程度の薄膜（該フォトクロミック硬化性組成物が重合してなる高分子膜）にする場合は、他の重合性単量体１００質量部に対して、本発明のクロメン化合物、又はフォトクロミック組成物を０．００１〜１０質量部で色調を調整するのがよい。
【０１７５】
厚い硬化体（該フォトクロミック硬化性組成物が重合してなる高分子成型体）、例えば厚み１ミリ以上の硬化体の場合は、厚い硬化体あるいは厚い硬化体を与える他の重合性単量体１００質量部に対して、本発明のクロメン化合物、又はフォトクロミック組成物０．００１〜１質量部で色調を調整するのがよい。
【０１７６】
＜重合性化合物＞
本発明において使用する重合性化合物（（Ｂ）成分とする場合もある）としては、ラジカル重合性化合物（Ｂ１）、エポキシ系重合性化合物（Ｂ２）、ウレタン結合やウレア結合等を形成しうるウレタン若しくはウレア系重合性化合物（Ｂ３）、および（Ｂ１〜Ｂ３）以外のその他の重合性化合物（Ｂ４）を挙げることができる。
【０１７７】
＜ラジカル重合性化合物＞
ラジカル重合性化合物（Ｂ１）は、大きく分けて、（メタ）アクリル基を有する（メタ）アクリル系重合性化合物（Ｂ１−１）、ビニル基を有するビニル系重合性化合物（Ｂ１−２）、アリル基を有するアリル系重合性化合物（Ｂ１−３）、シルセスキオキサン系重合性化合物（Ｂ１−４）に分類される。
以下に、その具体例を示す。
【０１７８】
（Ｂ１−１）（メタ）アクリル系重合性化合物の例
（Ｂ１−１−１）２官能（メタ）アクリル系重合性化合物
本発明のフォトクロミック硬化性組成物は、（Ｂ１−１−１）２官能（メタ）アクリル系重合性化合物を含むことが好ましい。以下に、その具体例を示す。具体的には、下記式（１２）、（１３）および（１４）に示す化合物である。下記式（１２）で示される化合物を、以下、単に（Ｂ１−１−１−１）成分とする場合もあり、下記式（１３）で示される化合物を、以下、単に（Ｂ１−１−１−２）成分とする場合もあり、下記式（１４）で示される化合物を、以下、単に（Ｂ１−１−１−３）成分とする場合もある。その他、ウレタン結合を有する２官能（メタ）アクリル系重合性化合物（以下、単に（Ｂ１−１−１−４）成分とする場合もある）、前記（Ｂ１−１−１−１）成分、前記（Ｂ１−１−１−２）成分、前記（Ｂ１−１−１−３）成分、および前記（Ｂ１−１−１−４）成分に該当しない２官能（メタ）アクリル系重合性化合物（以下、単に（Ｂ１−１−１−５）成分とする場合もある）について説明する。
【０１７９】
（Ｂ１−１−１−１）下記式（１６）で示される化合物
【０１８０】
【化２３】
2019013249.tif 000025
【０１８１】
式中、Ｒ１３およびＲ１４は、それぞれ、水素原子、又はメチル基であり、ｇおよびｈはそれぞれ独立に０以上の整数であり、かつ、ｇ＋ｈは平均値で２以上５０以下である。
【０１８２】
なお、上記式（１６）で示される重合性化合物は、通常、分子量の異なる分子の混合物の形で得られる。そのため、ｇおよびｈは平均値で示した。
【０１８３】
上記式（１６）で示される化合物を具体的に例示すると、以下のとおりである。
ジエチレングリコールジメタクリレート、トリエチレングリコールジメタクリレート、テトラエチレングリコールジメタクリレート、ペンタエチレングリコールジメタクリレート、ペンタプロピレングリコールジメタクリレート、ジエチレングリコールジアクリレート、トリエチレングリコールジアクリレート、テトラエチレングリコールジアクリレート、ペンタエチレングリコールジアクリレート、トリプロピレングリコールジアクリレート、テトラプロピレングリコールジアクリレート、ペンタプロピレングリコールジアクリレート、ポリプロピレングリコールとポリエチレングリコールの混合物よりなるジメタアクリレート（ポリエチレンが２個、ポリプロピレンが２個の繰り返し単位を有する）、ポリエチレングリコールジメタクリレート（特に平均分子量３３０）、ポリエチレングリコールジメタクリレート（特に平均分子量５３６）、ポリエチレングリコールジメタクリレート（特に平均分子量７３６）、トリプロピレングリコールジメタクリレート、テトラプロピレングリコールジメタクリレート、ポリプロピレングリコールジメタクリレート（特に平均分子量５３６）、ポリエチレングリコールジアクリレート（特に平均分子量２５８）、ポリエチレングリコールジアクリレート（特に平均分子量３０８）、ポリエチレングリコールジアクリレート（特に平均分子量５０８）、ポリエチレングリコールジアクリレート、（特に平均分子量７０８）、ポリエチレングリコールメタクリレートアクリレート（特に平均分子量５３６）。
【０１８４】
（Ｂ１−１−１−２）下記式（１７）で示される化合物
【０１８５】
【化２４】
2019013249.tif 000026
【０１８６】
式中、Ｒ１５およびＲ１６は、それぞれ、水素原子又はメチル基であり、
Ｒ１７およびＲ１８は、それぞれ、水素原子又はメチル基であり、
Ｒ１９は、水素原子又はハロゲン原子であり、
Ｂは、−Ｏ−，−Ｓ−，−（ＳＯ２）−，−ＣＯ−，−ＣＨ２−，
−ＣＨ＝ＣＨ−，−Ｃ（ＣＨ３）２−，−Ｃ（ＣＨ３）（Ｃ６Ｈ５）−
の何れかであり、
ｉおよびｊはそれぞれ１以上の整数であり、ｉ＋ｊは平均値で２以上３０以下である。
【０１８７】
なお、上記式（１７）で示される重合性化合物は、通常、分子量の異なる分子の混合物の形で得られる。そのため、ｉおよびｊは平均値で示した。
【０１８８】
上記式（１７）で示される化合物の具体例としては、例えば、以下のビスフェノールＡジ（メタ）アクリレートを挙げることができる。
【０１８９】
２，２−ビス［４−メタクリロイルオキシ・エトキシ）フェニル］プロパン（ｉ＋ｊ＝２）、２，２−ビス［４−メタクリロイルオキシ・ジエトキシ）フェニル］プロパン（ｉ＋ｊ＝４）、２，２−ビス［４−メタクリロイルオキシ・ポリエトキシ）フェニル］プロパン（ｉ＋ｊ＝７）、２，２−ビス（３，５−ジブロモ−４−メタクリロイルオキシエトキシフェニル）プロパン（ｉ＋ｊ＝２）、２，２−ビス（４−メタクリロイルオキシジプロポキシフェニル）プロパン（ｉ＋ｊ＝４）、２，２−ビス［４−アクリロイルオキシ・ジエトキシ）フェニル］プロパン（ｉ＋ｊ＝４）、２，２−ビス［４−アクリロイルオキシ・ポリエトキシ）フェニル］プロパン（ｉ＋ｊ＝３）、２，２−ビス［４−アクリロイルオキシ・ポリエトキシ）フェニル］プロパン（ｉ＋ｊ＝７）、２，２−ビス［４−メタクリロイルキシ（ポリエトキシ）フェニル］プロパン（ｉ＋ｊ＝１０）、２，２−ビス［４−メタクリロイルキシ（ポリエトキシ）フェニル］プロパン（ｉ＋ｊ＝１７）、２，２−ビス［４−メタクリロイルキシ（ポリエトキシ）フェニル］プロパン（ｉ＋ｊ＝３０）、２，２−ビス［４−アクリロイルキシ（ポリエトキシ）フェニル］プロパン（ｉ＋ｊ＝１０）、２，２−ビス［４−アクリロイルキシ（ポリエトキシ）フェニル］プロパン（ｉ＋ｊ＝２０）。
【０１９０】
（Ｂ１−１−１−３）下記式（１８）で示される化合物
【０１９１】
【化２５】
2019013249.tif 000027
【０１９２】
式中、Ｒ２０およびＲ２１は、それぞれ、水素原子又はメチル基であり、
ｋは平均値で１〜２０の数であり、
ＡおよびＡ’は、互いに同一でも異なっていてもよく、それぞれ炭素数２〜１５の直鎖状又は分岐状のアルキレン基であり、Ａが複数存在する場合には、複数のＡは同一の基であっても、異なる基であってもよい。
【０１９３】
上記式（１８）で示される化合物は、ポリカーボネートジオールと（メタ）アクリル酸とを反応させることにより製造することができる。
【０１９４】
ここで、使用されるポリカーボネートジオールとしては、以下のものを例示することができる。具体的には、トリメチレングリコール、テトラメチレングリコール、ペンタメチレングリコール、ヘキサメチレングリコール、オクタメチレングリコール、ノナメチレングリコール等のポリアルキレングリコールのホスゲン化で得られるポリカーボネートジオール（５００〜２，０００の数平均分子量を有するもの）；
２種以上のポリアルキレングリコールの混合物、例えば、トリメチレングリコールとテトラメチレングリコールの混合物、テトラメチレングリコールとヘキサメチレンジグリコールの混合物、ペンタメチレングリコールとヘキサメチレングリコールの混合物、テトラメチレングリコールとオクタメチレングリコールの混合物、ヘキサメチレングリコールとオクタメチレングリコールの混合物等）のホスゲン化で得られるポリカーボネートジオール（数平均分子量５００〜２，０００）；
１−メチルトリメチレングリコールのホスゲン化で得られるポリカーボネートジオール（数平均分子量５００〜２，０００）；。
【０１９５】
（Ｂ１−１−１−４）ウレタン結合を有する２官能（メタ）アクリル重合性化合物
（Ｂ１−１−１−４）成分は、ポリオールとポリイソシアネートとの反応物が代表的である。ここで、ポリイソシアネートとしては、例えば、ヘキサメチレンジイソシアネート、イソホロンジイソシアネート、リジンイソシアネート、２，２，４−ヘキサメチレンジイソシアネート、ダイマー酸ジイソシアネート、イソプロピリデンビス−４−シクロヘキシルイソシアネート、ジシクロヘキシルメタンジイソシアネート、ノルボルネンジイソシアネート又はメチルシクロヘキサンジイソシアネートを挙げることができる。
【０１９６】
一方、ポリオールとしては、炭素数２〜４のエチレンオキシド、プロピレンオキシド、ヘキサメチレンオキシドの繰り返し単位を有するポリアルキレングルコール、或いはポリカプロラクトンジオール等のポリエステルジオールを挙げることができる。また、ポリカーボネートジオール、ポリブタジエンジオール、又はエチレングリコール、プロピレングリコール、１，３−プロパンジオール、１，４−ブタンジオール、１，５−ペンタンジオール、１，６−ヘキサンジオール、１，９−ノナンジオール、１，８−ノナンジオール、ネオペンチルグリコール、ジエチレングリコール、ジプロピレングリコール、１，４−シクロヘキサンジオール、１，４−シクロヘキサンジメタノール、等を例示することができる。
【０１９７】
また、これらポリイソシアネートおよびポリオールの反応によりウレタンプレポリマーとしたものを、２−ヒドロキシ（メタ）アクリレートで更に反応させた反応混合物や、前記ジイソシアネートを２−ヒドロキシ（メタ）アクリレートと直接反応させた反応混合物であるウレタン（メタ）アクリレート等も使用することができる。
【０１９８】
ウレタン結合を有する２官能（メタ）アクリル重合性化合物としては、新中村化学工業（株）製のＵ−２ＰＰＡ（分子量４８２）、ＵＡ−１２２Ｐ（分子量１，１００）、Ｕ−１２２Ｐ（分子量１，１００）、Ｕ−１０８Ａ、Ｕ−２００ＰＡ、ＵＡ−５１１、Ｕ−４１２Ａ、ＵＡ−４１００、ＵＡ−４２００、ＵＡ−４４００、ＵＡ−２２３５ＰＥ、ＵＡ−１６０ＴＭ、ＵＡ−６１００、ＵＡ−６２００、Ｕ−１０８、ＵＡ−４０００、ＵＡ−５１２、およびダイセルユーシービー社製のＥＢ４８５８（分子量４５４）、および日本化薬（株）製ＵＸ−２２０１、ＵＸ３２０４、ＵＸ４１０１、６１０１、７１０１、８１０１等を挙げることができる。
【０１９９】
（Ｂ１−１−１−５）その他の２官能（メタ）アクリル系重合性化合物
（Ｂ１−１−１−５）成分としては、置換基を有していてもよいアルキレン基の両末端に（メタ）アクリル基を有するような化合物が挙げられる。（Ｂ１−１−１−５）成分としては、炭素数６〜２０のアルキレン基を有するものが好ましい。具体的には、１，６−ヘキサンジオールジアクリレート、１，６−ヘキサンジオールジメタクリレート、１，９−ノナンジオールジアクリレート、１，９−ノナンジオールジメタクリレート、１，１０−デカンジオールジアクリレート、１，１０−デカンジオールジメタクリレート等が挙げられる。
【０２００】
その他、（Ｂ１−１−１−５）成分としては、硫黄原子を含むような２官能（メタ）アクリレートモノマーを挙げることができる。硫黄原子はスルフィド基として分子鎖の一部を成しているものが好ましい。具体的には、ビス（２−メタクリロイルオキシエチルチオエチル）スルフィド、ビス（メタクリロイルオキシエチル）スルフィド、ビス（アクリロイルオキシエチル）スルフィド、１，２−ビス（メタクリロイルオキシエチルチオ）エタン、１，２−ビス（アクリロイルオキシエチル）エタン、ビス（２−メタクリロイルオキシエチルチオエチル）スルフィド、ビス（２−アクリロイルオキシエチルチオエチル）スルフィド、１，２−ビス（メタクリロイルオキシエチルチオエチルチオ）エタン、１，２−ビス（アクリロイルオキシエチルチオエチルチオ）エタン、１，２−ビス（メタクリロイルオキシイソプロピルチオイソプロピル）スルフィド、１，２−ビス（アクリロイルオキシイソプロピルチオイソプロピル）スルフィドが挙げられる。
【０２０１】
以上の（Ｂ１−１−１−１）成分、（Ｂ１−１−１−２）成分、（Ｂ１−１−１−３）成分、（Ｂ１−１−１−４）成分、および（Ｂ１−１−１−５）成分においては、各成分における単独成分を使用することもできるし、前記で説明した複数種類のものを使用することもできる。複数種類のものを使用する場合には、（Ｂ１−１−１）成分の基準となる質量は、複数種類のものの合計量である。
【０２０２】
次に、（Ｂ１−１−２）多官能（メタ）アクリル系重合性化合物について説明する。
【０２０３】
（Ｂ１−１−２）多官能（メタ）アクリル系重合性化合物
（Ｂ１−１−２）成分としては、下記式（８）で示される化合物（以下、単に（Ｂ１−１−２−１）成分とする場合もある）、ウレタン結合を有する多官能（メタ）アクリル系重合性化合物（以下、単に（Ｂ１−１−２−２）成分とする場合もある）、並びに、前記（Ｂ１−１−２−１）成分、および前記（Ｂ１−１−２−２）成分に該当しない多官能（メタ）アクリル系重合性化合物（以下、単に（Ｂ１−１−２−３）成分とする場合もある）が挙げられる。
【０２０４】
（Ｂ１−１−２−１）  下記式（１９）で示される化合物
多官能（メタ）アクリル系重合性化合物としては、下記式（１９）で示される化合物が挙げられる。
【０２０５】
【化２６】
2019013249.tif 000028
【０２０６】
式中、Ｒ２２は、水素原子又はメチル基であり、
Ｒ２３は、水素原子又は炭素数１〜２のアルキル基であり、
Ｒ２４は、炭素数１〜１０である３〜６価の有機基であり、
ｌは、平均値で０〜３の数であり、ｍは３〜６の数である。
【０２０７】
Ｒ２３で示される炭素数１〜２のアルキル基としてはメチル基が好ましい。Ｒ２４で示される有機基としては、ポリオールから誘導される基、３〜６価の炭化水素基、３〜６価のウレタン結合を含む有機基が挙げられる。
【０２０８】
上記式（１９）で示される化合物を具体的に示すと以下の通りである。トリメチロールプロパントリメタクリレート、トリメチロールプロパントリアクリレート、テトラメチロールメタントリメタクリレート、テトラメチロールメタントリアクリレート、テトラメチロールメタンテトラメタクリレート、テトラメチロールメタンテトラアクリレート、トリメチロールプロパントリエチレングリコールトリメタクリレート、トリメチロールプロパントリエチレングリコールトリアクリレート、ジトリメチロールプロパンテトラメタクリレート、ジトリメチロールプロパンテトラアクリレート。
【０２０９】
（Ｂ１−１−２−２）ウレタン結合を有する多官能（メタ）アクリル系重合性化合物
（Ｂ１−１−２−２）成分は、（Ｂ１−１−１−４）成分で説明したポリイソシアネート化合物と、グリセリン、トリメチロールプロパン、ペンタエリスリトール、ジペンタエリスリトール等のポリオール化合物を反応させて得られるものであり、分子中に３つ以上の（メタ）アクリレート基を有する化合物である。市販品として、新中村化学工業（株）製のＵ−４ＨＡ（分子量５９６、官能基数４）、Ｕ−６ＨＡ（分子量１，０１９、官能基数６）、Ｕ−６ＬＰＡ（分子量８１８、官能基数６）、Ｕ−１５ＨＡ（分子量２，３００、官能基数１５）を挙げることができる。
【０２１０】
（Ｂ１−１−２−３）その他の多官能（メタ）アクリル系重合性化合物
（Ｂ１−１−２−３）成分としては、ポリエステル化合物の末端を（メタ）アクリル基で修飾した化合物である。原料となるポリエステル化合物の分子量や（メタ）アクリル基の修飾量により種々のポリエステル（メタ）アクリレート化合物が市販されているものを使用することができる。具体的には、４官能ポリエステルオリゴマー（分子量２，５００〜３，５００、ダイセルユーシービー社、ＥＢ８０等）、６官能ポリエステルオリゴマー（分子量６，０００〜８，０００、ダイセルユーシービー社、ＥＢ４５０等）、６官能ポリエステルオリゴマー（分子量４５，０００〜５５，０００、ダイセルユーシービー社、ＥＢ１８３０等）、４官能ポリエステルオリゴマー（特に分子量１０，０００の第一工業製薬社、ＧＸ８４８８Ｂ等）等を挙げることができる。
【０２１１】
以上に例示した（Ｂ１−１−２）成分（（Ｂ１−１−２−１）成分、（Ｂ１−１−２−２）成分、（Ｂ１−１−２−３）成分）を使用することにより、重合により架橋密度が向上し、得られる硬化体の表面硬度を高めることができる。したがって、特に、コーティング法で得られるフォトクロミック硬化体（積層体）とする場合においては、（Ｂ１−１−２）成分を含むことが好ましい。特に（Ｂ１−１−２）成分の中でも（Ｂ１−１−２−１）成分を使用することが好ましい。
【０２１２】
以上の（Ｂ１−１−２−１）成分、（Ｂ１−１−２−２）成分、および（Ｂ１−１−２−３）成分は、各成分における単独成分を使用することもできるし、前記で説明した複数種類のものを使用することもできる。複数種類のものを使用する場合には、（Ｂ１−１−２）成分の基準となる質量は、複数種類のものの合計量である。
【０２１３】
次に、（Ｂ１−１−３）単官能（メタ）アクリル系重合性化合物について説明する。
【０２１４】
（Ｂ１−１−３）単官能（メタ）アクリル系重合性化合物
（Ｂ１−１−３）成分としては、下記式（２０）で示される化合物が挙げられる。
【０２１５】
【化２７】
2019013249.tif 000029
【０２１６】
式中、Ｒ２５は、水素原子又はメチル基であり、
Ｒ２６は、水素原子、メチルジメトキシシリル基、トリメトキシシリル基、またはグリシジル基であり、
ｏは、０〜１０の整数であり、
ｐは、０〜２０の整数である。
【０２１７】
上記式（２０）で示される化合物を具体的に示すと以下の通りである。
【０２１８】
メトキシポリエチレングリコールメタクリレート（特に平均分子量２９３）、メトキシポリエチレングリコールメタクリレート（特に平均分子量４６８）、メトキシポリエチレングリコールアクリレート（特に平均分子量２１８）、メトキシポリエチレングリコールアクリレート、（特に平均分子量４５４）、ステアリルメタクリレート、ラウリルメタクリレート、メチルアクリレート、エチルアクリレート、ブチルアクリレート、オクチルアクリレート、ラウリルアクリレート、γ−メタクリロイルオキシプロピルトリメトキシシラン、γ−メタクリロイルオキシプロピルメチルジメトキシシラン、グリシジルメタクリレート。
【０２１９】
（Ｂ１−２）ビニル系重合性化合物
ビニル基を有するビニル系重合性化合物としては、メチルビニルケトン、エチルビニルケトン、エチルビニルエーテル、スチレン、ビニルシクロヘキサン、ブタジエン、１，４−ペンタジエン、ジビニルスルフィド、ジビニルスルホン、１，２−ジビニルベンゼン、１，３−ジビニル−１，１，３，３−テトラメチルプロパンジシロキサン、ジエチレングリコールジビニルエーテル、アジピン酸ジビニル、セバシン酸ジビニル、エチレングリコールジビニルエーテル、ジビニルスルホキシド、ジビニルペルスルフィド、ジメチルジビニルシラン、１，２，４−トリビニルシクロヘキサン、メチルトリビニルシラン、α−メチルスチレンおよびα−メチルスチレンダイマー等を挙げることができる。
【０２２０】
上記で例示したビニル系重合性化合物の中で、α−メチルスチレンおよびα−メチルスチレンダイマーは、重合調整剤として機能し、フォトクロミック組成物の成型性を向上させる。
【０２２１】
（Ｂ１−３）アリル系重合性化合物
アリル基を有するアリル系重合性化合物としては、以下のものを例示することができる。ジエチレングリコールビスアリルカーボネート、メトキシポリエチレングリコールアリルエーテル（特に平均分子量５５０）、メトキシポリエチレングリコールアリルエーテル（特に平均分子量３５０）、メトキシポリエチレングリコールアリルエーテル（特に平均分子量１５００）、ポリエチレングリコールアリルエーテル（特に平均分子量４５０）、メトキシポリエチレングリコール−ポリプロピレングリコールアリルエーテル（特に平均分子量７５０）、ブトキシポリエチレングリコール−ポリプロピレングリコールアリルエーテル（特に平均分子量１６００）、メタクリロイルオキシポリエチレングリコール−ポリプロピレングリコールアリルエーテル（特に平均分子量５６０）、フェノキシポリエチレングリコールアリルエーテル（特に平均分子量６００）、メタクリロイルオキシポリエチレングリコールアリルエーテル（特に平均分子量４３０）、アクリロイルオキシポリエチレングリコールアリルエーテル（特に平均分子量４２０）、ビニロキシポリエチレングリコールアリルエーテル（特に平均分子量５６０）、スチリロキシポリエチレングリコールアリルエーテル（特に平均分子量６５０）、メトキシポリエチレンチオグリコールアリルチオエーテル（特に平均分子量７３０）。
【０２２２】
なお、アリル系重合性化合物は、連鎖移動剤として作用することで、硬化性組成物のフォトクロミック性（発色濃度、退色速度）を向上させることが可能である。
【０２２３】
（Ｂ１−４）シルセスキオキサン重合性化合物
シルセスキオキサン重合性化合物は、ケージ状、ハシゴ状、ランダムといった種々の分子構造を取るものであり、（メタ）アクリル基等のラジカル重合性基を有している。
【０２２４】
このようなシルセスキオキサン重合性化合物の例としては、下記式（２１）で示されるものが挙げられる。
【０２２５】
【化２８】
2019013249.tif 000030
【０２２６】
式中、ｑは、重合度であり、３〜１００の整数であり、
複数個あるＲ２７は、互いに同一若しくは異なっていてもよく、ラジカル重合性基、ラジカル重合性基を含む有機基、水素原子、アルキル基、シクロアルキル基、アルコキシ基又はフェニル基であり、少なくとも１つのＲ２７は、ラジカル重合性基、又はラジカル重合性基を含む有機基である。
【０２２７】
ここで、Ｒ２７で示されるラジカル重合性基、又はラジカル重合性基を含む有機基としては、（メタ）アクリル基；（メタ）アクリロイルオキシプロピル基、（３−（メタ）アクリロイルオキシプロピル）ジメチルシロキシ基等の（メタ）アクリル基を有する有機基；アリル基；アリルプロピル基、アリルプロピルジメチルシロキシ基等のアリル基を有する有機基；ビニル基；ビニルプロピル基、ビニルジメチルシロキシ基等のビニル基を有する有機基等が挙げられる。
【０２２８】
＜エポキシ系重合性化合物＞
エポキシ系重合性化合物（Ｂ２）は、大きく分けて、脂肪族エポキシ化合物、脂環族エポキシ化合物および芳香族エポキシ化合物に分類され、その具体例としては、以下のものを例示することができる。
脂肪族エポキシ化合物として、エチレンオキシド、２−エチルオキシラン、ブチルグリシジルエーテル、フェニルグリシジルエーテル、２，２’−メチレンビスオキシラン、１，６−ヘキサンジオールジグリシジルエーテル、エチレングリコールジグリシジルエーテル、ジエチレングリコールジグリシジルエーテル、トリエチレングリコールジグリシジルエーテル、テトラエチレングリコールジグリシジルエーテル、ノナエチレングリコールジグリシジルエーテル、プロピレングリコールジグリシジルエーテル、ジプロピレングリコールジグリシジルエーテル、トリプロピレングリコールジグリシジルエーテル、テトラプロピレングリコールジグリシジルエーテル、ノナプロピレングリコールジグリシジルエーテル、ネオペンチルグリコールジグリシジルエーテル、トリメチロールプロパントリグリシジルエーテル、グリセロールトリグリシジルエーテル、ジグリセロールテトラグリシジルエーテル、ペンタエリスリトールテトラグリシジルエーテル、トリス（２−ヒドロキシエチル）イソシアヌレートのジグリシジルエーテル、トリス（２−ヒドロキシエチル）イソシアヌレートのトリグリシジルエーテルが挙げられる。
【０２２９】
脂環族エポキシ化合物として、イソホロンジオールジグリシジルエーテル、ビス−２，２−ヒドロキシシクロヘキシルプロパンジグリシジルエーテルが挙げられる。
【０２３０】
芳香族エポキシ化合物として、レゾルシンジグリシジルエーテル、ビスフェノールＡジグリシジルエーテル、ビスフェノールＦジグリシジルエーテル、ビスフェノールＳジグリシジルエーテル、オルトフタル酸ジグリシジルエステル、フェノールノボラックポリグリシジルエーテル、クレゾールノボラックポリグリシジルエーテルが挙げられる。
【０２３１】
また、上記以外にも、エポキシ基と共に、分子内に硫黄原子を有するエポキシ系重合性化合物も使用することができる。このような含硫黄原子エポキシ系重合性化合物は、特に屈折率向上に寄与するものであり、鎖状脂肪族系および環状脂肪族系のものがあり、その具体例は、次のとおりである。
【０２３２】
鎖状脂肪族系含硫黄原子エポキシ系重合性化合物としては、ビス（２，３−エポキシプロピル）スルフィド、ビス（２，３−エポキシプロピル）ジスルフィド、ビス（２，３−エポキシプロピルチオ）メタン、１，２−ビス（２，３−エポキシプロピルチオ）エタン、１，２−ビス（２，３−エポキシプロピルチオ）プロパン、１，３−ビス（２，３−エポキシプロピルチオ）プロパン、１，３−ビス（２，３−エポキシプロピルチオ）−２−メチルプロパン、１，４−ビス（２，３−エポキシプロピルチオ）ブタン、１，４−ビス（２，３−エポキシプロピルチオ）−２−メチルブタン、１，３−ビス（２，３−エポキシプロピルチオ）ブタン、１，５−ビス（２，３−エポキシプロピルチオ）ペンタン、１，５−ビス（２，３−エポキシプロピルチオ）−２−メチルペンタン、１，５−ビス（２，３−エポキシプロピルチオ）−３−チアペンタン、１，６−ビス（２，３−エポキシプロピルチオ）ヘキサン、１，６−ビス（２，３−エポキシプロピルチオ）−２−メチルヘキサン、３，８−ビス（２，３−エポキシプロピルチオ）−３，６−ジチアオクタン、１，２，３−トリス（２，３−エポキシプロピルチオ）プロパン、２，２−ビス（２，３−エポキシプロピルチオ）−１，３−ビス（２，３−エポキシプロピルチオメチル）プロパン、２，２−ビス（２，３−エポキシプロピルチオメチル）−１−（２，３−エポキシプロピルチオ）ブタンが挙げられる。
【０２３３】
環状脂肪族系含硫黄原子エポキシ系重合性化合物としては、１，３−ビス（２，３−エポキシプロピルチオ）シクロヘキサン、１，４−ビス（２，３−エポキシプロピルチオ）シクロヘキサン、１，３−ビス（２，３−エポキシプロピルチオメチル）シクロヘキサン、１，４−ビス（２，３−エポキシプロピルチオメチル）シクロヘキサン、２，５−ビス（２，３−エポキシプロピルチオメチル）−１，４−ジチアン、２，５−ビス［＜２−（２，３−エポキシプロピルチオ）エチル＞チオメチル］−１，４−ジチアン、２，５−ビス（２，３−エポキシプロピルチオメチル）−２，５−ジメチル−１，４−ジチアンが挙げられる。
【０２３４】
＜ウレタン系重合性化合物（ウレア系重合性化合物を含む）＞
ウレタン系重合性化合物（Ｂ３）は、重合の繰り返し単位がウレタン結合やウレア結合により連鎖するものであり、  例えば、ウレタン結合は、ポリオールとポリイソシアネートの反応で形成されるものであり、このウレタン結合の中には、ポリオールとポリイソチアシアネートとの反応、或いはポリチオールとポリイソチアイソシアネートとの反応で形成されるチオウレタン結合も含まれる。
【０２３５】
また、ウレア結合は、ポリアミンとポリイソシアネートとの反応で形成されるものであり、このウレア結合の中には、ポリアミンとポリイソチアシアネートとの反応で形成されるチオウレア結合も含まれる。
【０２３６】
上記の説明から理解されるように、本発明において、ウレタン若しくはウレア系重合性化合物としては、ポリオール（Ｂ３−１）、ポリチオール（Ｂ３−２）、ポリアミン（Ｂ３−３）、ポリイソシアネート（Ｂ３−４）、ポリイソチアシアネート（Ｂ３−５）の中から、上記のウレタン結合（チオウレタン結合）或いはウレア結合（チオウレア結合）が形成されるように、複数種の化合物が選択して使用される。
【０２３７】
このようなウレタン系重合性化合物の１種として使用される化合物としては、具体的には、以下のものが使用される。
【０２３８】
（Ｂ３−１）ポリオール
ポリオールは、一分子中にＯＨ基を２つ以上有している化合物であり、例えば、ジ−、トリ−、テトラ−、ペンタ−、ヘキサ−ヒドロキシ化合物、１分子中に２個以上のＯＨ基を含有するポリエステル（ポリエステルポリオール）、１分子中に２個以上のＯＨ基を含有するポリエーテル（以下ポリエーテルポリオールという）、１分子中に２個以上のＯＨ基を含有するポリカーボネート（ポリカーボネートポリオール）、１分子中に２個以上のＯＨ基を含有するポリカプロラクトン（ポリカプロラクトンポリオール）、１分子中に２個以上のＯＨ基を含有するアクリル系重合体（ポリアクリルポリオール）が代表的である。
【０２３９】
これらの化合物を具体的に例示すると次のとおりである。
【０２４０】
脂肪族アルコールとしては、エチレングリコール、ジエチレングリコール、プロピレングリコール、ジプロピレングリコール、ブチレングリコール、ネオペンチルグリコール、グリセリン、トリメチロールエタン、トリメチロールプロパン、ブタントリオール、１，２−メチルグルコサイド、ペンタエリスリトール、ジペンタエリスリトール、トリペンタエリスリトール、ソルビトール、エリスリトール、スレイトール、リビトール、アラビニトール、キシリトール、アリトール、マンニトール、ドルシトール、イディトール、グリコール、イノシトール、ヘキサントリオール、トリグリセロール、ジグリペロール、トリエチレングリコール、ポリエチレングリコール、トリス（２−ヒドロキシエチル）イソシアヌレート、シクロブタンジオール、シクロペンタンジオール、シクロヘキサンジオール、シクロヘプタンジオール、シクロオクタンジオール、シクロヘキサンジメタノール、ヒドロキシプロピルシクロヘキサノール、トリシクロ〔５，２，１，０，２，６〕デカン−ジメタノール、ビシクロ〔４，３，０〕−ノナンジオール、ジシクロヘキサンジオール、トリシクロ〔５，３，１，１〕ドデカンジオール、ビシクロ〔４，３，０〕ノナンジメタノール、トリシクロ〔５，３，１，１〕ドデカン−ジエタノール、ヒドロキシプロピルトリシクロ〔５，３，１，１〕ドデカノール、スピロ〔３，４〕オクタンジオール、ブチルシクロヘキサンジオール、１，１’−ビシクロヘキシリデンジオール、シクロヘキサントリオール、マルチトール、ラクチトールが挙げられる。
【０２４１】
芳香族アルコールとしては、ジヒドロキシナフタレン、トリヒドロキシナフタレン、テトラヒドロキシナフタレン、ジヒドロキシベンゼン、ベンゼントリオール、ビフェニルテトラオール、ピロガロール、（ヒドロキシナフチル）ピロガロール、トリヒドロキシフェナントレン、ビスフェノールＡ、ビスフェノールＦ、キシリレングリコール、テトラブロムビスフェノールＡが挙げられる。
【０２４２】
含硫黄ポリオールとしては、ビス−〔４−（ヒドロキシエトキシ）フェニル〕スルフィド、ビス−〔４−（２−ヒドロキシプロポキシ）フェニル〕スルフィド、ビス−〔４−（２，３−ジヒドロキシプロポキシ）フェニル〕スルフィド、ビス−〔４−（４−ヒドロキシシクロヘキシロキシ）フェニル〕スルフィド、ビス−〔２−メチル−４−（ヒドロキシエトキシ）−６−ブチルフェニル〕スルフィドが挙げられる。
【０２４３】
上記の含硫黄ポリオールに、水酸基１個当たり平均３分子以下のエチレンオキシドおよび／又はプロピレンオキシドが付加された化合物として、ジ−（２−ヒドロキシエチル）スルフィド、ビス（２−ヒドロキシエチル）ジスルフィド、１，４−ジチアン−２，５−ジオール、ビス（２，３−ジヒドロキシプロピル）スルフィド、テトラキス（４−ヒドロキシ−２−チアブチル）メタン、ビス（４−ヒドロキシフェニル）スルホン、テトラブロモビスフェノールＳ、テトラメチルビスフェノールＳ、４，４’−チオビス（６−ｔｅｒｔ−ブチル−３−メチルフェノール）、１，３−ビス（２−ヒドロキシエチルチオエチル）−シクロヘキサンが挙げられる。
【０２４４】
ポリエステルポリオールとしては、ポリオールと多塩基酸との縮合反応により得られる化合物が挙げられる。
【０２４５】
ポリエーテルポリオールとしては、分子中に活性水素含有基を２個以上有する化合物とアルキレンオキサイドとの反応により得られる化合物およびその変性体が挙げられる。
【０２４６】
ポリカプロラクトンポリオールとしては、ε−カプロラクトンの開環重合により得られる化合物が挙げられる。
【０２４７】
ポリカーボネートポリオールとしては、低分子ポリオール類の１種類以上のホスゲン化より得られる化合物、エチレンカーボネート、ジエチルカーボネート、ジフェニルカーボネート等を用いてのエステル交換法により得られる化合物が挙げられる。
【０２４８】
ポリアクリルポリオールとしては、水酸基を含有するアクリル酸エステル若しくはメタクリル酸エステルとこれらエステルと共重合可能なモノマーとの共重合体により得られる化合物が挙げられる。
【０２４９】
（Ｂ３−２）ポリチオール
ポリチオールは、一分子中にＳＨ基を２つ以上有している化合物であり、具体的には、以下の化合物を例示することができる。
【０２５０】
脂肪族ポリチオールとしては、メタンジチオール、１，２−エタンジチオール、１，１−プロパンジチオール、１，２−プロパンジチオール、１，３−プロパンジチオール、２，２−プロパンジチオール、１，６−ヘキサンジチオール、１，２，３−プロパントリチオール、テトラキス（メルカプトメチル）メタン、１，１−シクロヘキサンジチオール、１，２−シクロヘキサンジチオール、２，２−ジメチルプロパン−１，３−ジチオール、３，４−ジメトキシブタン−１，２−ジチオール、２−メチルシクロヘキサン−２，３−ジチオール、ビシクロ〔２，２，１〕へプタ−ｅｘｏ−ｃｉｓ−２，３−ジチオール、１，１−ビス（メルカプトメチル）シクロヘキサン、チオリンゴ酸ビス（２−メルカプトエチルエステル）、２，３−ジメルカプトコハク酸（２−メルカプトエチルエステル）、２，３−ジメルカプト−１−プロパノール（２−メルカプトアセテート）、２，３−ジメルカプト−１−プロパノール（３−メルカプトアセテート）、ジエチレングリコールビス（２−メルカプトアセテート）、ジエチレングリコールビス（３−メルカプトプロピオネート）、１，２−ジメルカプトプロピルメチルエーテル、２，３−ジメルカプトプロピルメチルエーテル、２，２−ビス（メルカプトメチル）−１，３−プロパンジチオール、ビス（２−メルカプトエチル）エーテル、エチレングリコールビス（２−メルカプトアセテート）、エチレングリコールビス（３−メルカプトプロピオネート）、１，４−ビス（３−メルカプトブチリルオキシ）ブタン、１，４−ブタンジオールビス（３−メルカプトプロピオネート）、１，４−ブタンジオール−ビス（チオグリコレート）、１，６−ヘキサンジオール−ビス（チオグリコレート）、テトラエチレングリコールビス（３−メルカプトプロピオネート）、トリメチロールプロパントリス（２−メルカプトアセテート）、トリメチロールプロパントリス（３−メルカプトプロピオネート）、トリメチロールエタントリス（３−メルカプトブチレート）、トリメチロールプロパントリス（３−メルカプトブチレート）、ペンタエリスリトールテトラキス（２−メルカプトアセテート）、ペンタエリスリトールテトラキス（３−メルカプトプロピオネート）、１，２−ビス（２−メルカプトエチルチオ）−３−メルカプトプロパン、ジペンタエリスリトールヘキサキス（３−メルカプトプロピオネート）、ペンタエリスリトールテトラキス（３−メルカプトブチレート）、１，４−ビス（３−メルカプトブチリルオキシ）ブタン、トリメチロールプロパントリス（３−メルカプトブチレート）、トリメチロールエタントリス（３−メルカプトブチレート）、１，２−ビス［（２−メルカプトエチル）チオ］−３−メルカプトプロパン、２−メルカプトメチル−１，３−プロパンジチオール、２−メルカプトメチル−１，４−ブタンジチオール、２，４，５−トリス（メルカプトメチル）−１，３−ジチオラン、２，２−ビス（メルカプトメチル）−１，４−ブタンジチオール、４，４−ビス（メルカプトメチル）−３，５−ジチアヘプタン−１，７−ジチオール、２，３−ビス（メルカプトメチル）−１，４−ブタンジチオール、２，６−ビス（メルカプトメチル）−３，５−ジチアヘプタン−１，７−ジチオール、４−メルカプトメチル−１，８−ジメルカプト−３，６−ジチアオクタン、２，５−ビスメルカプトメチル−１，４−ジチアン、１，１，３，３−テトラキス（メルカプトメチルチオ）プロパン、５，７−ジメルカプトメチル−１，１１−ジメルカプト−３，６，９−トリチアウンデカン、４，７−ジメルカプトメチル−１，１１−ジメルカプト−３，６，９−トリチアウンデカン、４，８−ジメルカプトメチル−１，１１−ジメルカプト−３，６，９−トリチアウンデカン４−メルカプトメチル−１，８−ジメルカプト−３，６−ジチアオクタンが挙げられる。
【０２５１】
芳香族ポリチオールとしては、１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，２−ビス（メルカプトメトキシ）ベンゼン、１，３−ビス（メルカプトメトキシ）ベンゼン、１，４−ビス（メルカプトメトキシ）ベンゼン、１，２−ビス（メルカプトエトキシ）ベンゼン、１，３−ビス（メルカプトエトキシ）ベンゼン、１，４−ビス（メルカプトエトキシ）ベンゼン、１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，２，４−トリス（メルカプトエチル）ベンゼン、１，３，５−トリス（メルカプトエチル）ベンゼン、１，２，３−トリス（メルカプトメトキシ）ベンゼン、１，２，４−トリス（メルカプトメトキシ）ベンゼン、１，３，５−トリス（メルカプトメトキシ）ベンゼン、１，２，３−トリス（メルカプトエトキシ）ベンゼン、１，２，４−トリス（メルカプトエトキシ）ベンゼン、１，３，５−トリス（メルカプトエトキシ）ベンゼン、１，２，３，４−テトラメルカプトベンゼン、１，２，３，５−テトラメルカプトベンゼン、１，２，４，５−テトラメルカプトベンゼン、１，２，３，４−テトラキス（メルカプトメチル）ベンゼン、１，２，３，５−テトラキス（メルカプトメチル）ベンゼン、１，２，４，５−テトラキス（メルカプトメチル）ベンゼン、１，２，３，４−テトラキス（メルカプトエチル）ベンゼン、１，２，３，５−テトラキス（メルカプトエチル）ベンゼン、１，２，４，５−テトラキス（メルカプトエチル）ベンゼン、１，２，３，４−テトラキス（メルカプトエチル）ベンゼン、１，２，３，５−テトラキス（メルカプトメトキシ）ベンゼン、１，２，４，５−テトラキス（メルカプトメトキシ）ベンゼン、１，２，３，４−テトラキス（メルカプトエトキシ）ベンゼン、１，２，３，５−テトラキス（メルカプトエトキシ）ベンゼン、１，２，４，５−テトラキス（メルカプトエトキシ）ベンゼン、２，２’−ジメルカプトビフェニル、４，４’−ジメルカプトビフェニル、４，４’−ジメルカプトビベンジル、２，５−トルエンジチオール、３，４−トルエンジチオール、１，４−ナフタレンジチオール、１，５−ナフタレンジチオール、２，６−ナフタレンジチオール、２，７−ナフタレンジチオール、２，４−ジメチルベンゼン−１，３−ジチオール、４，５−ジメチルベンゼン−１，３−ジチオール、９，１０−アントラセンジメタンチオール、１，３−ジ（ｐ−メトキシフェニル）プロパン−２，２−ジチオール、１，３−ジフェニルプロパン−２，２−ジチオール、フェニルメタン−１，１−ジチオール、２，４−ジ（ｐ−メルカプトフェニル）ペンタン、１，４−ビス（メルカプトプロピルチオメチル）ベンゼンが挙げられる。
【０２５２】
ハロゲン置換芳香族ポリチオールとしては、２，５−ジクロロベンゼン−１，３−ジチオール、１，３−ジ（ｐ−クロロフェニル）プロパン−２，２−ジチオール、３，４，５−トリブロム−１，２−ジメルカプトベンゼン、２，３，４，６−テトラクロル−１，５−ビス（メルカプトメチル）ベンゼンが挙げられる。
【０２５３】
含複素環ポリチオールとしては、２−メチルアミノ−４，６−ジチオール−ｓｙｍ−トリアジン、２−エチルアミノ−４，６−ジチオール−ｓｙｍ−トリアジン、２−アミノ−４，６−ジチオール−ｓｙｍ−トリアジン、２−モルホリノ−４，６−ジチオール−ｓｙｍ−トリアジン、２−シクロヘキシルアミノ−４，６−ジチオール−ｓｙｍ−トリアジン、２−メトキシ−４，６−ジチオール−ｓｙｍ−トリアジン、２−フェノキシ−４，６−ジチオール−ｓｙｍ−トリアジン、２−チオベンゼンオキシ−４，６−ジチオール−ｓｙｍ−トリアジン、２−チオブチルオキシ−４，６−ジチオール−ｓｙｍ−トリアジン、１，３，５−トリス（３−メルカプトブチリルオキシエチル）−１，３，５−トリアジン−２，４，６（１Ｈ，３Ｈ，５Ｈ）−トリオン、
メルカプト基以外にも硫黄原子を含有している芳香族ポリチオールとしては、１，２−ビス（メルカプトメチルチオ）ベンゼン、１，３−ビス（メルカプトメチルチオ）ベンゼン、１，４−ビス（メルカプトメチルチオ）ベンゼン、１，２−ビス（メルカプトエチルチオ）ベンゼン、１，３−ビス（メルカプトエチルチオ）ベンゼン、１，４−ビス（メルカプトエチルチオ）ベンゼン、１，２，３−トリス（メルカプトメチルチオ）ベンゼン、１，２，４−トリス（メルカプトメチルチオ）ベンゼン、１，３，５−トリス（メルカプトメチルチオ）ベンゼン、１，２，３−トリス（メルカプトエチルチオ）ベンゼン、１，２，４−トリス（メルカプトエチルチオ）ベンゼン、１，３，５−トリス（メルカプトエチルチオ）ベンゼン、１，２，３，４−テトラキス（メルカプトメチルチオ）ベンゼン、１，２，３，５−テトラキス（メルカプトメチルチオ）ベンゼン、１，２，４，５−テトラキス（メルカプトメチルチオ）ベンゼン、１，２，３，４−テトラキス（メルカプトエチルチオ）ベンゼン、１，２，３，５−テトラキス（メルカプトエチルチオ）ベンゼン、１，２，４，５−テトラキス（メルカプトエチルチオ）ベンゼン、および上記ポリチオールの核アルキル化物が挙げられる。
【０２５４】
メルカプト基以外にも硫黄原子を含有している脂肪族ポリチオールとしては、ビス（メルカプトメチル）スルフィド、ビス（メルカプトエチル）スルフィド、ビス（メルカプトプロピル）スルフィド、ビス（メルカプトメチルチオ）メタン、ビス（２−メルカプトエチルチオ）メタン、ビス（３−メルカプトプロピル）メタン、１，２−ビス（メルカプトメチルチオ）エタン、１，２−（２−メルカプトエチルチオ）エタン、１，２−（３−メルカプトプロピル）エタン、１，３−ビス（メルカプトメチルチオ）プロパン、１，３−ビス（２−メルカプトエチルチオ）プロパン、１，３−ビス（３−メルカプトプロピルチオ）プロパン、１，２−ビス（２−メルカプトエチルチオ）−３−メルカプトプロパン、２−メルカプトエチルチオ−１，３−プロパンジチオール、１，２，３−トリス（メルカプトメチルチオ）プロパン、１，２，３−トリス（２−メルカプトエチルチオ）プロパン、１，２，３−トリス（３−メルカプトプロピルチオ）プロパン、テトラキス（メルカプトメチルチオメチル）メタン、テトラキス（２−メルカプトエチルチオメチル）メタン、テトラキス（３−メルカプトプロピルチオメチル）メタン、ビス（２，３−ジメルカプトプロピル）スルフィド、２，５−ジメルカプト−１，４−ジチアン、ビス（メルカプトメチル）ジスルフィド、ビス（メルカプトエチル）ジスルフィド、ビス（メルカプトプロピル）ジスルフィドが挙げられる。
【０２５５】
上記化合物のチオグリコール酸或いはメルカプトプロピオン酸のエステルとしては、ヒドロキシメチルスルフィドビス（２−メルカプトアセテート）、ヒドロキシメチルスルフィドビス（３−メルカプトプロピオネート）、ヒドロキシエチルスルフィドビス（２−メルカプトアセテート）、ヒドロキシエチルスルフィドビス（３−メルカプトプロピオネート）、ヒドロキシプロピルスルフィドビス（２−メルカプトアセテート）、ヒドロキシプロピルスルフィドビス（３−メルカプトプロピオネート）、ヒドロキシメチルジスルフィドビス（２−メルカプトアセテート）、ヒドロキシメチルジスルフィドビス（３−メルカプトプロピオネート）、ヒドロキシエチルジスルフィドビス（２−メルカプトアセテート）、ヒドロキシエチルジスルフィドビス（３−メルカプトプロピオネート）、ヒドロキシプロピルジスルフィドビス（２−メルカプトアセテート）、ヒドロキシプロピルジスルフィドビス（３−メルカプトプロピオネート）、２−メルカプトエチルエーテルビス（２−メルカプトアセテート）、２−メルカプトエチルエーテルビス（３−メルカプトプロピオネート）、１，４−ジチアン−２，５−ジオールビス（２−メルカプトアセテート）、１，４−ジチアン−２，５−ジオールビス（３−メルカプトプロピオネート）、２，５−ビス（メルカプトメチル）−１，４−ジチアン、２，５−ビス（２−メルカプトエチル）−１，４−ジチアン、２，５−ビス（３−メルカプトプロピル）−１，４−ジチアン、２−（２−メルカプトエチル）−５−メルカプトメチル−１，４−ジチアン、２−（２−メルカプトエチル）−５−（３−メルカプトプロピル）−１，４−ジチアン、２−メルカプトメチル−５−（３−メルカプトプロピル）−１，４−ジチアン、チオグリコール酸ビス（２−メルカプトエチルエステル）、チオジプロピオン酸ビス（２−メルカプトエチルエステル）、４，４’−チオジブチル酸ビス（２−メルカプトエチルエステル）、ジチオジグリコール酸ビス（２−メルカプトエチルエステル）、ジチオジプロピオン酸ビス（２−メルカプトエチルエステル）、４，４’−ジチオジブチル酸ビス（２−メルカプトエチルエステル）、チオジグリコール酸ビス（２，３−ジメルカプトプロピルエステル）、チオジプロピオン酸ビス（２，３−ジメルカプトプロピルエステル）、ジチオジグリコール酸ビス（２，３−ジメルカプトプロピルエステル）、ジチオジプロピオン酸（２，３−ジメルカプトプロピルエステル）が挙げられる。
【０２５６】
メルカプト基以外に硫黄原子を含有する含複素環ポリチオールとしては、３，４−チオフェンジチオール、テトラヒドロチオフェン−２，５−ジメルカプトメチル、２，５−ジメルカプト−１，３，４−チアジアゾールが挙げられる。
【０２５７】
イソシアヌレート基含有ポリチオールとしては、１，２−ビス［（２−メルカプトエチル）チオ］−３−メルカプトプロパン、トリス−｛（３−メルカプトプロピオニルオキシ）−エチル｝−イソシアヌレート、１，３，５−トリス（３−メルカプトブチリルオキシエチル）−１，３，５−トリアジン−２，４，６（１Ｈ、３Ｈ、５Ｈ）−トリオン、トリス−［（３−メルカプトプロピオニルオキシ）−エチル］−イソシアヌレートが挙げられる。
【０２５８】
（Ｂ３−３）ポリアミン
ポリアミンは、一分子中にＮＨ２基を２つ以上有している化合物であり、その具体例としては、以下の化合物を挙げることができる。具体的には、エチレンジアミン、ヘキサメチレンジアミン、イソホロンジアミン、ノナメチレンジアミン、ウンデカンメチレンジアミン、ドデカメチレンジアミン、メタキシレンジアミン、１，３−プロパンジアミン、プトレシン、２−（２−アミノエチルアミノ）エタノール、ジエチレントリアミン、ｐ−フェニレンジアミン、ｍ−フェニレンジアミン、メラミン、１，３，５−ベンゼントリアミンが挙げられる。
【０２５９】
（Ｂ３−４）ポリイソシアネート
ポリイソシアネートは、一分子中にＮＣＯ基を２つ以上有している化合物であり、その具体例としては、以下の化合物を例示することができる。
【０２６０】
脂肪族イソシアネートとしては、エチレンジイソシアネート、トリメチレンジイソシアネート、テトラメチレンジイソシアネート、ヘキサメチレンジイソシアネート、オクタメチレンジイソシアネート、ノナメチレンジイソシアネート、２，２’−ジメチルペンタンジイソシアネート、２，２，４−トリメチルヘキサメチレンジイソシアネート、デカメチレンジイソシアネート、ブテンジイソシアネート、１，３−ブタジエン−１，４−ジイソシアネート、２，４，４−トリメチルヘキサメチレンジイソシアネート、１，６，１１−ウンデカトリイソシアネート、１，３，６−ヘキサメチレントリイソシアネート、１，８−ジイソシアネート４−イソシアネートメチルオクタン、２，５，７−トリメチル−１，８−ジイソシアネート−５−イソシアネートメチルオクタン、ビス（イソシアネートエチル）カーボネート、ビス（イソシアネートエチル）エーテル、１，４−ブチレングリコールジプロピルエーテル−ω，ω’−ジイソシアネート、リジンジイソシアネートメチルエステル、リジントリイソシアネート、２−イソシアネートエチル−２，６−ジイソシアネートヘキサノエート、２−イソシアネートプロピル−２，６−ジイソシアネートヘキサノエートが挙げられる。
【０２６１】
脂環族イソシアネートとしては、イソホロンジイソシアネート、ノルボルナンジイソシアネート、ビス（イソシアネートメチル）シクロヘキサン、ジシクロヘキシルメタンジイソシアネート、シクロヘキサンジイソシアネート、メチルシクロヘキサンジイソシアネート、ジシクロヘキシルジメチルメタンジイソシアネート、２，２’−ジメチルジシクロヘキシルメタンジイソシアネート、ビス（４−イソシアネートｎ−ブチリデン）ペンタエリスリトール、ダイマー酸ジイソシアネート、２−イソシアネートメチル−３−（３−イソシアネートプロピル）−５−イソシアネートメチル−ビシクロ〔２，２，１〕−ヘプタン、２−イソシアネートメチル−３−（３−イソシアネートプロピル）−６−イソシアネートメチル−ビシクロ〔２，２，１〕−ヘプタン、２−イソシアネートメチル−２−（３−イソシアネートプロピル）−５−イソシアネートメチル−ビシクロ〔２，２，１〕−ヘプタン、２−イソシアネートメチル−２−（３−イソシアネートプロピル）−６−イソシアネートメチル−ビシクロ〔２，２，１〕−ヘプタン、２−イソシアネートメチル−３−（３−イソシアネートプロピル）−６−（２−イソシアネートエチル）−ビシクロ〔２，２，１〕−ヘプタン、２−イソシアネートメチル−３−（３−イソシアネートプロピル）−６−（２−イソシアネートエチル）−ビシクロ〔２，１，１〕−ヘプタン、２−イソシアネートメチル−２−（３−イソシアネートプロピル）−５−（２−イソシアネートエチル）−ビシクロ〔２，２，１〕−ヘプタン、２−イソシアネートメチル−２−（３−イソシアネートプロピル）−６−（２−イソシアネートエチル）−ビシクロ〔２，２，１〕−ヘプタン、１，３，５−トリス（イソシアネートメチル）シクロヘキサンが挙げられる。
【０２６２】
芳香族イソシアネートとしては、キシリレンジイソシアネート、ビス（イソシアネートエチル）ベンゼン、ビス（イソシアネートプロピル）ベンゼン、α，α，α’，α’−テトラメチルキシリレンジイソシアネート、ビス（イソシアネートブチル）ベンゼン、ビス（イソシアネートメチル）ナフタリン、ビス（イソシアネートメチル）ジフェニルエーテル、ビス（イソシアネートエチル）フタレート、メシチリレントリイソシアネート、２，６−ジ（イソシアネートメチル）フラン、フェニレンジイソシアネート、トリレンジイソシアネート、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ナフタリンジイソシアネート、メチルナフタレンジイソシアネート、ビフェニルジイソシアネート、トリジンジイソシアネート、４，４’−ジフェニルメタンジイソシアネート、３，３’−ジメチルジフェニルメタン−４，４’−ジイソシアネート、ビベンジル−４，４’−ジイソシアネート、ビス（イソシアネートフェニル）エチレン、３，３’−ジメトキシビフェニル−４，４’−ジイソシアネート、トリフェニルメタントリイソシアネート、ポリメリックＭＤＩ、ナフタリントリイソシアネート、ジフェニルメタン−２，４，４’−トリイソシアネート、３−メチルジフェニルメタン−４，６，４’−トリイソシアネート、４−メチル−ジフェニルメタン−３，５，２’，４’，６’−ペンタイソシアネート、フェニルイソシアネートメチルイソシアネート、フェニルイソシアネートエチルイソシアネート、テトラヒドロナフチレンジイソシアネート、ヘキサヒドロベンゼンジイソシアネート、ヘキサヒドロジフェニルメタン−４，４’−ジイソシアネート、ジフェニルエーテルジイソシアネート、エチレングリコールジフェニルエーテルジイソシアネート、１，３−プロピレングリコールジフェニルエーテルジイソシアネート、ベンゾフェノンジイソシアネート、ジエチレングリコールジフェニルエーテルジイソシアネート、ジベンゾフランジイソシアネート、カルバゾールジイソシアネート、エチルカルバゾールジイソシアネート、ジクロロカルバゾールジイソシアネートが挙げられる。
【０２６３】
含イオウ脂肪族イソシアネートとしては、チオジエチルジイソシアネート、チオジプロピルジイソシアネート、チオジヘキシルジイソシアネート、ジメチルスルフォンジイソシアネート、ジチオジメチルジイソシアネート、ジチオジエチルジイソシアネート、ジチオジプロピルジイソシアネート、ジシクロヘキシルスルフィド−４，４’−ジイソシアネート、１−イソシアネートメチルチア−２，３−ビス（２−イソアナートエチルチア）プロパン、１，２−ビス（２−イソシアナートエチルチオ）エタン、１，１，２，２−テトラキス（イソシアナートメチルチオ）エタン、２，２，５，５−テトラキス（イソシアナートメチルチオ）−１，４−ジチアン、２，４−ジチアペンタン−１，３−ジイソシアナート、２，４，６−トリチアヘプタン−３，５−ジイソシアナート、２，４，７，９−テトラチアペンタン−５，６−ジイソシアナート、ビス（イソシアナートメチルチオ）フェニルメタンが挙げられる。
【０２６４】
脂肪族スルフィド系イソシアネートとしては、ビス［２−（イソシアナートメチルチオ）エチル］スルフィドが挙げられる。
【０２６５】
芳香族スルフィド系イソシアネートとしては、ジフェニルスルフィド−２，４’−ジイソシアネート、ジフェニルスルフィド−４，４’−ジイソシアネート、３，３’−ジメトキシ−４，４’−ジイソシアネートジベンジルチオエーテル、ビス（４−イソシアネートメチルベンゼン）スルフィド、４，４’−メトキシベンゼンチオエチレングリコール−３，３’−ジイソシアネートが挙げられる。
【０２６６】
芳香族ジスルフィド系イソシアネートとしては、ジフェニルジスルフィド−４，４’−ジイソシアネート、２，２’−ジメチルジフェニルジスルフィド−５，５’−ジイソシアネート、３，３’−ジメチルジフェニルジスルフィド−５，５’−ジイソシアネート、３，３’−ジメチルジフェニルジスルフィド−６，６’−ジイソシアネート、４，４’−ジメチルジフェニルジスルフィド−５，５’−ジイソシアネート、３，３’−ジメトキシジフェニルジスルフィド−４，４’−ジイソシアネート、４，４’−ジメトキシジフェニルジスルフィド−３，３’−ジイソシアネートが挙げられる。
【０２６７】
芳香族スルホン系イソシアネートとしては、ジフェニルスルホン−４，４’−ジイソシアネート、ジフェニルスルホン−３，３’−ジイソシアネート、ベンジリデンスルホン−４，４’−ジイソシアネート、ジフェニルメタンスルホン−４，４’−ジイソシアネート、４−メチルジフェニルメタンスルホン−２，４’−ジイソシアネート、４，４’−ジメトキシジフェニルスルホン−３，３’−ジイソシアネート、３，３’−ジメトキシ−４，４’−ジイソシアネートジベンジルスルホン、４，４’−ジメチルジフェニルスルホン−３，３’−ジイソシアネート、４，４’−ジ−ｔｅｒｔ−ブチルジフェニルスルホン−３，３’−ジイソシアネート、４，４’−ジメトキシベンゼンエチレンジスルホン−３，３’−ジイソシアネート、４，４’−ジクロロジフェニルスルホン−３，３’−ジイソシアネートが挙げられる。
【０２６８】
スルホン酸エステル系イソシアネートとしては、４−メチル−３−イソシアネートベンゼンスルホニル−４’−イソシアネートフェノールエステル、４−メトキシ−３−イソシアネートベンゼンスルホニル−４’−イソシアネートフェノールエステルが挙げられる。
【０２６９】
芳香族スルホン酸アミド系イソシアネートとしては、４−メチル−３−イソシアネートベンゼンスルホニルアニリド−３’−メチル−４’−イソシアネート、ジベンゼンスルホニル−エチレンジアミン−４，４’−ジイソシアネート、４，４’−ジメトキシベンゼンスルホニル−エチレンジアミン−３，３’−ジイソシアネート、４−メチル−３−イソシアネートベンゼンスルホニルアニリド−４−メチル−３’−イソシアネートが挙げられる。
【０２７０】
含イオウ複素環イソシアネートとしては、チオフェン−２，５−ジイソシアネート、チオフェン−２，５−ジイソシアネートメチル、１，４−ジチアン−２，５−ジイソシアネート、１，４−ジチアン−２，５−ジイソシアネートメチル、１，３−ジチオラン−４，５−ジイソシアネート、１，３−ジチオラン−４，５−ジイソシアネートメチル、１，３−ジチオラン−２−メチル−４，５−ジイソシアネートメチル、１，３−ジチオラン−２，２−ジイソシアネートエチル、テトラヒドロチオフェン−２，５−ジイソシアネートテトラヒドロチオフェン−２，５−ジイソシアネートメチル、テトラヒドロチオフェン−２，５−ジイソシアネートエチル、テトラヒドロチオフェン−３，４−ジイソシアネートメチルが挙げられる。
【０２７１】
さらに、上記ポリイソアネートのハロゲン置換体、アルキル置換体、アルコキシ置換体、ニトロ置換体や、多価アルコールとのプレポリマー型変性体、カルボジイミド変性体、ウレア変性体、ビウレット変性体、ダイマー化あるいはトリマー化反応生成物等も使用できる。
【０２７２】
（Ｂ３−５）ポリイソチオシアネート；
ポリイソチオシアネートは、一分子中にＮＣＳ基を２つ以上有している化合物であり、その具体例としては、以下の化合物を挙げることができる。
【０２７３】
脂肪族イソチオシアネートとしては、１，２−ジイソチオシアネートエタン、１，３−ジイソチオシアネートプロパン、１，４−ジイソチオシアネートブタン、１，６−ジイソチオシアネートヘキサン、ｐ−フェニレンジイソプロピリデンジイソチオシアネートが挙げられる。
【０２７４】
脂環族イソチオシアネートとしては、シクロヘキシルイソチオシアネート、シクロヘキサンジイソチオシアネートが挙げられる。
【０２７５】
芳香族イソチオシアネートとしては、フェニルイソチオシアネート、１，２−ジイソチオシアネートベンゼン、１，３−ジイソチオシアネートベンゼン、１，４−ジイソチオシアネートベンゼン、２，４−ジイソチオシアネートトルエン、２，５−ジイソチオシアネートｍ−キシレンジイソシアネート、４，４’−ジイソチオシアネート１，１’−ビフェニル、１，１’−メチレンビス（４−イソチオシアネートベンゼン）、１，１’−メチレンビス（４−イソチオシアネート２−メチルベンゼン）、１，１’−メチレンビス（４−イソチオシアネート３−メチルベンゼン）、１，１’−（１，２−エタンジイル）ビス（４−イソチオシアネートベンゼン）、４，４’−ジイソチオシアネートベンゾフェノン、４，４’−ジイソチオシアネート３，３’−ジメチルベンゾフェノン、ベンズアニリド−３，４’−ジイソチオシアネート、ジフェニルエーテル−４，４’−ジイソチオシアネート、ジフェニルアミン−４，４’−ジイソチオシアネートが挙げられる。
【０２７６】
含複素環イソチオシアネートとしては、２，４，６−トリイソチオシアネート１，３，５−トリアジンが挙げられる。
【０２７７】
カルボニルイソチオシアネートとしては、ヘキサンジオイルジイソチオシアネート、ノナンジオイルジイソチオシアネート、カルボニックジイソチオシアネート、１，３−ベンゼンジカルボニルジイソチオシアネート、１，４−ベンゼンジカルボニルジイソチオシアネート、（２，２’−ビピリジン）−４，４’−ジカルボニルジイソチオシアネートが挙げられる。
【０２７８】
さらに、イソチオシアネート基のイオウ原子の他に少なくとも１つのイオウ原子を有する多官能のイソチオシアネートも使用することができる。このような多官能イソチオシアネートとしては、以下の化合物を例示することができる。
【０２７９】
含硫脂肪族イソチオシアネートとしては、チオビス（３−イソチオシアネートプロパン）、チオビス（２−イソチオシアネートエタン）、ジチオビス（２−イソチオシアネートエタン）が挙げられる。
【０２８０】
含硫芳香族イソチオシアネートとしては、１−イソチオシアネート４−｛（２−イソチオシアネート）スルホニル｝ベンゼン、チオビス（４−イソチオシアネートベンゼン）、スルホニルビス（４−イソチオシアネートベンゼン）、スルフィニルビス（４−イソチオシアネートベンゼン）、ジチオビス（４−イソチオシアネートベンゼン）、４−イソチオシアネート１−｛（４−イソチオシアネートフェニル）スルホニル｝−２−メトキシ−ベンゼン、４−メチル−３−イソチオシアネートベンゼンスルホニル−４’−イソチオシアネートフェニルエステル、４−メチル−３−イソチオシアネートベンゼンスルホニルアニリド−３’−メチル−４’−イソチオシアネートが挙げられる。
【０２８１】
含硫複素環イソチオシアネートとしては、チオフェン−２，５−ジイソチオシアネート、１，４−ジチアン−２，５−ジイソチオシアネートが挙げられる。
【０２８２】
上述したウレタン系重合性化合物（Ｂ３）は、それぞれ、重合によりウレタン結合やウレア結合を形成するように組み合わせて使用される。
【０２８３】
＜その他の重合性化合物＞
本発明においては、上述した重合性化合物（Ｂ１）〜（Ｂ３）以外に、屈折率の向上を目的として、その他の重合性化合物（Ｂ４）として、エピスルフィド系重合性化合物（Ｂ４−１）やチエタニル系重合性化合物（Ｂ４−２）を使用することができ、またフォトクロミック性の向上を目的として、単官能重合性化合物（Ｂ４−３）を使用することもできる（ただし、前記に例示した、重合性基を１つ有する重合性化合物は除く。）。さらに、分子中に異なるタイプの複数種の重合性基を有する複合型重合性化合物（Ｂ４−４）も使用することができる。
【０２８４】
（Ｂ４−１）エピスルフィド系重合性化合物；
この重合性モノマーは、分子内に２個以上のエピスルフィド基を有している化合物であり、具体的には、以下の化合物を例示することができる。ビス（１，２−エピチオエチル）スルフィド、ビス（１，２−エピチオエチル）ジスルフィド、ビス（２，３−エピチオプロピル）スルフィド、ビス（２，３−エピチオプロピルチオ）メタン、ビス（２，３−エピチオプロピル）ジスルフィド、ビス（２，３−エピチオプロピルジチオ）メタン、ビス（２，３−エピチオプロピルジチオ）エタン、ビス（６，７−エピチオ−３，４−ジチアヘプチル）スルフィド、ビス（６，７−エピチオ−３，４−ジチアヘプチル）ジスルフィド、１，４−ジチアン−２，５−ビス（２，３−エピチオプロピルジチオメチル）、１，３−ビス（２，３−エピチオプロピルジチオメチル）ベンゼン、１，６−ビス（２，３−エピチオプロピルジチオメチル）−２−（２，３−エピチオプロピルジチオエチルチオ）−４−チアヘキサン、１，２，３−トリス（２，３−エピチオプロピルジチオ）プロパン、１，１，１，１−テトラキス（２，３−エピチオプロピルジチオメチル）メタン、１，３−ビス（２，３−エピチオプロピルジチオ）−２−チアプロパン、１，４−ビス（２，３−エピチオプロピルジチオ）−２，３−ジチアブタン、１，１，１−トリス（２，３−エピチオプロピルジチオ）メタン、１，１，１−トリス（２，３−エピチオプロピルジチオメチルチオ）メタン、１，１，２，２−テトラキス（２，３−エピチオプロピルジチオ）エタン、１，１，２，２−テトラキス（２，３−エピチオプロピルジチオメチルチオ）エタン、１，１，３，３−テトラキス（２，３−エピチオプロピルジチオ）プロパン、１，１，３，３−テトラキス（２，３−エピチオプロピルジチオメチルチオ）プロパン、２−［１，１−ビス（２，３−エピチオプロピルジチオ）メチル］−１，３−ジチエタン、２−［１，１−ビス（２，３−エピチオプロピルジチオメチルチオ）メチル］−１，３−ジチエタンが挙げられる。
【０２８５】
（Ｂ４−２）チエタニル系重合性化合物
この重合性化合物は、分子内に２個以上のチエタニル基を有するチエタン化合物である。このようなチエタニル系重合性化合物の一部は、複数のチエタニル基と共にエピスルフィド基を有するものであり、これは、上記のエピスルフィド系重合性化合物の項に挙げられている。その他のチエタニル系重合性化合物には、分子内に金属原子を有している含金属チエタン化合物と、金属を含んでいない非金属系チエタン化合物とがある。
【０２８６】
非金属系チエタン化合物としては、ビス（３−チエタニル）ジスルフィド、ビス（３−チエタニル）スルフィド、ビス（３−チエタニル）トリスルフィド、ビス（３−チエタニル）テトラスルフィド、１，４−ビス（３−チエタニル）−１，３，４−トリチアブタン、１，５−ビス（３−チエタニル）−１，２，４，５−テトラチアペンタン、１，６−ビス（３−チエタニル）−１，３，４，６，−テトラチアヘキサン、１，６−ビス（３−チエタニル）−１，３，５，６，−テトラチアヘキサン、１，７−ビス（３−チエタニル）−１，２，４，５，７−ペンタチアヘプタン、１，７−ビス（３−チエタニルチオ）−１，２，４，６，７−ペンタチアヘプタン、１，１−ビス（３−チエタニルチオ）メタン、１，２−ビス（３−チエタニルチオ）エタン、１，２，３−トリス（３−チエタニルチオ）プロパン、１，８−ビス（３−チエタニルチオ）−４−（３−チエタニルチオメチル）−３，６−ジチアオクタン、１，１１−ビス（３−チエタニルチオ）−４，８−ビス（３−チエタニルチオメチル）−３，６，９−トリチアウンデカン、１，１１−ビス（３−チエタニルチオ）−４，７−ビス（３−チエタニルチオメチル）−３，６，９−トリチアウンデカン、１，１１−ビス（３−チエタニルチオ）−５，７−ビス（３−チエタニルチオメチル）−３，６，９−トリチアウンデカン、２，５−ビス（３−チエタニルチオメチル）−１，４−ジチアン、２，５−ビス［［２−（３−チエタニルチオ）エチル］チオメチル］−１，４−ジチアン、２，５−ビス（３−チエタニルチオメチル）−２，５−ジメチル−１，４−ジチアン、ビスチエタニルスルフィド、ビス（チエタニルチオ）メタン３−［＜（チエタニルチオ）メチルチオ＞メチルチオ］チエタン、ビスチエタニルジスルフィド、ビスチエタニルトリスルフィド、ビスチエタニルテトラスルフィド、ビスチエタニルペンタスルフィド、１，４−ビス（３−チエタニルジチオ）−２，３−ジチアブタン、１，１，１−トリス（３−チエタニルジチオ）メタン、１，１，１−トリス（３−チエタニルジチオメチルチオ）メタン、１，１，２，２−テトラキス（３−チエタニルジチオ）エタン、１，１，２，２−テトラキス（３−チエタニルジチオメチルチオ）エタンが挙げられる。
【０２８７】
含金属チエタン化合物としては、このチエタン化合物は、分子内に、金属原子として、Ｓｎ原子、Ｓｉ原子、Ｇｅ原子、Ｐｂ原子等の１４族の元素；Ｚｒ原子、Ｔｉ原子等の４族の元素；Ａｌ原子等の１３族の元素；又はＺｎ原子等の１２族の元素；等を含んでいるものであり、例えば、特に好適に使用されるのは、以下の化合物である。
【０２８８】
アルキルチオ（チエタニルチオ）スズとしては、メチルチオトリス（チエタニルチオ）スズ、エチルチオトリス（チエタニルチオ）スズ、プロピルチオトリス（チエタニルチオ）スズ、イソプロピルチオトリス（チエタニルチオ）スズが挙げられる。
【０２８９】
ビス（アルキルチオ）ビス（チエタニルチオ）スズとしては、ビス（メチルチオ）ビス（チエタニルチオ）スズ、ビス（エチルチオ）ビス（チエタニルチオ）スズ、ビス（プロピルチオ）ビス（チエタニルチオ）スズ、ビス（イソプロピルチオ）ビス（チエタニルチオ）スズが挙げられる。
【０２９０】
アルキルチオ（アルキルチオ）ビス（チエタニルチオ）スズとしては、エチルチオ（メチルチオ）ビス（チエタニルチオ）スズ、メチルチオ（プロピルチオ）ビス（チエタニルチオ）スズ、イソプロピルチオ（メチルチオ）ビス（チエタニルチオ）スズ、エチルチオ（プロピルチオ）ビス（チエタニルチオ）スズ、エチルチオ（イソプロピルチオ）ビス（チエタニルチオ）スズ、イソプロピルチオ（プロピルチオ）ビス（チエタニルチオ）スズが挙げられる。
【０２９１】
ビス（チエタニルチオ）環状ジチオスズ化合物としては、ビス（チエタニルチオ）ジチアスタンネタン、ビス（チエタニルチオ）ジチアスタンノラン、ビス（チエタニルチオ）ジチアスタンニナン、ビス（チエタニルチオ）トリチアスタンノカンが挙げられる。
【０２９２】
アルキル（チエタニルチオ）スズ化合物としては、メチルトリス（チエタニルチオ）スズ、ジメチルビス（チエタニルチオ）スズ、ブチルトリス（チエタニルチオ）スズ、テトラキス（チエタニルチオ）スズが挙げられる。
【０２９３】
スズ以外の金属を含むものとしては、テトラキス（チエタニルチオ）ゲルマニウム、トリス（チエタニルチオ）ビスマスが挙げられる。
【０２９４】
（Ｂ４−３）単官能重合性化合物
この重合性化合物は、分子中に一つのＯＨ基、又はＳＨ基を有する化合物であり、前述したポリオールと併用され、分子量や架橋度を調整することにより、フォトクロミック性を高めるために使用される。このような単官能重合性化合物の例として、以下の化合物を挙げることができる。ポリエチレングリコールモノオレイルエーテル、ポリエチレングリコールモノメチルエーテル、ポリオキシエチレンラウリルエーテル、ポリオキシエチレンアルキルエーテル、ポリオキシエチレン２−エチルヘキシルエーテル、ポリオキシエチレントリデシルエーテル、ポリオキシエチレンセチルエーテル、ポリオキシエチレンステアリルエーテル、ポリエチレングリコールモノ−４−オクチルフェニルエーテルが挙げられる。
【０２９５】
（Ｂ４−４）複合型重合性化合物
この重合性化合物は、分子中に異なるタイプの複数種の重合性基を有するものであり、このような重合性化合物の使用により、各種の物性調整を図ることができる。
【０２９６】
このような複合型重合性化合物の例として、以下の化合物を挙げることができる。
【０２９７】
ラジカル重合／ＯＨ型重合性化合物としては、２−ヒドロキシメタクリレート、２−ヒドロキシアクリレート、アクリル酸２−ヒドロキシプロピル等が挙げられる。
【０２９８】
ラジカル重合／イソシアネート型重合性化合物としては、２−イソシアナトエチルメタクリレート、２−イソシアナトエチルアクリレートが挙げられる。
【０２９９】
ＯＨ／ＳＨ型重合性化合物としては、２−メルカプトエタノール、３−メルカプト−１，２−プロパンジオール、グルセリンジ（メルカプトアセテート）、１−ヒドロキシ−４−メルカプトシクロヘキサン、２，４−ジメルカプトフェノール、２−メルカプトハイドロキノン、４−メルカプトフェノール、１，３−ジメルカプト−２−プロパノール、２，３−ジメルカプト−１−プロパノール、１，２−ジメルカプト−１，３−ブタンジオール、ペンタエリスリトールトリス（３−メルカプトプロピオネート）、ペンタエリスリトールモノ（３−メルカプトプロピオネート）、ペンタエリスリトールビス（３−メルカプトプロピオネート）、ペンタエリスリトールトリス（チオグリコレート）、ペンタエリスリトールペンタキス（３−メルカプトプロピオネート）、ヒドロキシメチル−トリス（メルカプトエチルチオメチル）メタン、１−ヒドロキシエチルチオ−３−メルカプトエチルチオベンゼン、４−ヒドロキシ−４’−メルカプトジフェニルスルホン、２−（２−メルカプトエチルチオ）エタノール、ジヒドロキシエチルスルフィドモノ（３−メルカプトプロピオネート）、ジメルカプトエタンモノ（サルチレート）、ヒドロキシエチルチオメチルートリス（メルカプトエチルチオ）メタンが挙げられる。
【０３００】
上述した重合性化合物（Ｂ１）〜（Ｂ４）において、好適に使用される重合性化合物は、練り込み法ではラジカル重合性化合物（Ｂ１）、およびウレタン系重合性化合物（Ｂ３）であり、積層法ではラジカル重合性化合物（Ｂ１）であり、バインダー法ではウレタン系重合性化合物（Ｂ３）である。
【０３０１】
＜重合硬化促進剤＞
本発明のフォトクロミック組成物においては、上述した重合性化合物（Ｂ）の重合性官能基の種類に応じて、その重合硬化を速やかに促進させるために各種の重合硬化促進剤（（Ｃ）成分とする場合もある）を使用することができる。
【０３０２】
例えば、ラジカル重合性化合物（Ｂ１）を使用した場合には、重合開始剤（Ｃ１）が重合硬化促進剤として使用される。
【０３０３】
また、エポキシ系重合性化合物（Ｂ２）、およびエピスルフィド系重合性化合物（Ｂ４−１）、チエタニル系重合性化合物（Ｂ４−２）を含む硬化性組成物を使用した場合には、エポキシ硬化剤（Ｃ２−１）、およびエポキシ基を開環重合させるためのカチオン重合触媒（Ｃ２−２）が重合硬化促進剤として使用される。
【０３０４】
さらに、ウレタン系重合性化合物（Ｂ３）やその他の重合性化合物（Ｂ４）が使用されている場合には、ウレタン用反応触媒（Ｃ３−１）、縮合剤（Ｃ３−２）が重合硬化促進剤として使用される。
【０３０５】
（Ｃ１）重合開始剤
重合開始剤には、熱重合開始剤と光重合開始剤とがあり、その具体例は以下のとおりである。
【０３０６】
熱重合開始剤としては、ジアシルパーオキサイドとして、ベンゾイルパーオキサイド、ｐ−クロロベンゾイルパーオキサイド、デカノイルパーオキサイド、ラウロイルパーオキサイド、アセチルパーオキサイドが挙げられる。
【０３０７】
パーオキシエステルとしては、ｔ−ブチルパーオキシ−２−エチルヘキサネート、ｔ−ブチルパーオキシネオデカネート、クミルパーオキシネオデカネート、ｔ−ブチルパーオキシベンゾエートが挙げられる。
【０３０８】
パーカーボネートとしては、ジイソプロピルパーオキシジカーボネート、ジ−ｓｅｃ−ブチルパーオキシジカーボネートが挙げられる。
【０３０９】
アゾ化合物としては、アゾビスイソブチロニトリル、２，２’−アゾビス（２，４−ジメチルバレロニトリル）が挙げられる。
【０３１０】
光重合開始剤としては、アセトフェノン系化合物として、１−フェニル−２−ヒドロキシ−２−メチルプロパン−１−オン、１−ヒドロキシシクロヘキシルフェニルケトン、１−（４−イソプロピルフェニル）−２−ヒドロキシ−２−メチルプロパン−１−オンが挙げられる。
【０３１１】
α−ジカルボニル系化合物としては、１，２−ジフェニルエタンジオン、メチルフェニルグリコキシレートが挙げられる。
【０３１２】
アシルフォスフィンオキシド系化合物としては、２，６−ジメチルベンゾイルジフェニルフォスフィンオキシド、２，４，６−トリメチルベンゾイルジフェニルフォスフィンオキシド、２，４，６−トリメチルベンゾイルジフェニルフォスフィン酸メチルエステル、２，６−ジクロルベンゾイルジフェニルフォスフィンオキシド、２，６−ジメトキシベンゾイルジフェニルフォスフィンオキシド、フェニルビス（２，４，６−トリメチルベンゾイル）フォスフィンオキシドが挙げられる。
【０３１３】
尚、光重合開始剤を用いる場合には、３級アミン等の公知の重合硬化促進助剤を併用することもできる。
【０３１４】
（Ｃ２−１）エポキシ硬化剤
アミン化合物およびその塩として、２−メチルイミダゾール、２−エチル−４−メチルイミダゾール、１，８−ジアザ−ビシクロ（５，４，０）−７−ウンデセン、トリメチルアミン、ベンジルジメチルアミン、トリエチルアミン、２，４，６−トリス（ジメチルアミノメチル）フェノール、２−（ジメチルアミノメチル）フェノールが挙げられる。
【０３１５】
４級アンモニウム塩としては、テトラメチルアンモニウムクロリド、ベンジルトリメチルアンモニウムブロミド、テトラブチルアンモニウムブロミドが挙げられる。
【０３１６】
有機ホスフィン化合物としては、テトラ−ｎ−ブチルホスホニウムベンゾトリアゾレート、テトラ−ｎ−ブチルホスホニウム−０，０−ジエチルホスホロジチオエートが挙げられる。
【０３１７】
金属カルボン酸塩としては、クロム（III）トリカルボキシレート、オクチル酸スズが挙げられる。
【０３１８】
アセチルアセトンキレート化合物としては、クロムアセチルアセトナートが挙げられる。
【０３１９】
（Ｃ２−２）カチオン重合触媒
ルイス酸系触媒としては、ＢＦ３・アミン錯体、ＰＦ５、ＢＦ３、ＡｓＦ５、ＳｂＦ５等が挙げられる。
【０３２０】
熱硬化性カチオン重合触媒として、ホスホニウム塩や４級アンモニウム塩、スルホニウム塩、ベンジルアンモニウム塩、ベンジルピリジニウム塩、ベンジルスルホニウム塩、ヒドラジニウム塩、カルボン酸エステル、スルホン酸エステル、アミンイミドが挙げられる。
【０３２１】
紫外硬化性カチオン重合触媒として、ジアリールヨードニウムヘキサフロオロホスフェート、ヘキサフルオロアンチモン酸ビス（ドデシルフェニル）ヨードニウムが挙げられる。
【０３２２】
（Ｃ３−１）ウレタン用反応触媒
この反応触媒は、ポリイソ（チア）シアネートと、ポリオール又はポリチオールとの反応によるポリ（チオ）ウレタン結合生成において用いられる。
【０３２３】
この例としては、以下のものを例示することができる。トリエチレンジアミン、ヘキサメチレンテトラミン、Ｎ，Ｎ−ジメチルオクチルアミン、Ｎ，Ｎ，Ｎ’，Ｎ’−テトラメチル−１，６−ジアミノヘキサン、４，４’−トリメチレンビス（１−メチルピペリジン）、１，８−ジアザビシクロ−（５，４，０）−７−ウンデセン、ジメチルスズジクロライド、ジメチルスズビス（イソオクチルチオグリコレート）、ジブチルスズジクロライド、ジブチルスズジラウレート、ジブチルスズマレエート、ジブチルスズマレエートポリマー、ジブチルスズジリシノレート、ジブチルスズビス（ドデシルメルカプチド）、ジブチルスズビス（イソオクチルチオグリコレート）、ジオクチルスズジクロライド、ジオクチルスズマレエート、ジオクチルスズマレエートポリマー、ジオクチルスズビス（ブチルマレエート）、ジオクチルスズジラウレート、ジオクチルスズジリシノレート、ジオクチルスズジオレエート、ジオクチルスズジ（６−ヒドロキシ）カプロエート、ジオクチルスズビス（イソオクチルチオグリコレート）、ジドデシルスズジリシノレートが挙げられる。その他、各種金属塩、例えば、オレイン酸銅、アセチルアセトン酸銅、アセチルアセトン酸鉄、ナフテン酸鉄、乳酸鉄、クエン酸鉄、グルコン酸鉄、オクタン酸カリウム、チタン酸２−エチルヘキシル等が挙げられる。
【０３２４】
（Ｃ３−２）縮合剤
無機酸としては、塩化水素、臭化水素、硫酸やリン酸等が挙げられる。
【０３２５】
有機酸としては、ｐ−トルエンスルホン酸、カンファースルホン酸等が挙げられる。
【０３２６】
酸性イオン交換樹脂としては、スチレン−ジビニルベンゼンの共重合体に、スルホン酸基を導入したもの等が挙げられる。
【０３２７】
カルボジイミドとしては、ジシクロヘキシルカルボジイミド、１−エチル−３−（３−ジメチルアミノピロリル）−カルボジイミドが挙げられる。
【０３２８】
＜重合硬化促進剤（Ｃ）の配合割合＞
上述した各種の重合硬化促進剤（Ｃ）は、それぞれ、１種単独でも、２種以上を併用することもできるが、その使用量は、所謂触媒量でよく、例えば、重合性化合物（Ｂ）１００質量部当り、０．００１〜１０質量部、特に０．０１〜５質量部の範囲の少量でよい。
【０３２９】
＜その他の配合成分＞
本発明の硬化性組成物には、本発明の効果を損なわない範囲でそれ自体公知の各種配合剤、例えば、離型剤、紫外線吸収剤、赤外線吸収剤、紫外線安定剤、酸化防止剤、着色防止剤、帯電防止剤、蛍光染料、染料、顔料、香料等の各種安定剤、添加剤、溶剤、レベリング剤、さらには、ｔードデシルメルカプタン等のチオール類を重合調整剤として、必要に応じて配合することができる。
【０３３０】
中でも、紫外線安定剤を使用するとフォトクロミック部位の耐久性を向上させることができるために好適である。このような紫外線安定剤としては、ヒンダードアミン光安定剤、ヒンダードフェノール酸化防止剤、イオウ系酸化防止剤等が知られている。特に好適な紫外線安定剤は、以下の通りである。ビス（１，２，２，６，６−ペンタメチル−４−ピペリジル）セバケート、旭電化工業（株）製アデカスタブＬＡ−５２、ＬＡ−５７、ＬＡ−６２、ＬＡ−６３、ＬＡ−６７、ＬＡ−７７、ＬＡ−８２、ＬＡ−８７、２，６−ジ−ｔｅｒｔ−ブチル−４−メチル−フェノール、エチレンビス（オキシエチレン）ビス［３−（５−ｔｅｒｔ−ブチル−４−ヒドロキシ−ｍ−トリル）プロピオネート］、チバ・スペシャリティー・ケミカルズ社製のＩＲＧＡＮＯＸ  １０１０、１０３５、１０７５、１０９８、１１３５、１１４１、１２２２、１３３０、１４２５、１５２０、２５９、３１１４、  ３７９０、５０５７、５６５が挙げられる。
【０３３１】
該紫外線安定剤は、本発明のクロメン化合物を含む重合単量体（本発明のクロメン化合物と他の重合性単量体の合計）１００質量部に対し、０．００１〜１０質量部の範囲で用いることが好ましい。
【０３３２】
＜フォトクロミック硬化性組成物の使用方法；光学物品＞
本発明において、フォトクロミック硬化性組成物に使用する重合性化合物は、前記の例示の通りであるが、それら他の重合性化合物の配合割合は、用途に応じて適宜決定すればよい。ただし、好ましいクロメン化合物、又はフォトクロミック組成物の配合量は前記の通りである。
【０３３３】
本発明において、フォトクロミック硬化性組成物は、使用するクロメン化合物（フォトクロミック組成物）、重合性化合物、必要に応じて配合される添加剤等を混合することにより、準備することができる。フォトクロミック硬化体を作製するための重合硬化は、紫外線、α線、β線、γ線等の活性エネルギー線の照射、熱、あるいは両者の併用等により、ラジカル重合、開環重合、アニオン重合或いは縮重合を行うことにより、行われる。即ち、重合性化合物（Ｂ）や重合硬化促進剤（Ｃ）の種類および形成されるフォトクロミック硬化体の形態に応じて、適宜の重合手段を採用すればよい。
【０３３４】
重合性化合物（Ｂ）等が配合されている本発明の硬化性組成物を熱重合させるに際しては、特に温度が得られるフォトクロミック硬化体の性状に影響を与える。この温度条件は、熱重合開始剤の種類と量や重合性化合物の種類によって影響を受けるので一概に限定はできないが、一般的に比較的低温で重合を開始し、ゆっくりと温度を上げていく方法が好適である。重合時間も温度と同様に各種の要因によって異なるので、予めこれらの条件に応じた最適の時間を決定するのが好適であるが、一般には、２〜４８時間で重合が完結するように条件を選ぶのが好ましい。フォトクロミック積層シートを得る場合には、重合性官能基同士の反応が進行する温度で重合し、その際、目的とする分子量になるように最適な温度と時間を決定することが好ましい。
【０３３５】
また、本発明の硬化性組成物を光重合させる際には、重合条件のうち、特にＵＶ強度は得られるフォトクロミック硬化体の性状に影響を与える。この照度条件は、光重合開始剤の種類と量や重合性モノマーの種類によって影響を受けるので一概に限定はできないが、一般的に３６５ｎｍの波長で５０〜５００ｍＷ／ｃｍ２のＵＶ光を０．５〜５分の時間で光照射するように条件を選ぶのが好ましい。
【０３３６】
本発明のクロメン化合物は、フォトクロミック材として広範囲に利用でき、例えば、銀塩感光材に代る各種の記憶材料、複写材料、印刷用感光体、陰極線管用記憶材料、レーザー用感光材料、ホログラフィー用感光材料などの種々の記憶材料として利用できる。その他、本発明のクロメン化合物を用いたフォトクロミック材は、フォトクロミックレンズ材料、光学フィルター材料、ディスプレイ材料、光量計、装飾などの材料としても利用できる。
【０３３７】
例えば、上述した重合硬化を利用しての本発明のクロメン化合物を使用したフォトクロミックレンズの製造方法は、均一な調光性能が得られる方法であれば、公知の方法が採用できる。
【０３３８】
練り込み法によりフォトクロミック性を発現させる場合には、エストラマーガスケット又はスペーサーで保持されているガラスモールド間に、上記の硬化性組成物を注入し、重合性化合物（Ｂ）や重合硬化促進剤の種類に応じて、空気炉中での加熱や紫外線等の活性エネルギー線照射によっての注型重合によって、レンズ等の光学材料の形態に成形されたフォトクロミック硬化体を得ることができる。
【０３３９】
積層法によりフォトクロミック性を発現させる場合には、硬化性組成物を適宜有機溶剤に溶解させて塗布液を調製し、スピンコートやディッピング等により、レンズ基材等の光学基材の表面に塗布液を塗布し、乾燥して有機溶剤を除去し、次いで、窒素等の不活性ガス中でのＵＶ照射や加熱等により重合硬化を行うことにより、光学基材の表面にフォトクロミック硬化体からなるフォトクロミック層が形成される（コーティング法）。
【０３４０】
また、レンズ基材等の光学基板を所定の空隙が形成されるようにガラスモールドに対面して配置し、この空隙に硬化性組成物を注入し、この状態で、ＵＶ照射や加熱等により重合硬化を行うインナーモールドによる注型重合によっても、光学基材の表面にフォトクロミック硬化体からなるフォトクロミック層を形成することができる（注型重合法）。
【０３４１】
上記のような積層法（コーティング法および注型重合法）によりフォトクロミック層を光学基材の表面に形成する場合には、予め光学基材の表面に、アルカリ溶液、酸溶液等による化学的処理、コロナ放電、プラズマ放電、研磨等による物理的処理を行っておくことにより、フォトクロミック層と光学基材との密着性を高めることもできる。勿論、光学基材の表面に透明な接着樹脂層を設けておくことも可能である。
【０３４２】
さらに、バインダー法によりフォトクロミック性を発現する場合には、硬化性組成物を用いてのシート成形によりフォトクロミックシートを作製し、これを２枚の透明なシート（光学シート）で挟んで、前述した重合硬化を行うことにより、フォトクロミック層を接着層とするフォトクロミック積層体が得られる。
【０３４３】
この場合、フォトクロミックシートの作成には、硬化性組成物を有機溶剤に溶解させた塗布液を用いてのコーティングという手段も採用することができる。
【０３４４】
このようにして作製されたフォトクロミック積層体は、例えば、これを金型内に装着され、この後、レンズ等の光学基材用熱可塑性樹脂（例えばポリカーボネートを射出成形することにより、フォトクロミック性が付与された所定形状のレンズ等の光学基材が得られる。また、このフォトクロミック積層体は、接着剤等により、光学基材の表面に接着することもでき、これにより、フォトクロミックレンズを得ることもできる。
【０３４５】
尚、上記のようにしてフォトクロミック積層体を作製する場合、特に光学基材と密着性が高いという点で、重合性化合物（Ｂ）として、ウレタン若しくはウレア系重合性化合物（Ｂ３）、特にウレタン系重合性化合物を使用し、ポリウレタンが形成されるように調整されていることが好ましい。
【０３４６】
上述した本発明の硬化性組成物は、発色濃度や退色速度等に優れたフォトクロミック性を発現させることができ、しかも、機械的強度等の特性を低減させることもなく、フォトクロミック性が付与された光学基材、例えばフォトクロミックレンズの作製に有効に利用される。
【０３４７】
また、本発明の硬化性組成物により形成されるフォトクロミック層やフォトクロミック硬化体は、その用途に応じて、分散染料等の染料を用いる染色、シランカップリング剤やケイ素、ジルコニウム、アンチモン、アルミニウム、スズ、タングステン等のゾルを主成分とするハードコート剤を用いてのハードコート膜の作成、ＳｉＯ２、ＴｉＯ２、ＺｒＯ２等の金属酸化物の蒸着による薄膜形成、有機高分子を塗布しての薄膜による反射防止処理、帯電防止処理等の後加工を施すことも可能である。
【０３４８】
＜高分子成型体（硬化体）の硬度について＞
本発明のクロメン化合物が内部に分散した高分子成型体（硬化体）の硬度については特に限定されるものではない。中でも、本発明のクロメン化合物は、環境依存性が低いため、より高硬度な高分子成型体（硬化体）中でより優れた効果を発揮する。
【０３４９】
一般的に、高硬度の高分子成型体は、結晶性が高いか、または高度に架橋しているものであり、その高分子成型体中では、クロメン化合物は分子運動し難い。本発明のクロメン化合物は、このようなマトリックスの高分子成型体中であっても、優れた分子運動性を示す。そのため、従来では、フォトクロミック特性が発揮し難かった高分子成型体中でも、本発明のクロメン化合物は、優れたフォトクロミック特性を発揮する。
【０３５０】
本発明のクロメン化合物がより効果を発揮する高分子成型体（硬化体）の硬度は、具体的にはＬスケ−ルロックウエル硬度が５０以上であり、７０以上がより好ましく、９０以上がさらに好ましい。
【実施例】
【０３５１】
次に、実施例および比較例を用いて本発明を詳細に説明するが、本発明は本実施例に限定されるものではない。先ず、本発明で使用した測定装置、および各成分の製造方法等について説明する。
実施例１〜３（本発明のクロメン化合物の合成）
実施例１
第１工程
数平均分子量７５０のポリエチレンリコールモノエチルエーテル  ７５ｇ（０．１００モル）、およびトルエンスルホニルクロリド  １９．１ｇ（０．１００モル）、トリエチルアミン  １１ｇ（０．１１０モル）をクロロホルム  １５０ｍｌに溶解させ、還流温度で加熱した。反応終了後、反応液を氷水に加え、分液を行い、溶媒留去を行うことで、オイル状の下記式（２２）【０３５２】
【化２９】
2019013249.tif 000031
【０３５３】
で示される化合物を得た。【０３５４】
第２工程
第１工程で得られた前記式（２２）の生成物  １８．１ｇ（０．０２０モル）、４−ヒドロキシ−４’−メトキシベンゾフェノン  ３．８ｇ（０．０１６モル）、炭酸カリウム  ５．５ｇ（０．０４０モル）をジメチルホルムアミド  ４０ｍｌ中に加え、８０℃で加熱した。反応終了後、反応液を氷水に加え、トルエン、ジメトキシエタン混合溶媒で分液を行い、溶媒留去することで、下記式（２３）【０３５５】
【化３０】
2019013249.tif 000032
【０３５６】
で示される生成物を得た。【０３５７】
第３工程
第２工程で得られた前記式（２３）の生成物  ９．６ｇ（０．０１０モル）を、ジメチルホルムアミド  ４０ｍｌに溶解させ、氷冷した。リチウムアセチリド  エチレンジアミン錯体  １．３８ｇ（０．０２０モル）を加え、ゆっくり室温まで加熱した。反応終了後、氷水に加え、トルエン、ジメトキシエタン混合溶媒を加え、分液を行い、溶媒留去することで、下記式（２４）【０３５８】
【化３１】
2019013249.tif 000033
【０３５９】
で示される生成物を得た。【０３６０】
第４工程
下記式（２５）【０３６１】
【化３２】
2019013249.tif 000034
【０３６２】
で示されるナフトール化合物  ２．１ｇ（０．００５モル）、第３工程で得られた前記式（２４）の生成物  ５．９ｇ（０．００６モル）とを、メチルイソブチルケトン、トルエン混合溶媒  １５ｍＬに溶解させ、さらにｐ−トルエンスルホン酸を触媒量加えて加熱還流した。反応終了後、溶媒を除去し、シリカゲル上でのクロマトグラフィーにより精製することにより、下記式（２６）【０３６３】
【化３３】
2019013249.tif 000035
【０３６４】
で示されるクロメン化合物を得た。収率は７０％であった。【０３６５】
また、プロトン核磁気共鳴スペクトルを測定したところ、１．０〜３．０ｐｐｍ付近にシクロヘキサン環のメチレンプロトンおよびエチル基、イソプロピル基に基づく３２Ｈのピーク、δ３．０〜５．５ｐｐｍ付近にメトキシ基、エトキシ基に基づく約７０Ｈのピーク、δ５．６〜９．０ｐｐｍ付近にアロマティックなプロトンおよびアルケンのプロトンに基づく１６Ｈのピークを示し、前記式（２６）と一致する構造であると確認した。【０３６６】
実施例２
第１工程
実施例１の第１工程における４−ヒドロキシ−４’−メトキシベンゾフェノンの代わりに、４−フルオロ４’−ヒドロキシベンゾフェノンを用いること以外は、同様の操作を行い、下記式（２７）【０３６７】
【化３４】
2019013249.tif 000036
【０３６８】
で示される生成物を得た。【０３６９】
第２工程
第１工程で得られた前記式（２７）の生成物  ９．５ｇ（０．０１０モル）を、ジメチルスルホキシド  ２０ｍｌに溶解させ、モルホリン ５．０ｇを加え、１００℃に加熱した。反応終了後、氷水に入れ、トルエン、ジメトキシエタン混合溶媒を加え、分液を行い、溶媒留去することで、下記式（２８）【０３７０】
【化３５】
2019013249.tif 000037
【０３７１】
で示される生成物を得た。【０３７２】
第３工程
実施例１の第３工程で前記式（２３）の代わりに、前記式（２８）を用いる以外は同様の操作を行い、下記式（２９）【０３７３】
【化３６】
2019013249.tif 000038
【０３７４】
で示される生成物を得た。【０３７５】
第４工程
下記式（３０）【０３７６】
【化３７】
2019013249.tif 000039
【０３７７】
で示されるナフトール化合物  、第３工程で得られた前記式（２９）の生成物を用いて、実施例１の第４工程と同様の操作を行い、下記式（３１）【０３７８】
【化３８】
2019013249.tif 000040
【０３７９】
で示されるクロメン化合物を得た。収率は７２％であった。【０３８０】
また、プロトン核磁気共鳴スペクトルを測定したところ、１．０〜３．０ｐｐｍ付近にシクロヘキサン環のメチレンプロトンおよびメチル基、メチル基のプロトンに基づく２４Ｈのピーク、δ３．０〜５．５ｐｐｍ付近にメトキシ基、エチレンオキシ基、モルホリノ基に基づく約７８Ｈのピーク、δ５．６〜９．０ｐｐｍ付近にアロマティックなプロトンおよびアルケンのプロトンに基づく１９Ｈのピークを示し、前記式（３１）と一致する構造であると確認した。【０３８１】
実施例３
第１工程〜第３工程
実施例１の第１工程で数平均分子量７５０のポリエチレンリコールモノエチルエーテルの代わりに、数平均分子量１０００のポリプロピレングリコールモノブチルエーテルを用いたこと以外はすべて同じ操作行い、下記式（３２）【０３８２】
【化３９】
2019013249.tif 000041
【０３８３】
で示される生成物を得た。【０３８４】
第４工程
下記式（３３）【０３８５】
【化４０】
2019013249.tif 000042
【０３８６】
で示されるナフトール化合物と前記式（３２）で示される生成物を用いたこと以外は実施例１の第４工程と同様の操作を行い、下記式（３４）【０３８７】
【化４１】
2019013249.tif 000043
【０３８８】
で示されるクロメン化合物を得た。収率は７５％であった。【０３８９】
また、プロトン核磁気共鳴スペクトルを測定したところ、１．０〜３．０ｐｐｍ付近にシクロヘキサン環のメチレンプロトンおよび、メチル基、ブチル基のプロトンに基づく約７３Ｈのピーク、δ３．０〜５．５ｐｐｍ付近にメトキシ基、プロピレンオキシ基に基づく約６２Ｈのピーク、δ５．６〜９．０ｐｐｍ付近にアロマティックなプロトンおよびアルケンのプロトンに基づく１９Ｈのピークを示し、前記式（３４）と一致する構造であると確認した。【０３９０】
実施例４〜９（フォトクロミック硬化体（成型体）の作製、評価）
実施例４〜９において、上記の各クロメン化合物のフォトクロミック特性の評価方法等は、以下のとおりに行った。下記処方により、各成分を混合してフォトクロミック硬化性組成物を調整した。各配合量を以下に示す。表１に使用した配合組成、およびフォトクロミック特性の結果を示した。【０３９１】
配合組成Ａ：
（Ｂ）重合性化合物
（Ｂ３−２）成分
ジペンタエリスリトールヘキサキス（３−メルカプトプロピオネート）２６質量部。
（Ｂ３−４）成分
ｍ−キシレンジイソシアネート  ３０質量部。
（Ｂ４−３）成分
ステアリル−３−メルカプトプロピオネート  ４４質量部。
（Ｃ）重合硬化促進剤
ジブチルスズジラウレート（触媒）  ０．１質量部。
（その他の配合剤）
ジ−ｎ−ブチルスズ（離型剤）  ０．３質量部。【０３９２】
配合組成Ｂ：
（Ｂ）重合性化合物
（Ｂ３−１）成分
旭化成ケミカルズ株式会社製デュラノ−ル（ポリカ−ボネートジオール、数平均分子量５００）  ２３質量部。
トリメチロ−ルプロパン  １７質量部。
（Ｂ３−４）成分
ビシクロ［２．２．１］ヘプタン−２，５（２，６）−ジイル）ビスメチレンジイソシアネート  ５４質量部。
（Ｂ４−３）成分
ポリエチレングリコールモノオレイルエーテル（ｎ≒２、Ｍｗ＝３５２）６質量部。
（その他の配合剤）
ジ−ｎ−ブチルスズ（離型剤）０．３質量部。【０３９３】
フォトクロミック硬化性組成物は、上記配合組成において、配合組成Ａ、およびＢにおける（Ｂ）重合性化合物１００ｇ当たり、クロメン化合物のインデノナフトピラン部位が６０μｍｏｌとなるように添加した。このようにして得られたフォトクロミック硬化性組成物を用い、練り込み法にてフォトクロミック硬化体（高分子成型体）を得た。重合方法は以下の通りである。【０３９４】
（重合方法）
前記フォトクロミック硬化性組成物を十分に脱泡した後、離型処理を施したガラスモールドとエチレン−酢酸ビニル共重合体からなるガスケットで構成された、厚さ２ｍｍの鋳型よりなるモールド型に注型した。次いで、３０℃から９５℃まで徐々に昇温しながら、１５時間かけて硬化させた。重合終了後、フォトクロミック硬化体を鋳型のガラスから取り外した。【０３９５】
（硬化体；光学物品の評価方法）
得られたフォトクロミック硬化体を試料とし、これに（株）浜松ホトニクス製のキセノンランプＬ−２４８０（３００Ｗ）ＳＨＬ−１００を、エアロマスフィルター（コーニング社製）を介して２０±１℃、フォトクロミック硬化体表面でのビーム強度３６５ｎｍ＝２．４ｍＷ／ｃｍ２、２４５ｎｍ＝２４μＷ／ｃｍ２で１２０秒間照射して発色させ、フォトクロミック硬化体のフォトクロミック特性を測定した。各フォトクロミック特性、およびＬスケールロックウエル硬度、硬化体の白濁等を以下の方法で評価した。【０３９６】
（１）フォトクロミック特性
・最大吸収波長（λｍａｘ）：
（株）大塚電子工業製の分光光度計（瞬間マルチチャンネルフォトディテクターＭＣＰＤ１０００）により求めた発色後の最大吸収波長である。該最大吸収波長は発色時の色調に関係する。
・発色濃度｛ε（１２０）−ε（０）｝：
前記最大吸収波長における、１２０秒間光照射した後の吸光度｛ε（１２０）｝と光照射前の吸光度ε（０）との差。この値が高いほどフォトクロミック性が優れているといえる。
・退色速度〔ｔ１／２（ｓｅｃ．）〕：
１２０秒間光照射後、光の照射を止めたときに、試料の前記最大吸収波長における吸光度が｛ε（１２０）−ε（０）｝の１／２まで低下するのに要する時間。この時間が短いほどフォトクロミック性が優れているといえる。
・残存率（Ａ２００／Ａ０×１００）：  得られたフォトクロミック硬化体をスガ試験器（株）製キセノンウェザーメーターＸ２５により２００時間促進劣化させた。その後、前記発色濃度の評価を試験の前後で行い、試験前の発色濃度（Ａ０）および試験後の発色濃度（Ａ２００）を測定し、その比（Ａ２００／Ａ０）を残存率とし、発色の耐久性の指標とした。残存率が高いほど発色の耐久性が高いといえる。【０３９７】
（２）Ｌスケ−ルロックウエル硬度（ＨＬ）
上記硬化体（２ｍｍ厚）を２５℃の室内で１日保持した後、明石ロックウエル硬度計（形式：ＡＲ−１０）を用いて、フォトクロミック硬化体（２ｍｍ厚）のＬスケ−ルロックウエル硬度を測定した。【０３９８】
（３）白濁
成型したフォトクロミック硬化体を、直行ニコル下で、白濁の評価を目視にて行った。
１：製品として問題ないレベルで、白濁がない、あるいはほとんど見えない。
２：製品として問題ないレベルであるが若干白濁のあるもの。
３：製品として問題ないレベルであるが２よりは白濁が強いもの。
４：白濁があり、製品として使用できないもの。
結果を表１にまとめた。【０３９９】
【表１】
2019013249.tif 000044
【０４００】
比較例１〜８
比較のために、下記式（Ａ）〜（Ｄ）で示される化合物を用い、実施例４〜９と同様にしてフォトクロミック硬化体を得、その特性を評価した。その結果を表２に示す。【０４０１】
【化４２】
2019013249.tif 000045
【０４０２】
【表２】
2019013249.tif 000046
【０４０３】
表１、表２から明らかな通り、本発明のフォトクロミック硬化性組成物を硬化したフォトクロミック硬化体は、フォトクロミック特性に優れており、高い耐久性も有している。また、ポリアルキレンオキシドオリゴマー鎖基を持たない類似のクロメン化合物に比べ、高硬度のマトリックス中であっても、優れた退色速度を示し、マトリックス依存性が改善されている。【０４０４】
実施例１０
第１工程
数平均分子量１０００のポリプロピレングリモノブチルエーテル  １００ｇ（０．１００モル）、コハク酸無水物  ２０ｇ（０．２００モル）、ｐ−トルエンスルホン酸１水和物  ２．６ｇ（０．０１０モル）を加え、１３０℃で３０分加熱した後、８０℃でさらに２．５時間加熱した。反応終了後、ジクロロメタンに溶解させ、１０％塩酸水溶液で分液したのち、２０％塩水で分液した。得られた有機層を無水硫酸マグネシウムで乾燥させた。硫酸マグネシウムを濾別し溶媒留去を行うことで、オイル状の下記式（３５）【０４０５】
【化４３】
2019013249.tif 000047
【０４０６】
で示される化合物を得た。【０４０７】
第２工程
第１工程で得られた前記式（３５）の生成物  ２１ｇ（０．０２０モル）、Ｎ，Ｎ−ジメチルホルムアミド数滴をジクロロメタン  ２０ｍＬに溶解させたのち、塩化オキサリル  １０．２ｇ（０．０８０モル）を加え、室温で１時間反応させた。反応終了後、溶媒留去を行うことで、オイル状の下記式（３６）【０４０８】
【化４４】
2019013249.tif 000048
【０４０９】
で示される化合物を得た。【０４１０】
第３工程
下記式（３７）【０４１１】
【化４５】
2019013249.tif 000049
【０４１２】
で示されるナフトール化合物  １．０ｇ（０．００３モル）と、下記式（３８）【０４１３】
【化４６】
2019013249.tif 000050
【０４１４】
で示される反応性置換基（水酸基）を有するプロパルギルアルコール化合物の１０質量％メチルエチルケトン溶液１２.０ｇ（０．００３モル）とを、トルエン５０ｍｌに溶解させ、さらにｐ−トルエンスルホン酸を０．０２ｇ加えて加熱還流下、１時間撹拌した。反応後、溶媒を除去し、シリカゲル上でのクロマトグラフィーにより精製することにより、下記式（３９）【０４１５】
【化４７】
2019013249.tif 000051
【０４１６】
で示される生成物（前駆体）を得た。【０４１７】
第４工程
第３工程で得られた前記式（３９）の生成物１．４４ｇ（０．００２モル）、トリエチルアミン０．７１ｇ（０．００７モル）  をジクロロメタン２０ｍＬに溶解させたのち氷冷した。第２工程で得られた前記式（３６）の生成物２．２６ｇ（０．００２モル）  のジクロロメタン溶液を加えたのち、室温まで昇温後１時間撹拌した。反応終了後、溶媒を除去し、シリカゲル上でのクロマトグラフィーにより精製することにより、下記式（４０）【０４１８】
【化４８】
2019013249.tif 000052
【０４１９】
で示されるクロメン化合物を得た。収率は７０％であった。
また、プロトン核磁気共鳴スペクトルを測定したところ、１．０〜３．０ｐｐｍ付近にシクロヘキサン環のメチレンプロトンおよびメチル基、ブチル基、コハク酸部位、プロピレンオキシのプロトンに基づく約７７Ｈのピーク、δ３．０〜５．５ｐｐｍ付近にメトキシ基、エチレンジオキシ基、モルホリノ基、ブチル基、プロピレンオキシに基づく約６５Ｈのピーク、δ５．６〜９．０ｐｐｍ付近にアロマティックなプロトン及びアルケンのプロトンに基づく１７Ｈのピークを示し、前記式（４０）と一致する構造であると確認した。【０４２０】
実施例１１
実施例１０の第１工程で数平均分子量１０００のポリプロピレングリコールモノブチルエーテルの代わりに、数平均分子量２０００のポリプロピレングリコールを用いたこと以外はすべて同様の操作行い、下記式（４１）【０４２１】
【化４９】
2019013249.tif 000053
【０４２２】
で示されるクロメン化合物を得た。収率は７２％であった。
また、プロトン核磁気共鳴スペクトルを測定したところ、１．０〜３．０ｐｐｍ付近にシクロヘキサン環のメチレンプロトンおよびメチル基、ブチル基、コハク酸部位、プロピレンオキシのプロトンに基づく約１４６Ｈのピーク、δ３．０〜５．５ｐｐｍ付近にメトキシ基、エチレンジオキシ基、モルホリノ基、プロピレンオキシに基づく約１３２Ｈのピーク、δ５．６〜９．０ｐｐｍ付近にアロマティックなプロトン及びアルケンのプロトンに基づく３４Ｈのピークを示し、前記式（４１）と一致する構造であると確認した。【０４２３】
実施例１２
第１工程
実施例１０の第１工程で数平均分子量１０００のポリプロピレングリコールモノブチルエーテルの代わりに、数平均分子量２０００のポリエチレングリコールアジペートを用いたこと以外はすべて同様の操作行い、下記式（４２）【０４２４】
【化５０】
2019013249.tif 000054
【０４２５】
で示される化合物を得た。【０４２６】
第２工程
実施例１０の第３工程で前記式（３７）のナフトール化合物の代わりに、下記式（４３）【０４２７】
【化５１】
2019013249.tif 000055
【０４２８】
で示されるナフトール化合物を用いたこと以外はすべて同様の操作を行い、下記式（４４）【０４２９】
【化５２】
2019013249.tif 000056
【０４３０】
で示される前駆体クロメン化合物を得た。【０４３１】
第３工程
実施例１０の第４工程で前記式（３６）及び前記式（３９）の代わりに、前記式（４２）及び、前記式（４４）を用いたこと以外は同様の操作を行い、下記式（４５）【０４３２】
【化５３】
2019013249.tif 000057
【０４３３】
で示されるクロメン化合物を得た。収率は６７％であった。
また、プロトン核磁気共鳴スペクトルを測定したところ、１．０〜３．０ｐｐｍ付近にシクロヘキサン環のメチレンプロトンおよびメチル基、コハク酸部位、アジピン酸部位のプロトンに基づく約１３２Ｈのピーク、δ３．０〜５．５ｐｐｍ付近にメトキシ基、エチレンジオキシ基、モルホリノ基、エチレンオキシに基づく約８４Ｈのピーク、δ５．６〜９．０ｐｐｍ付近にアロマティックなプロトン及びアルケンのプロトンに基づく３２Ｈのピークを示し、前記式（４５）と一致する構造であると確認した。【０４３４】
実施例１３
第１工程
１，２，３−プロパントリオール  ９．２ｇ（０．１００モル）、イミダゾール  ４０．８ｇ（０．６００モル）をＤＭＦ  ４００ｍＬに溶解させた後、氷冷した。ＤＭＦ２００ｍＬに溶解させたターシャリーブチルジメチルクロロシラン  ３６．２ｇ（０．２４０モル）を滴下した。室温で、２時間撹拌した後、１，２−ジメトキシエタンとトルエンの混合溶媒、ブラインを加え、分液を行った。得られた有機層を無水硫酸マグネシウムで乾燥させた。硫酸マグネシウムを濾別し溶媒留去を行うことで、１，３−ビス（ターシャリーブチルジメチルシロキシ）−２−プロパノールを得た。【０４３５】
第２工程
第１工程の生成物  １４．６３ｇ（０．０５０モル）、コハク酸無水物１０．００ｇ（０．１００モル）をジクロロメタン５００ｍＬに溶解させた。溶解確認後、トリエチルアミン１２．６５ｇ（０．１３０モル）を滴下し、室温で１２時間反応させた。反応させた後、氷冷し、１Ｍ塩酸溶液、１，２−ジメトキシエタンとトルエンの混合溶媒、ブラインを加え、分液を行った。得られた有機層を無水硫酸マグネシウムで乾燥させた。硫酸マグネシウムを濾別し溶媒留去ことで、下記式（４６）【０４３６】
【化５４】
2019013249.tif 000058
【０４３７】
で示されるカルボン酸を得た。【０４３８】
第３工程
第２工程の生成物  ７．８５ｇ（０．０２０モル）、ＤＭＦ５滴をジクロロメタン１００ｍＬに溶解させ、氷冷した。塩化オキサリル  １０．２ｇ（０．０８０モル）を加え、室温で４時間反応させた。反応液を濃縮することで、下記式（４７）【０４３９】
【化５５】
2019013249.tif 000059
【０４４０】
で示される酸クロリドを得た。【０４４１】
第４工程
実施例１０で前記式（３７）のナフトール化合物の代わりに、下記式（４８）【０４４２】
【化５６】
2019013249.tif 000060
【０４４３】
で示されるナフトール化合物を、前記式（３８）のプロパルギルアルコールの代わりに下記式（４９）【０４４４】
【化５７】
2019013249.tif 000061
【０４４５】
で示されるプロパルギルアルコールを用いたこと以外は同様の操作を行い、下記式（５０）【０４４６】
【化５８】
2019013249.tif 000062
【０４４７】
で示される前駆体クロメン化合物を得た。【０４４８】
第５工程
実施例１０第４工程の前記式（３９）の代わりに、前記式（５０）の前駆体クロメン化合物を、前記式（３６）の代わりに、前記式（４７）の酸クロリドを用いたこと以外は同様に反応し、下記式（５１）【０４４９】
【化５９】
2019013249.tif 000063
【０４５０】
で示されるクロメン化合物を得た。【０４５１】
第６工程
前記式（５１）のクロメン化合物５．７５ｇ（０．００５モル）をＴＨＦ５０ｍＬに溶解させ、氷冷を行った。そこに、１ＭテトラブチルアンモニウムフルオリドのＴＨＦ溶液１５ｍＬを３０分かけて滴下した。滴下後、ゆっくり室温まで昇温し、室温で２時間反応させた。反応後、有機層を濃縮し、トルエン、ブラインを加え、分液を行った。得られた有機層を無水硫酸マグネシウムで乾燥させた。硫酸マグネシウムを濾別し溶媒留去ことで、下記式（５２）【０４５２】
【化６０】
2019013249.tif 000064
【０４５３】
で示されるクロメン化合物を得た。【０４５４】
第７工程
前記式（５２）で示されるクロメン化合物  ４．１４ｇ（０．００４モル）、トリエチルアミン  １．８２ｇ（０．０１８モル）をジクロロメタン  １００ｍＬに溶解させ、氷冷した。前記式（３６）で示される酸クロリドを１０．２２ｇ（０．００９モル）のジクロロメタン溶液を滴下した。滴下後、室温まで昇温し、室温で１２時間反応させた。反応終了後、溶媒を除去し、シリカゲル上でのクロマトグラフィーにより精製することにより、下記式（５３）【０４５５】
【化６１】
2019013249.tif 000065
【０４５６】
で示されるクロメン化合物を得た。収率は６３％であった。
また、プロトン核磁気共鳴スペクトルを測定したところ、１．０〜３．０ｐｐｍ付近にシクロヘキサン環およびメチル基、ブトキシ基、コハク酸部位、プロピレンオキシのプロトンに基づく約１４６Ｈのピーク、δ３．０〜５．５ｐｐｍ付近にメトキシ基、プロピレンオキシ基、ブトキシ基、エチレンジオキシに基づく約１１１Ｈのピーク、δ５．６〜９．０ｐｐｍ付近にアロマティックなプロトン及びアルケンのプロトンに基づく１９Ｈのピークを示し、前記式（５３）と一致する構造であると確認した。【０４５７】
実施例１４
第１工程
実施例１０において前記式（３９）で示されるクロメン化合物の代わりに、前記式（５０）で示されるクロメン化合物を用いた以外は同様の操作を行い、下記式（５４）【０４５８】
【化６２】
2019013249.tif 000066
【０４５９】
で示されるクロメン化合物を得た。収率は７５％であった。
また、プロトン核磁気共鳴スペクトルを測定したところ、１．０〜３．０ｐｐｍ付近にシクロヘキサン環およびメチル基、ブトキシ基、コハク酸部位、プロピレンオキシのプロトンに基づく約８３Ｈのピーク、δ３．０〜５．５ｐｐｍ付近にメトキシ基、プロピレンオキシ基、ブトキシ基、エチレンジオキシに基づく約６０Ｈのピーク、δ５．６〜９．０ｐｐｍ付近にアロマティックなプロトン及びアルケンのプロトンに基づく１９Ｈのピークを示し、前記式（５４）と一致する構造であると確認した。【０４６０】
実施例１５
第１工程
実施例１０第１工程において数平均分子量１０００のポリプロピレングリモノブチルエーテルの代わりに、数平均分子量４１００のポリプロピレングリモノブチルエーテルを用いたこと以外は同様の操作を行い、下記式（５５）【０４６１】
【化６３】
2019013249.tif 000067
【０４６２】
で示されるクロメン化合物を得た。収率は６０％であった。
また、プロトン核磁気共鳴スペクトルを測定したところ、１．０〜３．０ｐｐｍ付近にシクロヘキサン環およびメチル基、ブトキシ基、コハク酸部位、プロピレンオキシのプロトンに基づく約２４５Ｈのピーク、δ３．０〜５．５ｐｐｍ付近にメトキシ基、プロピレンオキシ基、ブトキシ基、エチレンジオキシに基づく約２２２Ｈのピーク、δ５．６〜９．０ｐｐｍ付近にアロマティックなプロトン及びアルケンのプロトンに基づく１９Ｈのピークを示し、前記式（５５）と一致する構造であると確認した。【０４６３】
実施例１６
第１工程
実施例１０第１工程において数平均分子量１０００のポリプロピレングリモノブチルエーテルの代わりに、数平均分子量３４０のポリプロピレングリモノブチルエーテルを用いたこと以外は同様の操作を行い、下記式（５６）【０４６４】
【化６４】
2019013249.tif 000068
【０４６５】
で示されるクロメン化合物を得た。収率は７９％であった。
また、プロトン核磁気共鳴スペクトルを測定したところ、１．０〜３．０ｐｐｍ付近にシクロヘキサン環およびメチル基、ブトキシ基、コハク酸部位、プロピレンオキシのプロトンに基づく４０Ｈのピーク、δ３．０〜５．５ｐｐｍ付近にメトキシ基、プロピレンオキシ基、ブトキシ基、エチレンジオキシに基づく２７Ｈのピーク、δ５．６〜９．０ｐｐｍ付近にアロマティックなプロトン及びアルケンのプロトンに基づく１９Ｈのピークを示し、前記式（５６）と一致する構造であると確認した。【０４６６】
実施例１７〜３０、比較例９〜１２
実施例４と同様の方法で、フォトクロミック硬化体（成型体）の作製、評価を行った。
但し、クロメン化合物はインデノナフトピラン部位のモルが６０μｍｏｌになるようにクロメン化合物を添加した。すなわち、化合物内に２つのインデノナフトピラン部位を有するクロメン化合物においては３０μｍｏｌになるように添加した。【０４６７】
比較例９〜１２には下記式（Ｅ）〜（Ｆ）【０４６８】
【化６５】
2019013249.tif 000069
【０４６９】
で示される化合物を用いた。
各成分の配合割合とその結果を表３に示した。【０４７０】
【表３】
2019013249.tif 000070
【０４７１】
実施例３１〜３２、比較例１３
（コーティング法により作製したフォトクロミックプラスチックレンズの物性評価）
下記処方により、各成分を混合してフォトクロミック硬化性組成物を調整した。各配合量を以下に示す。【０４７２】
配合組成Ｃ：
（Ｂ）重合性化合物
（Ｂ１−１−１−１）成分
ポリエチレングリコールジアクリレート（平均分子量５３２）１０質量部。
（Ｂ１−１−１−２）成分
２，２−ビス（４−メタクリロイルオキシペンタエトキシフェニル）プロパン  ５０質量部。
（Ｂ１−１−２−１）成分
トリメチロールプロパントリメタクリレート  １０質量部。
（Ｂ１−１−２−３）成分
ポリエステルオリゴマーヘキサアクリレート（ダイセルユーシービー（株）製、ＥＢ−１８３０）１０質量部。
（Ｂ１−１−３）成分
グリシジルメタクリレート  １０質量部。
（Ｃ）重合硬化促進剤
（Ｃ１）成分
フェニルビス（２，４，６−トリメチルベンゾイル）フォスフィンオキシド（商品名：Ｉｒｇａｃｕｒｅ８１９、ＢＡＳＦ社製）  ０．３質量部。
その他の配合成分
ビス（１，２，２，６，６−ペンタメチル−４−ピペリジル）セバケート  ５質量部
エチレンビス（オキシエチレン）ビス[３−（５−ｔｅｒｔ−ブチル−４−ヒドロキシ−ｍ−トリル）プロピオネート]  ３質量部。
γ−メタクリロイルオキシプロピルトリメトキシシラン  ７質量部。
Ｎ−メチルジエタノールアミン  ３質量部。【０４７３】
フォトクロミック硬化性組成物は、上記配合組成において、配合組成Ｃにおける（Ｂ）重合性化合物１００ｇ当たり、クロメン化合物のインデノナフトピラン部位が１．２ｍｍｏｌとなるように添加した。このようにして得られたフォトクロミック硬化性組成物を用い、コーティング法にてフォトクロミック積層体を得た。重合方法は以下の通りである。
まず、光学基材として中心厚が２ｍｍで屈折率が１．６０のチオウレタン系プラスチックレンズを用意した。なお、このチオウレタン系プラスチックレンズは、事前に１０％水酸化ナトリウム水溶液を用いて、５０℃で５分間のアルカリエッチングを行い、その後十分に蒸留水で洗浄を実施した。【０４７４】
スピンコーター（１Ｈ−ＤＸ２、ＭＩＫＡＳＡ製）を用いて、上記のプラスチックレンズの表面に、湿気硬化型プライマー（製品名；ＴＲ−ＳＣ−Ｐ、（株）トクヤマ製）を回転数７０ｒｐｍで１５秒、続いて１０００ｒｐｍで１０秒コートした。その後、上記で得られたフォトクロミック組成物  約２ｇを、回転数６０ｒｐｍで４０秒、続いて６００ｒｐｍで１０〜２０秒かけて、フォトクロミックコーティング層の膜厚が４０μｍになるようにスピンコートした。【０４７５】
このようにコーティング剤が表面に塗布されているレンズを、窒素ガス雰囲気中で出力２００ｍＷ／ｃｍ２のメタルハライドランプを用いて、９０秒間光を照射し、塗膜を硬化させた。その後さらに１１０℃で１時間加熱して、フォトクロミック層を有するフォトクロミック積層体を作製した。
得られたフォトクロミック積層体を試料とし、実施例４と同様の方法で、フォトクロミック特性を評価した。但し、残存率に関しては、スガ試験器（株）製キセノンウェザーメーターＸ２５により５０時間促進劣化させた。
結果を表４に示す。【０４７６】
【表４】
2019013249.tif 000071
【国際調査報告】
2019013249.tif 000082
2019013249.tif 000083
2019013249.tif 000084
2019013249.tif 000085